(57)【要約】      （修正有）【課題】フッ素化オキセタンモノマーおよびこのようなモノマーの新規製造方法の提供。【解決手段】フッ素化アルコキシメチレン側鎖を有するモノ置換フッ素化オキセタンは、フッ素化アルコキシドと、３−ハロメチル−３−メチルオキセタン、または、３−ヒドロキシメチル−３−メチルオキセタンのアリールスルホネート誘導体のいずれかとの反応により製造される。具体的には単純で高収率の方法により３−ブロモメチル−３−メチルオキセタンプレモノマーが製造される。【選択図】図１
2004155767.tif 000002
【特許請求の範囲】
【請求項１】
下記構造
【化１】
2004155767.tif 000039
（式中、Ｒ1はメチルおよびエチルから本質的になる群より選ばれ、そしてＸはハロゲンである。）を有する３−ハロアルキル−３−アルキルオキセタンプレモノマーを合成するための方法であって、（ａ）硫酸および酢酸の混合物とハロゲン化ナトリウムとを接触させることにより、その場で生成したハロゲン化水素と、１，１，１−トリス（ヒドロキシメチル）アルカンとを反応させて、３−ハロ−２−ハロメチル−２−アルキルプロピルアセテートを生成させること、（ｂ）副反応と実質的に競争することなく、選択的に３−ハロメチル−３−アルキルオキセタンを得るための条件下で、３−ハロ−２−ハロメチル−２−アルキルプロピルアセテートと触媒とを接触させること、および、（ｄ）実質的に純粋な３−ハロメチル−３−アルキルオキセタンを回収すること、の工程を含む方法。
【請求項２】
ａ）前記１，１，１−トリス（ヒドロキシメチル）アルカンは１，１，１−トリス（ヒドロキシメチル）エタン、１，１，１−トリス（ヒドロキシメチル）プロパンおよびそれらの混合物から本質的になる群より選ばれる、請求項１記載の３−ハロメチル−３−アルキルオキセタンプレモノマーを合成するための方法。
【請求項３】
ａ）前記ハロゲン化ナトリウムは臭化ナトリウム、塩化ナトリウム、ヨウ化ナトリウムおよびそれらの混合物から本質的になる群より選ばれる、請求項２記載の３−ハロメチル−３−アルキルオキセタンプレモノマーを合成するための方法。
【請求項４】
ａ）前記３−ハロ−２−ハロメチル−２−アルキルプロピルアセテートの環化の工程は、前記酢酸を溶剤中に溶解させ、そして、前記酢酸／溶剤の溶液を、環化を行うために充分な時間、還流温度において、水中の塩基および相間移動触媒の溶液と接触させることの工程を含む、３−ハロメチル−３−アルキルオキセタンプレモノマーを合成するための請求項３記載の方法。
【請求項５】
ａ）前記溶剤は、塩化ｎ−ブチル、四塩化炭素、アセトニトリル、トルエン、ＤＭＦ、リグロイン、１，１，２−トリクロロエタン、ベンゼン、ヘキサンおよびそれらの混合物から本質的になる群より選ばれる、請求項４記載の３−ハロメチル−３−アルキルオキセタンプレモノマーを合成するための方法。
【請求項６】
前記溶剤は四塩化炭素である、請求項５記載の３−ハロメチル−３−アルキルオキセタンプレモノマーを合成するための方法。
【請求項７】
ａ）前記相間移動触媒は、テトラブチルアンモニウムブロミド、テトラエチルアンモニウムブロミド、トリメチルブチルアンモニウムブロミド、テトラメチルアンモニウムヨージド、セチルトリブチルアンモニウムブロミド、クラウンエーテル、グリコールおよびそれらの混合物から本質的になる群より選ばれる、請求項４記載のモノ置換３−ハロメチル−３−アルキルオキセタンプレモノマーを合成するための方法。
【請求項８】
ａ）前記相間移動触媒はテトラブチルアンモニウムブロミドである、請求項７記載の３−ハロメチル−３−アルキルオキセタンプレモノマーを合成するための方法。
【請求項９】
ａ）前記３−ハロメチル−３−アルキルオキセタンは３−ブロモメチル−３−メチルオキセタン、３−ブロモメチル−３−エチルオキセタン、３−クロロメチル−３−メチルオキセタン、３−クロロメチル−３−エチルオキセタン、３−ヨードメチル−３−メチルオキセタン、３−ヨードメチル−３−エチルオキセタンおよびそれらの混合物から本質的になる群より選ばれる、請求項３記載の３−ハロメチル−３−アルキルオキセタンプレモノマーを合成するための方法。
【請求項１０】
ａ）前記塩基は水酸化カリウム、水酸化ナトリウム、水酸化カルシウム、水酸化マグネシウム、テトラブチルアンモニウムヒドロキシドおよびそれらの混合物から本質的になる群より選ばれる、請求項４記載の３−ハロメチル−３−アルキルオキセタンプレモノマーを合成するための方法。
【請求項１１】
ａ）前記１，１，１−トリス（ヒドロキシメチル）アルカンは１，１，１−トリス（ヒドロキシメチル）エタンであり、そして、前記ハロゲン化ナトリウムは臭化ナトリウムであり、そして前記３−ハロアルキル−３−アルキルオキセタンは３−ブロモメチル−３−メチルオキセタンである、請求項９記載の３−ハロメチル−３−アルキルオキセタンプレモノマーを合成するための方法。
【請求項１２】
ａ）前記１，１，１−トリス（ヒドロキシメチル）アルカンは１，１，１−トリス（ヒドロキシメチル）プロパンであり、そして前記ハロゲン化ナトリウムは臭化ナトリウムであり、そして前記３−ハロメチル−３−アルキルオキセタンは３−ブロモメチル−３−エチルオキセタンである、請求項９記載の３−ハロメチル−３−アルキルオキセタンプレモノマーを合成するための方法。
【請求項１３】
ａ）１，１，１−トリス（ヒドロキシメチル）アルカンを氷酢酸を含む溶液中に溶解させること、ｂ）前記アルカン／酢酸溶液にハロゲン化ナトリウムを加えること、ｃ）前記アルカン／酢酸溶液に無機酸を加えて、その場で、ハロゲン化水素を生成すること、ｄ）前記溶液を還流して、３−ハロ−２−ハロメチル−２−アルキルプロピルアセテートを生成すること、ｅ）前記３−ハロ−２−ハロメチル−２−アルキルプロピルアセテートを前記溶液から分離すること、ｆ）水性塩基および相間移動触媒の存在下で有機溶剤中で前記アセテートを還流することにより、３−ハロ−２−ハロメチル−２−アルキルプロピルアセテートを環化して、３−ハロメチル−３−アルキルオキセタン生成物を反応溶液系中で生成すること、および、ｇ）前記ハロメチル−３−アルキルオキセタン生成物を前記反応溶液系から分離すること、の工程を含む方法により製造したプレモノマー生成物。
【請求項１４】
前記１，１，１−トリス（ヒドロキシメチル）アルカンは１，１，１−トリス（ヒドロキシメチル）エタン、１，１，１−トリス（ヒドロキシメチル）プロパンおよびそれらの混合物から本質的になる群より選ばれる、請求項13記載の方法により製造されたプレモノマー生成物。
【請求項１５】
ａ）前記ハロゲン化ナトリウムは臭化ナトリウム、塩化ナトリウム、ヨウ化ナトリウムおよびそれらの混合物から本質的になる群より選ばれる、請求項14記載の方法により製造されたプレモノマー生成物。
【請求項１６】
ａ）前記溶剤は、塩化ｎ−ブチル、四塩化炭素、アセトニトリル、トルエン、ＤＭＦ、リグロイン、１，１，２−トリクロロエタン、ベンゼン、ｎ−ヘキサン、ヘキサンおよびそれらの混合物から本質的になる群より選ばれる、請求項15記載の方法により製造されたプレモノマー。
【請求項１７】
ａ）前記溶剤は四塩化炭素である、請求項16記載の方法により製造されたプレモノマー生成物。
【請求項１８】
ａ）前記相間移動触媒はテトラブチルアンモニウムブロミド、トリメチルブチルアンモニウムブロミド、テトラエチルアンモニウムブロミド、テトラメチルアンモニウムヨージド、セチルトリブチルアンモニウムブロミド、クラウンエーテル、グリコールおよびそれらの混合物から本質的になる群より選ばれる、請求項13記載の方法により製造されたプレモノマー生成物。
【請求項１９】
ａ）前記相間移動触媒はテトラブチルアンモニウムブロミドである、請求項18記載の方法により製造されたプレモノマー生成物。
【請求項２０】
ａ）前記塩基は水酸化カリウム、水酸化ナトリウム、水酸化カルシウム、水酸化マグネシウム、テトラブチルアンモニウムヒドロキシドおよびそれらの混合物から本質的になる群より選ばれる、請求項13記載の方法により製造されたプレモノマー生成物。
【発明の詳細な説明】
【技術分野】
【０００１】
関係する出願に対する相互参照：
この出願は、１９９４年３月７日提出の米国特許出願第０８／２０６，８５９号の一部継続出願であり、それは現在放棄された、１９９２年７月７日提出の米国特許出願第０７／９１１，４６１号の継続出願である。
【０００２】
分野：
本発明は、プレポリマー組成物およびそれらから誘導されたポリマー、プレポリマー前駆体として非対称モノ置換ペンダントフッ素化アルコキシメチレン基を有するオキセタンモノマー、前駆体モノマーの製造方法、およびフッ素化エラストマーを形成するプレポリマーの重合方法に関する。ヒドロキシ末端プレポリマーはポリエーテル主鎖を有し、なかでも、ポリウレタンエラストマー、熱硬化性プラスチックおよびコーティングの製造に有用である。これらの組成物は、疎水性、非常に低い表面エネルギー、低いガラス転移温度、低い誘電率、高い耐摩耗性および引裂強さ、低い摩擦係数、高い接着性および低い屈折率を有する。
【背景技術】
【０００３】
背景：
フッ素化エラストマー
フッ素化ポリマーは、疎水性、疎油性のコーティングとして広い用途を有する。これらの材料は、きわめてすぐれた環境的安定性、高い疎水性、低い表面エネルギーおよび低い摩擦係数を示し、非粘着性フライパンから光学繊維のクラッドまでの多数の用途において使用される。
【０００４】
しかしながら、大部分のフルオロポリマーは、加工が困難であり、適用が困難であり、そして高い剛性を有するために柔軟性支持体のためのコーティングとして不適当である。広く使用されているフッ素化材料の１つの例は、テフロン、すなわち、ポリテトラフルオロエチレンである。テフロンは、焼結し、最終の形状に機械加工しなくてはならない剛性の固体であることにおいて、加工が困難である。テフロンのコーティングとしての商業的用途は、支持体への接着が低く、連続的フィルムに形成することができないために、複雑である。テフロンは不溶性であるので、テフロンフィルムの適用は、コーティングすべき支持体上に粉末状テフロンの薄いフィルムを広げることを含み、その後テフロンを所定位置において焼結して、不完全なフィルムを生成するか、または多数のボイドを有するフィルムが生ずる。テフロンは硬質の非柔軟性プラスチックであるので、支持体表面は剛性であるか、そうでなければテフロンは亀裂を生ずるか、または剥がれるという、それ以上の制限が存在する。
【０００５】
制限された数の商用フルオロポリマー、例えば、ヴィトン（Ｖｉｔｏｎ）はエラストマー性を有する。しかしながら、材料は比較的高い表面エネルギー（テフロンに比較して）、低い耐摩耗性および引裂強さを有し、そしてそれらのガラス転移温度はなお高過ぎて（ヴィトンについて＞０℃）低温の環境におけるそれらの使用がかなり制限される。
【０００６】
したがって、フッ素化プラスチック（例えば、テフロン）に少なくとも等しい疎水性、表面エネルギーおよび摩擦係数を有するフルオロエラストマーが要求されている。さらに、このようなフルオロエラストマーは、予測可能な低温環境の使用に適当であるように、高い接着性、高い耐摩耗性および引裂強さ、低い屈折率および低いガラス転移温度をもたなくてはならない。さらに、高い収率で容易に製造されかつ使用が容易であるフルオロエラストマーが要求されている。現在、これらの要求のすべてを満足するフルオロエラストマーは存在しない。
【０００７】
プレモノマー
上記において列挙した性質のすべてを示すフルオロエラストマーが明らかに存在しないことは、フルオロポリマーおよびプラスチックの合成の現在の最新の方法を分析すると、理解できることを我々は発見し、認識した。引き続いて、現在使用されているプレモノマーの種類および性質はモノマーの性質の制限を発生し、これらはさらに現在既知のフルオロポリマーおよびフルオロエラストマーの多様性および性質を制限する。ハロアルキルオキセタンはエネルギー的官能基、例えば、ニトロソ、アジドおよびジフルオロアミンを含有するメチル基で３−位において置換可能であることは知られている。ポリヒドロキシ脂肪族化合物の存在下に、これらの置換オキセタンの重合すると、ペンダントエネルギー基を有するポリエーテル主鎖を有する、ヒドロキシ末端プレポリマーが生成する。
【０００８】
ポリエーテルの製造のための出発物質として置換オキセタンを使用することは、新規ではない。しかしながら、この分野に知れわたっているテーマは、ビス置換オキセタンが主要な商業的重要性を有することである。これは理解不可能である。なぜなら、ビス−ハロアルキルオキセタン出発物質またはプレモノマーは製造容易であるが、モノ置換３−ハロアルキルメチルオキセタンは製造が困難でありかつ高価であるからある。３−ハロアルキル−３−メチル（モノ置換）オキセタンのプレモノマーの容易な、費用のかからない製造方法、またはモノ置換フッ素化オキセタンモノマーの合成におけるそれらの使用についての手引きの教示は、この分野において、ほとんど存在しない。
【０００９】
出発物質としてビス−ハロアルキルオキセタンプレモノマーは、米国特許第５，０９７，０４８号明細書（Ｆａｌｋ、ｅｔ ａｌ．）に記載されている。Ｆａｌｋは、出発物質としてビス−ハロアルキルオキセタンから誘導される３，３’−ビスペルフルオロアルキルオキセタンモノマーを開示している。ビス−ハロアルキルオキセタンとペルフルオロアルキルチオール、ペルフルオロアルキルアミン、ペルフルオロアルカノール、またはペルフルオロアルキルスルホアミドとの反応は、この参考文献に記載されている３，３’−ビスペルフルオロアルキルオキセタンモノマーを生成するであろう。
【００１０】
ビス−ハロアルキルオキセタンプレモノマーは容易に商業的に入手可能であり、そしてそれらの誘導体はこの分野においてかなりよくカバーされている。しかしながら、モノ−ハロアルキルオキセタンはこの分野においてめったに記載されず、ビス−ハロアルキルオキセタンのいっそう完全な研究において付随的比較としてのみ出現する。モノ置換フッ素化アルコキシメチレンオキセタン（本明細書において、Ｆｌｕｏｒｉｎａｔｅｄ ＯＸｅｔａｎｅについて「ＦＯＸ」化合物）に関する教示の欠如、およびそれらの比較的商業的入手不可能性は、疑いなく、モノ置換ハロアルキルオキセタンの製造が非常に困難でありかつ高価であるという事実のためである。モノ置換ハロアルキルオキセタンのプレモノマー、例えば、３−ブロモメチル−３−メチルオキセタン（「ＢｒＭＭＯ」）の現在の製造方法は、典型的には、収率が低く、合成スキームが長く、複雑であり、そして１，１，１−トリス（ヒドロキシメチル）エタン（「ＴＭＥ」）のＢｒＭＭＯへの変換において毒性の高価な化学物質を使用する。
【００１１】
これらの方法において、ＴＭＥをジエチルカーボネートと反応させて、対応する環状カーボネートを生成する。次いで、１６０℃における熱分解により脱カルボキシル化して、３−ヒドロキシメチル−３−メチルオキセタン（「ＨＭＭＯ」）を得る。このＨＭＭＯを四塩化炭素およびトリフェニルホスフィンで主要なクロロ化合物に変換する。メチルエチルケトン中でクロロ化合物を臭化ナトリウムと反応させると、塩素のＳN２置換が起こる。このスキームは労力を要しかつ高価な毒性化学物質を必要とするので、商業的に実際的ではない。結局、これらの欠点は、モノ置換ハロアルキルオキセタン、例えば、ＢｒＭＭＯから誘導することができるモノ置換フッ素化オキセタン（ＦＯＸ）モノマーの使用、およびそれらのポリマー生成物の製造を排除する。
【００１２】
したがって、プレポリマーを製造できるフッ素化側鎖を有するモノ置換フッ素化アルコキシメチレンオキセタンモノマー、および文献において知られているビス置換ペルフルオロアルキルオキセタンに少なくとも匹敵する、所望の性質、例えば、疎水性および疎油性を有するポリマーが要求されている。さらに、副生物の生成を最小とし、そして現在既知の方法に関連する、過度の労力および材料のコストを必要としないで、大きい体積、高い収率の生産を商業的に可能とすることにより特徴づけられる、モノ置換ハロアルキルオキルプレモノマーを製造する、高い収率の反応経路が、また、要求されている。
【００１３】
モノマーおよびプレポリマー
解放性（すなわち、非粘着性）、高い潤滑性のコーティングの開発における最も重要な基準は、コーティングの自由表面エネルギーを最小とすることである。自由表面エネルギーはコーティングの湿潤性の測度であり、そしてある種の臨界的性質、例えば、材料の疎水性および接着特性を定める。大部分のポリマーの表面について、表面エネルギー（分散成分）は湿潤の臨界表面張力γcにより表される。例えば、テフロンの表面エネルギー（γcにより表される）は１８．５エルグ／ｃｍ2であり、これに対してポリエチレンの表面エネルギーは３１エルグ／ｃｍ2である。結局、テフロンから誘導されるコーティングは、ポリエチレンから誘導されるコーティングよりも、いっそう疎水性でありかつ非粘着性である。テフロンより低いか、またはそれに匹敵する表面エネルギーを有すると同時に、すぐれた接着特性を示す、コーティングを開発するために、実質的な量の研究がコーティング工業においてなされてきている。
【００１４】
所望の低い表面エネルギーを有するコーティングを製造するために、コーティングの表面は多数の−ＣＦ3基をもたなくてはならないことが文献から教示される。−ＣＦ2−Ｈおよび−ＣＦＨ2のような基は、材料の表面エネルギーを増加する。末端基（すなわち、表面上に存在する基）中のフッ素原子数の重要性は、Ｚｉｓｍａｎ、ｅｔ ａｌ．、Ｊ．Ｐｈｙｓ．Ｃｈｅｍ．、１９５３、５７、６２２；前掲、Ｊ．Ｃｏｌｌｏｉｄ Ｓｃｉ．、１９５４、５８、２３６；Ｐｉｔｔｍａｎ、ｅｔ ａｌ．Ｊ．Ｐｏｌｙｍｅｒ Ｓｃｉ．、１９６８、６、１７２９において証明された。末端−ＣＦ3基を有する材料は６エルグ／ｃｍ2付近の表面エネルギーを示したが、末端−ＣＦ2Ｈ基を有する同様な材料は１５エルグ／ｃｍ2付近の値を示し、これは末端−ＣＦ3基を有する材料についての値の２倍より大きい。テフロンはポリマー主鎖上にフッ素分子組込んでおり、そしてペンダント−ＣＦ3基を含有しない。結局、テフロンは末端のペルフルオロアルキル側鎖を有するポリマー程度に低い表面エネルギーを示さない。
【００１５】
エラストマーの製造における決定的要件は、架橋がほとんどまたはまったく起こらず、かつ結晶化の結果としてポリマーの圧縮がほとんどまたはまったく存在しないようなポリマーのコンフォメーションが存在する、大きいゾーン、または「軟質セグメント」をエラストマーが有することである。これらの軟質ゾーンの中間物は、有意な水素結合、ポリマーの架橋および圧縮が存在しうる「硬質ブロック」である。ポリマーにそのエラストマーの性質を与えるのは、この交互する軟質ブロックおよび硬質ブロックである。軟質セグメントが長くなるほど、エラストマーはいっそう弾性となる。
【００１６】
エラストマーを製造する改良されたルートは、約１０〜約５００個の炭素、好ましくは２０〜約２００個の炭素を有する、非架橋、非対称、ヒドロキシ末端の、線状オリゴマーとして特徴づけられる、ホモ−またはコ−プレポリマーを製造することであることを、我々は発見した。これらのプレポリマーは、引き続く重合反応において、それらの統合性を実質的に保持して、生ずるポリマーの軟質セグメントゾーンを提供し、これらの軟質ゾーンは、重合の間に形成した硬質ブロックと組み合って、すぐれたエラストマーを生成する。ビスまたはモノ−置換フッ素化アルコキシメチレンオキセタンをホモ重合または共重合して、エラストマーの製造に要求される軟質セグメントを含有するプレポリマーを生成することは文献において示されてないことを、我々は発見した。したがって、オメガまたは末端のペルフルオロアルキル基をもつ側鎖を有するフッ素化オキセタン（ＦＯＸ）モノマーが要求されており、これらのモノマーはホモ重合または共重合して、フッ素化エラストマーに必要な軟質セグメント（本明細書において「ＦＯＸプレポリマー」）を生成することができる。
【００１７】
さらに、フッ素化側鎖を有するヒドロキシ末端プレポリマー（すなわち、ＦＯＸプレポリマー）が有用であるためには、それは少なくとも２の官能価をもたなくてはならない。プレポリマーの中に非官能性またはモノ官能性材料が存在すると、低い機械的または表面性質を有するコーティングが生ずる。結局、これらのコーティングは制限された商業的価値を有する。非官能性材料、主として環状テトラマーまたはトリマーは、鎖の「バックーバイティング（ｂａｃｋ−ｂｉｔｉｎｇ）」から開環重合の間に形成する。他方において、モノ官能性材料は、対イオン停止反応、例えば、ジエチルエーテルおよびフッ化物イオンの停止反応のために形成する。
【００１８】
米国特許第５，０９７，０４８号明細書（Ｆａｌｋ、ｅｔ ａｌ．）には、ビス−ハロアルキルオキセタンからのビス置換ペルフルオロアルキルオキセタン、それらから誘導されたペルフルオロアルキルグリコール（関係するチオールおよびアミン結合グリコールおよびダイマーのジオールを包含する）の合成が開示されている。フッ素化側鎖の大部分は、チオ、アミンまたはスルホンアミド結合によりグリコール単位に取付けられる。前記米国特許の実施例のわずかにおいてのみ、フッ素化アルコキシメチレン側鎖を有するグリコールが記載されている。
【００１９】
Ｆａｌｋ、ｅｔ ａｌ．（ＥＰ ０３ ４８ ３５０）は、彼らの方法が（１）ほぼ６４％のビス置換ペルフルオロアルキルネオペンチルグリコールと、（２）ほぼ３６％のペンダントクロロメチル基を有するモノ置換ペルフルオロアルキルネオペンチルグリコール生成物との混合物から構成された、ペルフルオロアルキルオキセタンメチレンネオペンチルグリコールを生ずることを報告している。明らかなように、モノ置換生成物はビス−クロロアルキルオキセタン出発物質上の第２クロライドの不完全な置換から生ずる。結局、前述のＺｉｓｍａｎおよびＰｉｒｒｍａｎの研究から認められるように、側鎖として−ＣＦ2Ｃｌの存在はこれらのポリマーから作られたコーティングの表面エネルギーを有意に増加し、こうしてコーティングの疎水性および疎油性を減少する。
【００２０】
Ｆａｌｋ、ｅｔ ａｌ．（米国特許第５，０９７，０４８号）は低い表面エネルギーのコーティングの製造にモノ置換グリコールの使用を思い止どまっていることが理解できることは、驚くべきことではない。なぜなら、ビス−クロロアルキルオキセタンから製造されたモノ置換グリコールは、出発物質上のビス−ハロアルキル部分の不完全な置換のために、３−炭素にまだ結合した残留クロロメチル基を必然的に有するからである。したがって、モノ置換グリコールからのポリマー誘導体が、ビス置換グリコールから誘導されるコーティングに比較して、所望の性質を示すコーティングを生成しないという教示は、Ｆａｌｋのモノ置換グリコール上の残留するクロロメチル基に関連する自由エネルギーの増加の直接の結果である。
【００２１】
そのうえ、Ｆａｌｋ、ｅｔ ａｌ．が米国特許第５，０９７，０４８号明細書において引用した参考文献、Ｊ．Ｏｒｇ．Ｃｈｅｍ．、４５（１９）３９３０（１９８０）、第３３行から始まる「酸素を含有するモノ−フルオロアルキルオキセタンが報告された」は、引用された参考文献が末端ペルフルオロアルキル基を有するアルコキシメチレン側鎖ではなく、−ＣＨ2Ｆ側鎖で置換されたオキセタン（すなわち、（モノフルオロ）アルキルオキセタン）を論じていることにおいて、誤りである。それゆえ、この参考文献は低い表面エネルギーを有する材料に導かず、本発明の化合物に無関係である。
【００２２】
Ｆａｌｋ、ｅｔ ａｌ．（米国特許第５，０９７，０４８号）は、フッ素化エーテル側鎖を有するダイマーではなく、チオ結合を有するフッ素化側鎖を有するダイマーの製造を教示している。なぜなら、チオ結合を有するダイマーを製造する彼の合成ルートは他の結合を有するダイマーの合成に使用不可能であるからである。換言すると、Ｆａｌｋ、ｅｔ ａｌ．は、フッ素化エーテル側鎖を有する長鎖ポリエーテルの製造を教示していない。
【００２３】
Ｆａｌｋ、ｅｔ ａｌ．（米国特許第４，８９８，９８１号）は、彼らのビス置換グリコールを種々のフォームおよびコーティングの中に組込んで、それらに所望の疎水性および疎油性を付与している。Ｆａｌｋのグリコールとジイソシアネートとの反応からプラスチックを形成することができるが、長鎖の軟質セグメントが存在しないので、エラストマーを形成できないことが、古典的ポリウレタン化学から教示される。前述したように、軟質セグメントはエラストマーの形成に必要である。Ｆａｌｋ、ｅｔ ａｌ．の化合物はわずかに１または２つのモノマー単位の長さであるので、ポリウレタンエラストマーの形成のための軟質セグメントとして機能するためには明らかなように短か過ぎる。Ｆａｌｋ、ｅｔ ａｌ．において、フッ素化グリコールおよびイソシアネートのセグメントは交互し、フッ素化グリコールセグメントはイソシアネートセグメントとほぼ同一の大きさである。このようなポリマー構造はエラストマーを生じないことはよく知られている。
【００２４】
Ｆａｌｋ、ｅｔ ａｌ．の参考文献のいずれも、ビス−ペルフルオロアルコキシメチレンオキセタンおよびそれらから誘導されるポリウレタンから、または対応するグリコールから製造されたホモポリマーまたはコプレポリマーを教示または示していない。Ｆａｌｋ、ｅｔ ａｌ．（米国特許第５，０９７，０４８号）の中の実施例、特にフッ素化側鎖ｇａ大きい実施例およびダイマーのすべてについての実施例において、すべてはチオール結合を有し、エーテル側鎖は示されていない。Ｆａｌｋ、ｅｔ ａｌ．（米国特許第４，８９８，９８１号）に開示されているポリウレタンは、ペルフルオロアルキルチオネオペンチルグリコールから製造されている。Ｆａｌｋ、ｅｔ ａｌ．は、ペルフルオロアルコキシネオペンチルグリコールモノマーからのポリウレタンの製造を教示し、示しまたは示唆していず、また、モノ置換３−ペルフルオロアルコキシメチレン−３−メチルオキセタン（すなわち、ＦＯＸモノマー）から製造できるプレポリマーおよびポリマーを示唆し、教示し、または示していない。しかしながら、Ｆａｌｋ、ｅｔ ａｌ．（米国特許第５，０９７，０４８号）は、実施例１２において、ビス置換ペルフルオロアルキルチオオキセタンから製造されたポリエーテルプレポリマーを示している。得られたプレポリマーは白色のワックス状固体であり、明らかにエラストマーではなかった。ワックス状固体の分子量、末端基の特質、多分散性、当量などに関する特性決定はなされていない。このような特性決定が存在しないので、Ｆａｌｋ、ｅｔ ａｌ．の材料がイソシアネートとさらに反応してポリウレタンポリマーを生成するかどうかについて未知である。プレポリマーからポリマーの製造の実施例は記載されていない。
【００２５】
Ｍａｎｓｅｒ（米国特許第４，３９３，１９９号）は、アルキルジオールおよびルイス酸触媒、ＢＦ3エーテレートから構成された開始剤／触媒系を使用することによって、オキセタンモノマーを重合する方法を教示している。Ｍａｎｓｅｒは、すべてのオキセタンモノマーをホモ重合できるわけではないこと、そしてビス置換オキセタンモノマーの重合速度がモノマーの３位の置換基の特質に依存することを教示している。Ｍａｎｓｅｒは、フッ素化側鎖を有する、低粘度の、よく規定された、２官能性のヒドロキシ末端非対称プレポリマーを生成するモノ置換フッ素化アルコキシメチレンオキセタンの重合を教示または示唆していず、また、その重合から誘導されるプレポリマーをジイソシアネートで硬化して、非常に低い表面エネルギーを有するエラストマーを得ることを示唆していない。
【００２６】
Ｖａｋｈｌａｍｏｖａ（Ｃｈｅｍ．Ａｂｓｔ．８９：１１０４４０ｐ）は、オキセタンの第３炭素において−ＣＨ2Ｏ−ＣＨ2−ＣＦ2−ＣＦ2−Ｈ基で置換されたオキセタン化合物の合成を教示している。したがって、この置換の末端アルキル部分は−ＣＦ2ＣＦ2−Ｈであり、ここで末端またはオメガ炭素は水素原子を有する。前述したように、ＺｉｓｍａｎおよびＰｉｔｔｍａｎの研究は、水素の存在がこれらのモノマーから誘導されるポリマーの表面エネルギーを有意に増加することを示している。Ｆａｌｋ、ｅｔ ａｌ．（米国特許第５，０９７，０４８号）は、また、「末端が枝分れしているか、またはオメガ−水素原子を含有するフルオロアルキル化合物は効率よい撥油性を示さない」という記載から開始して、表面エネルギーが末端炭素上の水素原子とともに増加することを認識している。さらに、Ｖａｋｈｌａｍｏｖａはビス置換モノマーが加水分解することに集中しており、そしてビス置換モノマーのみを重合している。
【００２７】
Ｆａｌｋ、ｅｔ ａｌ．およびビス置換オキセタンの他の支持者のビス置換オキセタンから形成されたポリマーの特性は、生ずる生成物が結晶質固体であることである。ビス側鎖は高度に配列されておりかつ対称である。結局、ビス側鎖は効率よく詰まって結晶質構造を形成する。例えば、３，３−ビス（クロロメチル）オキセタンから製造されたプレポリマーは、２２０℃付近において溶融する結晶質固体である。これはこれらのポリマーの商業的使用に影響を与える。なぜなら、それ以上の重合または適用のためにＦａｌｋ、ｅｔ ａｌ．のポリマーを溶解または溶融するために、混合および高温の一方または双方を必要とするであろうからである。
【００２８】
ビス置換過フッ素化アルコキシメチレンオキセタンの重合は、この分野においてほとんど注目されなかった。そのうえ、ビス置換ペルフルオロアルキルチオールオキセタンから誘導されるポリマーはワックス状固体であり、そして商業的に有用なエラストマーおよびコーティングの製造において軟質セグメントとして機能しない。さらに、ビス置換オキセタンモノマーがホモ重合する能力は３炭素における側鎖の特質に依存し、このような重合が起こる確信がもてない場合、重合の困難性は明らかに３−炭素の側鎖による妨害のためである。したがって、ビスモノマーの重合、および重合の生成物は予測不可能であり、そして一致しない。
【００２９】
したがって、低い表面エネルギーおよび上記において列挙した他の性質を有するフッ素化エラストマー生成物、およびその製造方法がこの分野において要求されており、このような方法は実施容易でありかつ費用のかからないプレモノマーの製造方法を使用して、非対称モノ−ハロアルキルメチルオキセタンプレモノマーを製造することによって開始され、このようなプレモノマーはさらに反応して単一のフッ素化側鎖を有するオキセタンモノマーを生成し、このモノ置換フッ素化モノマーはホモ重合および共重合して、本質的に非架橋の軟質セグメントの、２官能性、線状、非対称プレポリマーを生成し、このプレポリマーはさらに反応して、疎水性、低い表面エネルギー、非常に低いガラス転移温度、低い誘電率、高い耐摩耗性および引裂強さ、高い接着性および低い屈折率を有するフッ素化エラストマーおよび熱硬化性プラスチック、樹脂およびコーティングを生成する。
【発明の開示】
【発明が解決しようとする課題】
【００３０】
目的：
本発明の目的は、すぐれた疎水性、低い表面エネルギー、非常に低いガラス転移温度、低い誘電率、高い耐摩耗性および引裂強さ、高い接着性および低い屈折率を有する、フッ素化アルコキシメチレン側鎖をもつフッ素化エラストマーおよび熱硬化性プラスチックを提供することである。
【００３１】
本発明の目的は、低い表面エネルギー、非常に低いガラス転移温度、低い誘電率、高い耐摩耗性および引裂強さ、高い接着性および低い屈折率を有する、フッ素化アルコキシメチレン側鎖をもつフッ素化エラストマーおよび熱硬化性プラスチックを製造しかつ使用する方法を提供することである。
【００３２】
本発明の目的は、本発明の方法からの、すぐれた疎水性、低い表面エネルギー、非常に低いガラス転移温度、低い誘電率、高い耐摩耗性および引裂強さ、高い接着性および低い屈折率を有する、フッ素化アルコキシメチレン側鎖をもつフッ素化エラストマーおよび熱硬化性プラスチックを提供することである。
【００３３】
本発明の他の目的は、汚れおよび氷解放コーティング、抵抗減少コーティング、湿気遮断コーティング；カテーテル；人工プロテーゼ構成成分、例えば、関節、心臓、および弁；コンタクトレンズ；眼内レンズ；フィルム、塗料；接着剤；非転移化粧品；撥水性コーティング；油／汚れ抵抗性コーティング；発燃バインダー；潤滑剤、およびその他として、本発明のフッ素化エラストマーおよび熱硬化性プラスチックを使用する組成物；およびこのようなコーティング、接着剤、バインダーおよび組成物の製造および使用の方法を提供することである。
【００３４】
本発明の他の目的は、本発明のエラストマーおよび熱硬化性プラスチックを製造するための、末端のペルフルオロアルキル基をもつ非対称、アルコキシメチレン側鎖を有するヒドロキシ末端ポリエーテルプレポリマーを提供することである。
【００３５】
本発明の他の目的は、本発明のエラストマーおよび熱硬化性プラスチックを製造するための、末端のペルフルオロアルキル基をもつ非対称モノ置換フッ素化アルコキシメチレン側鎖、およびＦＯＸモノマーのセグメントとテトラヒドロフラン（ＴＨＦ）セグメントとから構成された主鎖を有するヒドロキシ末端ポリエーテルコプレポリマーを提供することである。
【００３６】
本発明の他の目的は、なかでも、塗料；潤滑剤；および疎水性、低い表面エネルギー、低い摩擦係数、非常に低いガラス転移温度、低い誘電率、高い耐摩耗性および引裂強さ、高い接着性および低い屈折率をこれらの樹脂、オイル、潤滑剤およびコーティングに付与するポンプ油として、およびその成分として、本発明のプレポリマーおよびコプレポリマーの使用することを提供することである。
【００３７】
本発明の他の目的は、本発明の非対称、フッ素化アルコキシメチレン側鎖を有するヒドロキシ末端フッ素化ポリエーテルプレポリマーの製造方法を提供することである。
【００３８】
本発明の他の目的は、フッ素化アルコキシメチレン側鎖、およびＦＯＸモノマーセグメントとＴＨＦセグメントとから構成された主鎖を有する、ヒドロキシ末端フッ素化コプレポリマーの製造方法を提供することである。
【００３９】
本発明の他の目的は、本発明のＦＯＸモノマーのホモ重合および共重合の方法のプレポリマーおよびポリマーの生成物を提供することである。
【００４０】
本発明の他の目的は、本発明のＦＯＸモノマーとＴＨＦとの共重合法の生成物を提供することである。
【００４１】
本発明の他の目的は、本発明のプレポリマーを製造するための、モノ−ハロアルキル３−メチルオキセタンから誘導され、３炭素においてモノ置換され、フッ素化アルコキシメチレン側鎖を有するＦＯＸモノマー、およびそれらの製造、使用および重合の方法を提供することである。
【００４２】
本発明の他の目的は、本発明のＦＯＸモノマーの製造方法を提供することである。
本発明の他の目的は、本発明のプレポリマーを製造するための、モノ−ハロアルキル−３−メチルオキセタンから誘導され、３−炭素においてモノ置換され、フッ素化アルコキシメチレン側鎖を有するＦＯＸモノマーの製造方法を提供することである。
【００４３】
本発明の他の目的は、本発明のＦＯＸモノマーのためのプレモノマーとして３−ハロアルキル−３−メチルオキセタンを製造する比較的簡単でありかつ費用のかからない方法を提供することである。
【００４４】
本発明の他の目的は、本発明のプレモノマーとして３−ハロアルキル−３−メチルオキセタンを製造する方法を提供することである。
【００４５】
本発明のなお他の目的は、明細書、図面および請求の範囲から明らかであろう。
辞書
非プロトン性溶媒： プロトンを与えない溶媒。
ＢｒＭＭＯ： ３−ブロモメチル−３−メチルオキセタンの頭文字語、本発明の好ましいプレモノマー。
接触角： 液体の表面と液体に接触する物体との間の鈍角または内角。大きい接触角は高い疎水性に対応する。
ＦＯＸの共重合： ＦＯＸコプレポリマーを生成するＦＯＸモノマーと異なるＦＯＸモノマーまたは非フッ素化モノマーとの反応。
ＤＳＣ： 差動走査熱量計の頭文字語、化合物のガラス転移温度を測定する装置。
エラストマー： 低い応力下にそのもとの長さの少なくとも２倍に伸張することができ、そして、応力の直ちの解放すると、力とともにそのほぼもとの長さに戻る、ポリマー材料、例えば、ゴム。
ＦＯＸ： Ｆｌｕｏｒｉｎａｔｅｄ ＯＸｅｔａｎｅの頭文字語。本発明の開示において使用するとき、用語「ＦＯＸ」は通常数字が先行する、例えば、３−ＦＯＸ、７−ＦＯＸなど。数字の表示は、ＦＯＸモノマーの３−炭素上の単一のフッ素化側鎖上のフッ素部分の数を示す。
ＧＬＣ： 気液クロマトグラフィーの頭文字語。出発物質の純度および変換率を決定するための分離技術として使用する装置および方法。
ＧＰＣ： ゲル透過クロマトグラフィーの頭文字語。分子量を決定する装置および方法。
ＨＭＭＯ： ３−ヒドロキシメチル−３−メチルオキセタンの頭文字語、アリールスルホネートオキセタンプレモノマーの製造において中間物。
ＦＯＸのホモ重合： ＦＯＸホモプレポリマーを生成するＦＯＸモノマーとそれ自体との反応。
疎水性： ある物質が水に対する親和性を欠如するか、または水をはじくか、または水を吸収できない程度。
ルイス酸： 塩基から電子対を受け取ることができる物質；こうしてＡｌＣｌ3およびＢＦ3はルイス酸である。
モノ置換オキセタン： 本発明に関して、概括的に言えば、非ビス置換オキセタン化合物。さらに詳しくは、それは３−ハロメチル−３−メチルオキセタンプレモノマーおよび本発明のＦＯＸモノマーを意味し、ここでオキセタンリングの３−炭素はただ１つのフッ素化側鎖で置換されており、そして他の３−炭素の側面の基は非フッ素化部分、例えば、メチルまたはエチル基である。
【００４６】
ＦＯＸモノマー： 本発明に関して、モノ置換フッ素化オキセタンまたはＦＯＸ。
相間移動触媒： 二相不均質反応混合物における反応を実現または仲介する。
ＦＯＸプレモノマー： フッ素化アルコキシドと反応したとき、本発明のＦＯＸモノマーを生ずる３−ハロアルカン−３−メチルオキセタン化合物。
ＦＯＸプレポリマー： ポリイソシアネートと反応したとき、ポリウレタンエラストマーを生ずる、約２０〜約３００ＦＯＸまたはＦＯＸ／ＴＨＦモノマー単位を含んでなる、ヒドロキシ末端ポリエーテルオリゴマー。
【００４７】
テトラヒドロフラン： 商業的に入手可能な５員の環状エーテル、ＴＨＦと略す。
ＴＭＥ： １，１，１−トリス（ヒドロキシメチル）エタンの頭文字語、ＢｒＭＭＯプレモノマー合成の出発物質。
【課題を解決するための手段】
【００４８】
本発明は、モノ−ハロアルキルオキセタンプレモノマー、これらのプレモノマーから誘導されたフッ素化アルコキシメチレン側鎖を有するモノ置換オキセタンモノマー、これらのモノマーから誘導されたヒドロキシ末端プレポリマー、およびこれらのプレポリマーから製造されたポリマー、ならびに各々に関連する合成方法、および直接および組成物の成分として、プレモノマー、モノマー、プレポリマーおよび究極のポリマーに関する。
【００４９】
プレモノマー、モノマー、ポリエーテルヒドロキシ末端プレポリマーおよび得られるそれらの組成物は、なかでも、疎水性、低い表面エネルギー、低いガラス転移温度、低い誘電率、高い耐摩耗性および引裂強さ、低い摩擦係数、高い接着性および低い屈折率を包含する、広範な種類の有用な性質を示す、ポリウレタンエラストマー、熱硬化性プラスチックおよびコーティングの製造に特に有用である。主要な用途は非粘着性コーティングであり、ここで本発明のポリマーの接着性はテフロンよりすぐれ、表面エネルギーはより低く、適用はいっそう容易であり、そして適用されたフィルムは柔軟性であり、すぐれた耐摩耗性および引裂強さは柔軟性および剛性の双方の表面への適用を可能とする。例は下記の通りである：汚れ防止コーティング、氷解放コーティング、柔軟性光学繊維クラッド、導管および水道管のコーティングまたはライニング、表面コーティング、落書き防止コーティング、自動車トップコート組成物（例えば、カーワックス）、特に−４０〜−５０℃程度の低いガラス転移温度のための低温において。低い屈折率およびすぐれた酸素透過性、ならびにプレポリマーから製造されたエラストマーのあるものの光学的透明度は、エラストマーをコンタクトレンズおよび眼内レンズに有用とする。もちろん、エラストマーの使用はよく知られており、そして本発明のエラストマーの改良された性質はなお広い範囲の使用を可能とする。
【００５０】
前述したように、フッ素化エラストマーの製造の改良されたルートを我々は発見した。我々の発見は、現在既知の方法よりも容易でありかつ費用がかからない、モノ置換ハロアルキルオキセタンプレモノマーを合成する改良された、２工程の方法を包含する。次いで、プレモノマーはモノ置換フルオロアルキルオキセタン（ＦＯＸモノマー）を製造する他の新規な方法において使用される。さらに、この方法は非常に融通性のあるので、ビス−フルオロアルキルオキセタンをこの方法により高い収率で製造することができる。
【００５１】
モノマーは、約１０〜約５００個の炭素、好ましくは２０〜約２００個の炭素を有する、非架橋の、非対称の、ヒドロキシ末端、線状オリゴマー、すなわち、ＦＯＸプレポリマーとして特徴づけられるホモポリマーおよびコプレポリマーの製造に使用される。これらのプレポリマーは、引き続く重合反応（例えば、ジイソシアネートまたはポリイソシアネートとの反応）において、それらの完全性を実質的に保持して、生ずるポリマーの軟質セグメントのブロックを提供することにおいて、フッ素化エラストマーの製造に対してきわめて重要であり、これらの軟質セグメントのブロックは、重合の間に形成される硬質ブロックと組み合って、すぐれたエラストマーを生成する。エラストマーの生成に要求される軟質セグメントを含有するプレポリマーを製造するビスまたはモノ−置換フッ素化アルコキシメチレンオキセタンのホモ重合または共重合を背景において示されていないが、本発明の方法はモノ−およびビス−置換の双方のＦＯＸモノマーを容易に重合する。本発明の反応メカニズムは、ビスフルオロアルキルオキセタンモノマーから高い収率で、ならびにモノ置換ＦＯＸモノマーからプレポリマーを生成するであろう。
【００５２】
また、背景の反応および方法において、Ｆａｌｋ、ｅｔ ａｌ．のビス置換オキセタンモノマーにおけるように、２つの対称側鎖の存在はより遅い反応速度およびより低い収率を生ずることを我々は発見した。理論に拘束されたくないが、これは成長するプレポリマー鎖の開始および伝播反応を立体的に妨害するビス−モノマー化合物の２つの側面の基の存在のためであると、我々は現在考える。背景において、ちょうどチオ結合したビス−オキセタンモノマー（およびエーテル結合しない側鎖）の重合が示されているが、このような重合は開始することが困難であり、そして成功したとき、結晶質であるプレポリマーが生ずる。生ずるプレポリマーはモノ置換ＦＯＸモノマーから製造されたプレポリマーよりも対称でありかつ規則的であり、したがって、いっそう効率よく詰まって結晶質材料を形成する。
【００５３】
驚くべきことには、また、先行技術の教示と反対に、フッ素化側鎖は疎水性および低い表面エネルギーの性質を付与するために不必要である。
【００５４】
この分野において教示されるように、フッ素化が多くなるほど、性質はよりすぐれるようになるが、２つの側鎖の存在が立体障害性および結晶質材料の形成に導くことは認識されていなかった。対照的に、重合したとき、充填における規則性を防止しかつ非晶質プレポリマーを生ずるのは、本発明のＦＯＸモノマーのフッ素化置換基を有する単一の（モノ）基により提示される対称であると我々は考えられる。
【００５５】
予期されないことには、ＦＯＸモノマーおよびＦＯＸ／ＴＨＦコモノマーから構成されたホモプレポリマーおよびコプレポリマーはビス置換プレポリマーの１／２より多い数のフッ素部分を含有するが、それらは驚くべきことには２つのフッ素化側鎖を有するプレポリマーから誘導されたポリマーと同様な表面エネルギーを有するポリマーを生成する。さらに、本発明のＦＯＸ／ＴＨＦプレポリマーは本発明のＦＯＸプレポリマーよりも少ないフッ素を含有してさえ、ＦＯＸ／ＴＨＦプレポリマーは驚くべきことにはＦＯＸプレポリマーから製造されたエラストマーに匹敵する表面および物理的性質を示す。
【００５６】
望ましくない副生物の形成を事実上排除する重合法を我々は発見した。プレポリマー中の非官能性または１官能性材料の存在は、劣った機械的および表面の性質を有するコーティングを生ずる。結局、これらのコーティングは制限された商業的価値を有する。非官能性材料、主として環状テトラマーおよびトリマーは、鎖の「バックバイティング」からの開環重合の間に形成される。他方において、１官能性材料は、対イオンの停止反応、例えば、ジエチルエーテルおよびフッ化物イオンの停止反応のために形成される。本発明の方法は、副生物の生成を欠如することにおいて、独特である。環状テトラマーおよび１官能性プレポリマーの生成は、ほとんど望ましくない。
【発明を実施するための最良の形態】
【００５７】
１．モノマー
ａ）ＢｒＭＭＯプレモノマー
本発明のＦＯＸモノマーは、好ましくは３−ブロモメチル−３−メチルオキセタン（「ＢｒＭＭＯ」）から誘導される。モノ置換ハロアルキルオキセタン上の脱離基は臭素であるが、他のハロゲン、例えば、塩素およびヨウ素、ならびにアリールスルホネートを使用することができる。ＢｒＭＭＯとの反応は、３，３−非対称置換オキセタンの製造における好都合なルートを提供する。ＢｒＭＭＯはＳＮ2置換を介して広い範囲の非対称置換オキセタンに変換することができ、エネルギー的基、例えば、ニトロ、ニトラト、アジド、アミノ、ジフルオロおよびニトロアミノが導入される。また、ポリマーのラジカル硬化コーティングのモノマー、例えば、３−位においてビニル、アリル、ホモアリルおよびスチリル基で置換されたオキセタンを製造することができる。
【００５８】
背景において記載したように、３−ハロアルキル−３−メチルオキセタンの製造、さらに詳しくは、ＢｒＭＭＯの製造のために現在実施されている方法は、典型的には、低い収率、副反応の不純物、長い、多工程の合成スキームおよび高価の毒性化学物質の使用により特色づけられ、危険な材料および危険な廃棄物の取扱いおよび廃棄の問題を伴う。これらはこれらの方法の商業的大規模化において有意な障害を表す。結局、３−ハロアルキル−３−メチルオキセタンは現在商業的に入手可能ではない。
【００５９】
しかしながら、本発明のＢｒＭＭＯの製造方法は普通の安価な出発物質を使用し、そしてわずかに２工程でＢｒＭＭＯをきれいに高い収率で提供する。この方法は、ＨＢｒのその場の発生を含むことにおいて、新規である。予期せざることには、ＨＢｒのその場の発生は、ｎ−ブタノールより大きい分子量を有するアルコールの使用を可能とし、高い収率で第一ブロミドを生成し、副生物を生成しない。
【００６０】
第１工程において、下記において式１で示すように、３−ブロモ−２−ブロモメチル−２−メチルプロピルアセテート２（１，１，１−トリス（ヒドロキシメチル）エタンまたはＴＭＥのジブロモアセテート）はその場で発生したＨＢｒによる氷酢酸中のＴＭＥの臭素化を経て形成される。ＨＢｒは硫酸と臭化ナトリウムとの反応からその場で形成される。反応温度は約１００〜約１３０℃、好ましくは約１２０℃の範囲であることができる。ＴＭＥのトリアセテートの形成は、予期されないことには、ＨＢｒのその場の発生により生成した臭化物イオンとの置換をいっそう容易に行うことを、我々は発見した。臭化ナトリウム／硫酸法により第一級アルコール（ｎ−ブタノールより大きい分子量を有する）が高い収率で第一級臭化物に変換されたことは最初であることにおいて、この工程は新規である。さらに、ＨＢｒ試薬のその場の発生は、強酸がそのように生成されない場合における強酸の反応および付随する材料の取扱いの問題を有意に簡素化する。
【００６１】
予期されないことには、ＴＭＥトリアセテートの臭素化はＴＭＥジブロモアセテートのみを生成する。驚くべきことには、モノ−ブロモおよびトリ−ブロモＴＭＥ誘導体の形成は観察されない。
【００６２】
【化１】
2004155767.tif 000003
【００６３】
第２工程において（式２を参照のこと）、相間移動触媒（ＰＴＣ）として第四級アンモニウム塩を使用して還流ＣＣｌ4（または塩化ｎ−ブチル）中でＴＭＥジブロモアセテートをＮａＯＨと反応させることによって、オキセタン環は閉じられる。ＰＴＣ／ＴＭＥジブロモアセテートの比は０．１〜約２．０％ｗ／ｗの範囲であることができ、好ましくは０．５％ｗ／ｗである。還流するとき、ＴＭＥジブロモ誘導体３は閉じて、３−ブロモメチル−３−メチルオキセタン４を生成する。反応温度は還流温度に依存し、室温から約１００℃、好ましくは約７０〜約８０℃の範囲であることができる。これらの反応スキームの予期せざる結果は、競合する反応からの副生物の非存在である。
【００６４】
【化２】
2004155767.tif 000004
【００６５】
ＢｒＭＭＯの生成の前に、この相間移動触媒の分子内環化反応は試みられなかった。以前の試みは、２つの主要な副反応のために環状生成物の低い収率（１２〜６０％）を生じた。第１副反応は、比較的いっそう緊張したオキセタン環よりむしろ安定なオレフィンの形成を伴う１，４−排除である。第２競合反応は、ダイマーおよびトリマーの形成である。
【００６６】
これらの副反応は適当な溶媒の選定により最小とされる。塩化ｎ−ブチルおよび四塩化炭素は９４〜９７％程度のＢｒＭＭＯの収率を提供することを、我々は見出した。研究した他の溶媒、例えば、アクリロニトリル、トルエン、ＤＭＦ、リグロイン、１，１，２−トリクロロエタン、ベンゼン、ｎ−ヘキサンおよびヘキサンは、排除および二量化の双方の競合副反応生成物を含有する、いっそう複雑な反応混合物を与えた。
【００６７】
ＢｒＭＭＯは、第一級臭化物、きわめてすぐれた脱離基の置換を経て広範な種類の非対称置換オキセタンに容易に変換することができる。次いで、これらのモノマーをルイス酸により重合して、エネルギーおよびコーティング材料において広い範囲の用途を有するポリマー生成することができる。合成されたモノマーおよび可能なモノマーの例を下記に列挙する。
【００６８】
【化３】
2004155767.tif 000005
【００６９】
これらのモノマーを製造する能力は、競合副反応および通常この種類の反応に関連する副生物を伴わない、ＢｒＭＭＯの製造する、きれいな高い収率の方法に依存する。これは、式２のＴＭＥジブロモ誘導体３の塩基を触媒とする内部環化反応の予期せざる効果のためである。
【００７０】
この説明はＢｒＭＭＯの合成法に向けられてきたが、前述の反応条件を使用して出発物質として１，１，１−トリメチロールプロパン（「ＴＭＰ」）を用いて３−ブロモメチル−３−エチルオキセタンを生成することができる。また、この方法は、他のモノ−ハロアルキルオキセタン、例えば、３−クロロメチル−３−メチルオキセタン、３−ヨードメチル−３−メチルオキセタン、３−クロロメチル−３−エチルオキセタンなどの合成に使用することができる。
【００７１】
オキセタンモノマー
本発明のＢｒＭＭＯは、モノ置換ＦＯＸモノマーおよびＦＯＸモノマーのホモ重合および共重合から誘導されたプレポリマーの製造のために、さらに処理することができる。
【００７２】
ポリマー中のフッ素の組込みは、生ずるポリマーの性質を変更する：
１．熱安定性は増加し、こうしてポリマーの使用温度の上限を拡張し、分解せずにこれらの材料のより高い温度における加工を可能として、他の炭化水素に基づくポリマーが使用不可能である環境における使用に、これらの材料を適当であるものとする。
【００７３】
２．表面エネルギーが減少し、こうしてポリマーの解放特性が改良され、これにより材料は接着テープの裏材料、金型の剥離コーティング、船体の汚れ解放コーティング、およびその他としての使用に適当である。
【００７４】
３．生ずるポリマーの屈折率は減少し、これによりポリマーは光学的用途、例えば、コンタクトレンズ、眼内レンズ、光学的計装のコーティング、光学繊維のクラッド、およびその他に有用である。
【００７５】
４．摩擦係数は減少し、こうしてコーティングの潤滑性が改良され、これにより自動車のシール、風防ガラスのワイパー、ヨットの抵抗減少コーティング、航空機などのような用途において有用である。
【００７６】
５．疎水性は減少し、こうして撥水性および湿気バリヤー特性が改良され、ポリマーは電子装置の包封、湿気バリヤーフィルムおよびコーティング、雨の浸蝕コーティング、耐腐蝕コーティングなどに有用である。
【００７７】
６．疎油性は増加し、こうしてポリマーは油反発性であり、そして衣料品およびカーペットの汚れ抵抗性コーティングとして有用である。
【００７８】
７．易燃性は減少し、こうして難燃性は改良され、例えば、ポリマーでコーティングされた衣料品の難燃性は改良される。
【００７９】
８．ポリマーの環境安定性は改良され、こうしてポリマーは紫外線および湿気に暴露されたとき、いっそう安定である。
【００８０】
本発明のモノ置換フッ素化アルキルオキシ−３−メチルオキセタンモノマーは、下記式を有する：
【００８１】
【化４】
2004155767.tif 000006
【００８２】
式中、ｎは１〜３であり、 Ｒはメチルまたはエチルであり、そして Ｒfは１〜２０個の炭素原子を有する直鎖状または分枝鎖状フッ素化アルキルまたはイソアルキル、または４〜約６０個の炭素原子を有するオキサ過フッ素化ポリエーテルである。
【００８３】
本発明のＦＯＸモノマーは、３−ヒドロキシメチル−３−メチルオキセタンのアリールスルホネート誘導体（アリールスルホネート−ＭＯ）またはモノ置換３−ハロアルキル−３−メチルオキセタンをフッ素化アルコキシドと極性非プロトン性溶媒の存在において反応させることによって得られる：
【００８４】
【化５】
2004155767.tif 000007
【００８５】
式中、Ｒfは１〜２０個の炭素原子を有する直鎖状または分枝鎖状過フッ素化アルキルまたはイソアルキル、または４〜約６０個の炭素原子を有するオキサ過フッ素化ポリエーテルであり、そして ＸはＢｒ、Ｃｌ、Ｉまたはアリールスルホネートである。
数値的ＦＯＸ表示は側鎖の末端ペルフルオロアルキル基中のハロゲン原子のフッ素原子の数により決定されることに注意すべきである。
ヒドロキシアルキルオキセタンのアリールスルホネート誘導体は、下記一般式を有する：
【００８６】
【化６】
2004155767.tif 000008
【００８７】
式中、ＲaはＣ6−Ｃ10炭素を有するモノ環状アリール、例えば、ベンジル、トリル、キシリル、メシチルまたはアルキル、例えば、−ＣＨ3または−ＣＦ3である。
【００８８】
好ましいスルホネートは、３−ヒドロキシメチル−３−メチルオキセタン（ＨＭＭＯ）のトルエンスルホネート、例えば、ｐ−トルエンスルホネート誘導体である。
【００８９】
フッ素化アルコキシドは、適当な溶媒、例えば、ジメチルホルムアミド中でフッ素化アルコールを水素化ナトリウムと反応させることによって得られる： Ｒf（ＣＨ2）nＯＨ＋ＮａＨ Ｒf（ＣＨ2）nＯ-Ｎａ+＋Ｈ2
【００９０】
水素化ナトリウムはこの反応に好ましい塩基であるが、他の塩基、例えば、水素化カリウム、カリウムｔ−ブトキシド、水素化カルシウム、ＮａＮＨ2、ｎ−ブチルリチウムおよびリチウムジイソプロピルアミドを使用することができる。
【００９１】
使用できるフッ素化アルコールは、下記一般式を有する：
Ｒf（ＣＨ2）nＯＨ
式中、ｎは１〜３であり、そして Ｒfは１〜２０個の炭素原子を有する直鎖状または分枝鎖状フッ素化アルキルまたはイソアルキル、または４〜約６０個の炭素原子を有するオキサ過フッ素化ポリエーテルである。
【００９２】
適当なフッ素化アルコールは下記の通りである：トリフルオロエタノール、ヘプタフルオロブタノール、ペンタデカフルオロオクタノール、トリデカフルオロオクタノール、およびその他。他の有用なアルコールは、下記式を有するフッ素化アルコールを包含する：
ａ） ＨＯ（ＣＨ2）n（ＣＦ2）x−Ｆ
ｂ） ＨＯＣＨ2ＣＦ2（ＯＣＦ2ＣＦ2）x−Ｆ および
【００９３】
【化７】
2004155767.tif 000009
【００９４】
式中、ｎは１〜約３であり、そしてＸは１〜約２０である。
これらのアルコールからアルコキシドを形成するために好ましい溶媒はジメチルホルムアミド（ＤＭＦ）であるが、他の溶媒、例えば、ジメチルアセトアミド、ＤＭＳＯおよびヘキサメチレンホスホルアミド（ＨＭＰＡ）を使用することができる。
【００９５】
本発明のプレモノマーＢｒＭＭＯはオキセタンモノマーの合成に特によく適し、ＢｒＭＭＯは独特にきれいであり、その新規な合成経路から生ずる副生物を含有しない。後者の例は３−ヒドロキシメチル−３−メチルオキセタンのｐ−トルエンスルホネート誘導体である。末端ペルフルオロアルキル基をもつペンダントアルコキシメチレン基を有するオキセタンの高い収率が得られる。
【００９６】
置換反応は２５℃〜１５０℃の温度範囲において実施することができるが、好ましい温度は７５℃〜８５℃である。より低い温度において、置換速度はかなり遅く、商業的大規模化について限界的に有用であることがある。より高い温度（＞１２０℃）において、置換速度は極端に速い。しかしながら、これらのより高い温度において、他の副反応、例えば、３−ヒドロキシメチル−３−メチルオキセタンへのプレモノマーの加水分解が優勢を占める。こうして、好ましい反応温度は＜１２０℃である。
【００９７】
ＦＯＸモノマーの好ましい合成方法
最近、有機溶媒および強塩基、例えば、ＮａＨの使用を排除する、ＦＯＸモノマーを高い収率で製造する好ましい方法を我々は発見した。有機溶媒の排除は、危険な廃棄物の発生および揮発性有機化合物の空気中の放出を減少する。この方法の工程は下記の通りである：
【００９８】
【化８】
2004155767.tif 000010
【００９９】
式中、Ｒfは１〜２０個の炭素原子を有する直鎖状または分枝鎖状過フッ素化アルキルまたはイソアルキル、または４〜約６０個の炭素原子を有するオキサ過フッ素化ポリエーテルであり、そして ＸはＢｒ、ＣｌまたはＩである。
【０１００】
この方法において、３−ハロアルキル−３−メチルオキセタン、フルオロアルコール、塩基、例えば、水酸化ナトリウムまたは水酸化カリウム、および相間移動触媒の混合物を水性媒質中で８０〜８５℃において、ＧＬＣ分析が出発物質の完全な消費を明らかにするまで加熱する。反応が完結したとき、生成物を分離および有機相の蒸留により回収する。有機相はＦＯＸモノマーの大部分を含有する。回収されたＦＯＸモノマーはポリマー等級であり、そして通常９９％を超える純度を有する。単離された収率は高く、そして精製されたＦＯＸモノマーについて８０％〜９０％の範囲である。分離および精製前の収率は、粗生成物について９０％を超える。
【０１０１】
種々の塩基、例えば、水酸化カルシウム、水酸化マグネシウム、水酸化テトラブチルアンモニウムなどをこの目的に使用することができるが、好ましい塩基は水酸化ナトリウムおよび水酸化カリウムである。なぜなら、それらは大量に容易に入手可能であり、そして比較的安価であるからである。
【０１０２】
相間移動触媒は対イオンを移動させることによって機能するので、それは有機相中でいっそう可溶性である。種々の相間移動触媒をこの目的に使用することができ、それらの例は臭化テトラメチルアンモニウム、臭化テトラエチルアンモニウム、ヨウ化テトラメチルアンモニウム、臭化セチルトリブチルアンモニウム、クラウンエーテル、グリコール、およびその他である。好ましい触媒は臭化テトラブチルアンモニウムである。なぜなら、それはコストが比較的低く、そして有機溶媒および水性媒質の双方の中においてすぐれた溶解度を有するからである。
【０１０３】
上記の反応は、５０℃程度に低い温度および１２０℃程度に高い温度において実施することができる。しかしながら、低温において、置換速度は極端に低く、そして競合副反応、例えば、加水分解は優勢になり始める。より高い温度において、置換速度は極端に速く、圧力を取扱うことができる特殊の装置を必要とし、こうしてこの方法を商業的大規模化に非経済的としかつ魅力のないものとする。
【０１０４】
上記の好ましい相間移動触媒法は３−ハロアルキル−３−メチルオキセタンに限定され、したがって、ＦＯＸモノマーの合成の出発物質として３−ヒドロキシメチル−３−メチルオキセタンのアリールスルホネート誘導体の使用を排除する。なぜなら、アリールスルホネートは加水分解に対して感受性であり、そして上記の相転移条件下に、容易に加水分解して３−ヒドロキシメチル−３−メチルオキセタンを形成し、こうしてより低い収率を生ずるからである。かしながら、この制限は高い純度の３−ブロモメチル−３−メチルオキセタンを高い収率で提供する本発明の方法により克服することができる。
【０１０５】
２．プレポリマー
本発明のプレポリマーの３つの種類が存在する：プレポリマーをただ１つのＦＯＸモノマーからアセンブリングするホモポリマー；プレポリマーをＦＯＸモノマーの混合物からアセンブリングするコポリマー；およびＦＯＸモノマー（またはＦＯＸモノマーの混合物）をテトラヒドロフラン（ＴＨＦ）と共重合させるＦＯＸ／ＴＨＦコプレポリマー。
【０１０６】
ヒドロキシ末端のＦＯＸプレポリマーの主要な用途の１つは、疎水性、非粘着性、低い摩擦の材料の開発においてである。これらの材料の製造において最も重要な基準は表面エネルギーの最小化であり、表面エネルギーは材料の湿潤性の測度であり、そして臨界的性質、例えば、疎水性および接着特性を定める。
【０１０７】
低い表面エネルギーを有する材料を製造するために、フルオロアルキル基が側鎖の中に存在し、そしてフルオロアルキル基の末端炭素が過フッ素化されていることが決定的である。フッ素をポリマー主鎖の中よりむしろ側鎖の中に有するという要件は、フッ素化ポリアクリレートおよびポリテトラフルオロエチレン（テフロン）の表面エネルギーを比較することによって証明される。フッ素をポリマー主鎖の中に含有するテフロンの表面エネルギーは、１８．５エルグ／ｃｍ2である。比較により、フッ素を側鎖の中に含有するポリフルオロアクリレートの表面エネルギーは、１０〜１２エルグ／ｃｍ2である。また、水素またはハロゲン（Ｃｌ、Ｂｒ、Ｉ）を含有するフルオロアルキル基は、ＣＦ3基を有するものよりもかなり高い表面エネルギーを有する。典型的な有機材料の表面構成上の表面エネルギーの依存性は、表１に示されている。
【０１０８】
【表１】
2004155767.tif 000011
【０１０９】
また、３−位においてただ１つのペルフルオロアルキル基で置換されたオキセタンモノマーを使用することは好ましい。なぜなら、３，３’−ジ置換オキセタンモノマーの重合は、要求される性質を有するエラストマーの製造を排除する高度に結晶質であるプレポリマーを生ずるからである。例えば、３，３’−ビス（クロロメチル）オキセタンの重合は、ほぼ２２０℃において溶融する結晶質ポリマーを生ずる。同様に、３，３’−ビス（エトキシメチル）オキセタンの重合はほぼ８０℃において溶融するプレポリマーを提供する。
【０１１０】
結晶質プレポリマーはポリウレタンエラストマーの製造において使用できないことに注意すべきである。また、ジ置換ＦＯＸモノマーからのプレポリマーは大量の１官能性環状オリゴマーを含有し、これらのオリゴマーはポリマーの性質を劣化させる。表面性質はポリマー／空気の界面におけるフッ素の量に依存し、そしてＦＯＸプレポリマーの場合において、フッ素によるポリマー表面のきわめてすぐれた濃縮が達成され、しかもただ１つのペルフルオロアルキル基により達成される。驚くべきことには、第２フッ素化側鎖は表面の性質を有意に増強せず、こうして、プレポリマー中のその導入はコスト的に有効でなくかつ、それは結晶質の対称性質を導入するので、フッ素化エラストマーの分野を排除することを、我々は発見した。
【０１１１】
フッ素をテフロンにおけるように主鎖上に配置するよりむしろ側鎖の中に配置すると、潤滑性は改良され、そして得られるプレポリマー／エラストマーはちょうど主鎖の中にフッ素を有するポリマーより低い表面エネルギーを示すことを、我々は発見した。しかしながら、側鎖上／主鎖上にフッ素を有することの間に交換が存在することを、我々は発見した；我々はフッ素化側鎖の組込みにより潤滑性を増加したが、主鎖上にのみフッ素を有するポリマー、例えば、テフロンに比較して、熱安定性の減少が存在する。
【０１１２】
ヒドロキシ末端ホモプレポリマーおよびコプレポリマー
本発明は、また、ＦＯＸポリマーを重合する方法、および生ずるヒドロキシ末端プレポリマーを含む。これらのプレポリマーは下記式を有する：
【０１１３】
【化９】
2004155767.tif 000012
【０１１４】
式中、ｎは１〜３であり、 Ｒはメチルまたはエチルであり、 Ｒ1はＨまたは約２〜約５個の炭素原子を有する末端アルキルアルコール残基であり、 Ｒfは１〜２０個の炭素原子を有する直鎖状または分枝鎖状フッ素化アルキルまたはイソアルキル、または４〜約６０個の炭素原子を有するオキサ過フッ素化ポリエーテルであり、そして ｘは１０〜約２５０である。
【０１１５】
ＦＯＸホモプレポリマーおよびコプレポリマーを製造する方法は、下記の工程を包含する：１） 反応器に触媒、開始剤および溶媒を供給し、２） 適当な有機溶媒中の１種または２種以上のＦＯＸモノマーの溶液を−２０℃〜＋６０℃温度において添加し、３） ＦＯＸモノマーを触媒／開始剤溶液と反応させ、４） 反応を急冷し、そして５） メタノール中の沈澱によりＦＯＸプレポリマーを分離する。
【０１１６】
重合はホモ重合であるか、または２種またはそれ以上の前述のオキセタンモノマーの混合物を重合ゾーンに添加する共重合であることができる。特に有用な共重合は、コモノマーを選定した比率において順次に添加して、コントロールされたブロックの大きさおよび性質を有するブロックコポリマーを得るブロック重合である。
【０１１７】
本発明の溶液重合は５％〜８５％の固形分濃度において実施することができるが、好ましい重合は通常５０〜６０％の固形分濃度において実施する。重合は適当な不活性溶媒、好ましくはハロゲン化Ｃ1−Ｃ5炭化水素、例えば、塩化メチレン、四塩化炭素、クロロホルム、トリクロロエチタン、クロロベンゼン、臭化エチル、ジクロロエタン、フッ素化溶媒などの存在において実施され、好ましい溶媒は塩化メチレン、または塩化メチレンとフレオン（Ｆｒｅｏｎ）との混合物である。他の溶媒、例えば、二酸化硫黄、ヘキサン、石油エーテル、トルエン、ジオキサンおよびキシレンを使用することもできる。
ＦＯＸモノマーは、ルイス酸触媒（すなわち、１対の電子を受容できる化合物）およびポリヒドロキシ脂肪族化合物、例えば、重合開始剤の存在において容易に重合する。触媒として使用するために適当なルイス酸は、下記のものを包含する：三フッ化ホウ素、五フッ化リン、五フッ化アンチモン、塩化亜鉛、臭化アルミニウム、およびその他の錯体。好ましいルイス酸触媒は、ＢＦ3・ＴＨＦ錯体。
【０１１８】
適当な開始剤は、ポリヒドロキシ脂肪族化合物、例えば、２〜約５個の炭素原子および２〜４個のヒドロキシルを有するアルキルおよびイソアルキルポリオール、例えば、エチレングリコール、ブタン−１，４−ジオール、プロピレングリコール、イソブタン−１，３−ジオール、ペンタン−１，５−ジオール、ペンタエリスリトール、トリメチロールプロパン、およびその他であり、好ましい開始剤はブタン−１，４−ジオールである。
【０１１９】
触媒および開始剤は、ＦＯＸモノマーの添加前に、好ましくは溶媒中で５〜１０分間混合する。触媒／開始剤の比は１：１〜１：５モル／モルの範囲であり、好ましい比は１：１〜１：２モル／モルである。好ましい触媒、開始剤および溶媒の組み合わせの１例は、三フッ化ホウ素テトラヒドロフラネート、ブタン−１，４−ジオールおよび塩化メチレンである。モノマー／触媒の比は約１０：１モル／モル〜約３００：１モル／モルの範囲であり、好ましい範囲は約５０：〜１００：１モル／モルの範囲である。
【０１２０】
典型的な例において、１種または２種以上のＦＯＸモノマーの添加前に、触媒および開始剤を溶媒中の混合する。オキセタンモノマーは比較的高い歪エネルギーを有しそして発熱性開環重合を行うので、１または２以上のＦＯＸモノマーをある時間かけてゆっくり添加して、反応温度コントロールしかつ反応の暴走を回避する。反応の進行を1Ｈ ＮＭＲにより監視し、ＦＯＸモノマーの＞９５％が消費されたとき、反応を水で急冷する。プレポリマーをメタノール中の沈澱により精製する。
【０１２１】
プレポリマーの分子量は、モノマー／触媒比および反応温度を変化させることによってコントロールすることができる。一般に、より低いモノマー／触媒比およびより高い反応温度は、より低い分子量のプレポリマーの形成に好適である。
モノマー／触媒比は１０：１〜３００：１であることができるが、普通に使用する比は５０：１〜１００：１のモノマー／触媒の範囲である。
【０１２２】
反応温度は−２０℃〜＋６０℃の間で変化させることができるが、好ましい反応温度は＋５℃である。より高い温度において、１官能性物質、主として−ＣＨ2Ｆ末端物質が観察される。１官能性物質は連鎖停止剤として作用することができ、こうして最終ポリマーの分子量を限定し、ならびに多分散性を増加する。次いで、これは劣った機械的および物理的性質を有するポリマーを生ずる。
【０１２３】
環状オリゴマーは、通常、ポリエーテルプレポリマーの合成において形成される。これらの物質は非官能性であり、そしてプレポリマーの有用性を減少する。
そのうえ、これらの物質はポリマーのマトリックスの中から外に滲出し、これによりポリマーの表面および機械的性質に著しく影響を与える。ＦＯＸモノマーのホモ重合により製造されるプレポリマーは、ほぼ２〜７％の環状テトラマーを含有する。
【０１２４】
ＢＦ3−エーテレート触媒は、ほぼ１０％〜１５％の１官能性物質およびほぼ６％〜７％の環状テトラマー副生物を生ずる。
【０１２５】
好ましい触媒はＢＦ3・ＴＨＦであり、これは２％より少ない環状テトラマー副生物を生成し、そして１官能性プレポリマーの形成を排除する。引き続いて、これはプレポリマーの官能性を増加し、そしてきわめてすぐれた機械的、表面および物理的性質を有するポリマーに導く。
【０１２６】
ＦＯＸモノマーの重合は、カチオン開環反応により起こる。そのメカニズムを下記に示す：
【０１２７】
【化１０】
2004155767.tif 000013
【０１２８】
重合は、開始剤により供与されるプロトンにより開始され、そしてプロトン化オキセタン環は他の起こると伝播を行ってポリマー鎖を発生する。次いで、生長するポリマー鎖をアルコールまたは水で停止させて、本発明のヒドロキシ末端ポリエーテルプレポリマーを得る。本発明のプレポリマーはアルコールおよび水の双方の停止から生ずるプレポリマーの混合物であることに注意すべきである。
【０１２９】
プレポリマーのＮＭＲ分析（1Ｈ／13Ｃ）により、開始剤の断片、特にブタンジオール断片は、ポリマー鎖の末端に位置し、プレポリマーの主鎖の中央に組込まれないことを我々は発見した。ＮＭＲデータ（1Ｈ／13Ｃ）は−ＣＨ2ＣＨ2ＣＨ2ＣＨ2ＯＨ基の存在を明瞭に示し、これはブタンジオール断片がポリマー鎖の末端に組込まれる場合にのみ起こることができる。ブタンジオール断片がプレポリマーの中央の中に組込まれた場合、対称の−ＯＣＨ2ＣＨ2−ＣＨ2ＣＨ2Ｏ−基に相当する２つのピークのみを我々は見るであろう。我々のＮＭＲデータはこの基の存在を示さない。理論的に開始剤の断片はプレポリマーの中央に組込まれることができるが、嵩のある高分子量のプレポリマーが低分子量の高度に移動性のブタンジオールと連鎖停止剤として効率よく競合することはほとんどありえない。ジオール開始剤を使用する重合の結果は、プレポリマー鎖の末端に非対称のブタンジオール部分を有するプレポリマーである。我々の研究はＣｏｎｊｅｅｖａｒａｍ、ｅｔ ａｌ．（Ｊ．Ｐｏｌｙｍｅｒ Ｓｃｉｅｎｃｅ、Ｖｏｌ．２３、４２９−４４４（１９８５））と一致し、後者において１，４−ブタンジオールをＢＦ3・エーテレートと組み合わせて開始剤として使用して、非置換オキセタンを重合する。彼の13Ｃ ＮＭＲ分析は、また、ポリマー鎖の末端において非対称基−ＣＨ2ＣＨ2ＣＨ2ＣＨ2ＯＨとしてブタンジオール断片の組込みを明らかにする。
【０１３０】
本発明のプレポリマーは、加工容易な、非晶質の低い粘度の油である。プレポリマーの固有粘度は０．０５〜０．０８ｄＬ／ｇである。ゲル透過クロマトグラフィーにより決定したプレポリマーの数平均分子量は、１，０００〜３０，０００である。分子の分布の拡がりまたは「Ｑ」の測度である多分散性は、非常に低く、５より小さく、典型的には１．１〜２．０の程度である。プレポリマーは単峰形分子量分布を示し、そしてほぼ２〜７％の環状テトラマーで汚染されていた。
【０１３１】
本発明において報告された分子量は、よく特徴づけられたポリスチレン標準に関して表わされることに注意すべきである。プレポリマーの当量はＴＦＡＡ末端基を使用して1Ｈ ＮＭＲにより決定され、そして２，５００〜９，０００であった。プレポリマーのガラス転移温度は、ＤＳＣ分析により決定して、−３８℃〜−４５℃であった。
【０１３２】
本発明のホモプレポリマーおよびコプレポリマーの構造の分析は、1Ｈ、13Ｃおよび19Ｆ ＮＭＲ分光分析を使用して実施された。1Ｈ ＮＭＲ分析は、トリメチレンオキシドに基づくポリエーテルの主鎖を明らかにした。1Ｈ ＮＭＲ分析は、また、ＢＦ3・エーテレートを触媒としてを使用するとき、−ＣＨ2Ｆおよび−ＯＣＨ2ＣＨ3末端基を有する１官能性物質が実質的な量において形成することを示した。しかしながら、ＢＦ3・ＴＨＦを触媒としてを使用するとき、１官能性物質の形成は観察されない。また、1Ｈ ＮＭＲを使用して、コプレポリマー中の２つのモノマーの比および末端基の同一性を確立した。19Ｆ ＮＭＲ分析は、フルオロアルキル側鎖の存在および−ＣＨ2Ｆ末端基を有する物質および不純物、例えば、フレオン、ＨＦおよびＢＦ3触媒の非存在を確証した。
【０１３３】
コプレポリマー、例えば、ポリ３／７−ＦＯＸおよびポリ３／１５−ＦＯＸの13Ｃ ＮＭＲ分析は、これらの物質がランダムコポリマーであり、存在する場合、ブロック構造をほとんどもたないことを明らかにした。
【０１３４】
前述のプレポリマーは油であり、潤滑剤として、または種々の用途に添加剤として使用することができる。例えば、これらの材料は化粧品において添加剤として使用して、撥水性および解放特性を付与することができる。また、これらの材料はエンジンオイルにおいて添加剤として使用して、エンジンの摩耗を減少しかつ性能を改良することができる。しかしながら、主要な用途はフッ素化ポリマーの製造においてであり、次いでフッ素化ポリマーは自動車ワックスから医学的および歯科的用途の材料、例えば、プロテーゼおよびカテーテルのライニングの範囲の多様な用途において使用することができる。
【０１３５】
テトラヒドロフランとのコプレポリマー
本発明のフッ素化オキセタンはＴＨＦと共重合させて、非常に独特の、予期せざる特性を有するＦＯＸ／ＴＨＦコプレポリマーを製造することができる。これらはフッ素含有、ヒドロキシ末端、ポリエーテルプレポリマーの新規なクラスであり、これらはポリイソシアネートで硬化すると、低いガラス転移温度および低い表面エネルギーにより特徴づけられる、強靭なポリウレタンエラストマーを提供する。そのうえ、これらのエラストマーは、高い耐摩耗性および低い摩擦係数を示すコーティングの中に混入することができる。これらの性質の組み合わせは、これらのフッ素化コプレポリマーから誘導されたポリマーを、種々の用途に極端に魅力的なものとし、このような用途は下記のものを包含するが、これらに限定されない：汚れ防止（解放）コーティング；氷解放コーティング；耐腐蝕性コーティング、自動車トップコート（例えば、カーワックス）、フロントガラスのワイパー；ベルトストリップ；および種々の家庭用製品；シールおよびガスケット；電子装置の包封および耐汚れコーティング；および多数の医学的／歯科的用途。
【０１３６】
テトラヒドロフラン（ＴＨＦ）は５員の環状エーテルであり、商業的に入手可能であり、そしてアニオン触媒ではなく、カチオン触媒で重合または共重合することが知られている。ＴＨＦを環状エーテル、特にオキセタンと共重合させる試みは予測不可能である。重合は起こるが、生成物はしばしばランダムコポリマーではない。ＴＨＦとオキセタンとの間に開環重合の非常に大きい差が存在するので、生成物はランダムコポリマーよりむしろブロックコポリマーであるように思われる。ポリＴＨＦ（ｐＴＨＦ）は約５０℃において溶融する半結晶質ポリマーであり、そしてウレタンエラストマー中の軟質セグメントとして使用するとき、低温において結晶化し、物理的性質の問題、例えば、低い柔軟性、伸び後の不完全なまたはわずかの回復、低い弾性率、およびその他を引き起こす。ブロックコポリマー、または非ランダムコポリマーにおいて、ＴＨＦブロックは結晶化しそして半結晶質ポリマーを形成するので、同様な問題が起こることがある。
【０１３７】
本発明のＦＯＸ／ＴＨＦランダムコポリマーにおいて、ＴＨＦおよびオキセタンのセグメントはポリマー主鎖に沿ってランダムに間隔を置いて位置し、こうして非晶質油である生成物に導く。本発明のコプレポリマーのランダムの特質は、主鎖のタクチシティ、または順序づけおよび結晶性の発生に導く規則性の他の形態をそれ自体防止する。結晶化度が低い、好ましくは非晶質である、ヒドロキシ末端ポリエーテルプレポリマーは、ウレタンエラストマーの軟質セグメントとして特に適当である。
【０１３８】
本発明において、我々はＦＯＸ／ＴＨＦコプレポリマーを生成するＦＯＸモノマーとＴＨＦとの共重合を記載する。ＦＯＸモノマーとＴＨＦとの共重合は、比較的高価なＦＯＸモノマーの少量を使用することによってフッ素化プレポリマーのコスト減少ばかりでなく、かつまたよりすぐれた性質を有するプレポリマーを提供する。本発明のコプレポリマーはランダムコポリマーであり、そしてウレタンエラストマーの軟質セグメントとして理想的である。
【０１３９】
そのうえ、これらのＦＯＸ／ＴＨＦコプレポリマーは、加工容易である非晶質油である。また、共反応成分としてのＴＨＦの使用は、大量における重合の実施を可能とし、そしてオゾン消耗性溶媒、例えば、フレオンの使用を排除する。
【０１４０】
ＦＯＸコプレポリマー組成物は、下記の一般構造を有する：
【化１１】
2004155767.tif 000014
【０１４１】
式中、ｎは１〜３であり、 Ｒはメチルまたはエチルであり、 Ｒfは１〜２０個の炭素原子を有する直鎖状または分枝鎖状過フッ素化アルキル基、または約４〜２０個の炭素原子を有するオキサ過フッ素化ポリエーテルであり、 ｘは１〜１００であり、そしてＹは１０〜５０であり、そして Ｒ1はＨまたは約２〜５個の炭素原子を有するアルキルアルコールである。
そして、 Ｍnは２，０００〜５０，０００であり、そして Ｔgはほぼ−４０〜−４２℃である。
【０１４２】
予期されないことには、本発明の生ずるコポリマー配列はランダムである。コプレポリマーのランダム配列、ならびに非対称ＦＯＸセグメントの存在は低粘度の油を生じ、この油は加工および生成物の商業的用途を有意に促進する。
【０１４３】
硬化されたポリマーとしてＦＯＸ／ＴＨＦコプレポリマーの表面エネルギーは、ポリテトラフルオロエチレン（テフロン）のそれより低く、そして主鎖よりむしろ側鎖の中のフッ素の存在に帰属される。ＦＯＸ／ＴＨＦプレポリマーが本発明のモノ置換ＦＯＸモノマーから形成され、そして表面エネルギーが背景において記載したビス置換モノマーから形成されたポリマーの表面エネルギーに匹敵することは注目に値する。結局、ＦＯＸモノマーは背景のビス−ペルフルオロアルキルモノマーより好ましい。なぜなら、モノ置換ＦＯＸモノマーは匹敵するか、またはよりすぐれた表面エネルギーを有する生成物を生成ばかりでなく、かつまたＴＨＦと共重合する能力を有し、こうして出発物質のコストを減少するからである。我々はＴＨＦセグメントの導入によりＦＯＸ／ＴＨＦコプレポリマー中のフッ素の量を有意に減少してさえ、表面エネルギーの有意な減少はモノ置換ＦＯＸモノマーから製造したポリマーに比較して観察されない。
【０１４４】
コプレポリマーの配列のランダムの特質は完全に予期せざることであり、そして下記において概説する新規な反応条件を使用して達成される。ランダム性は非晶質、低い粘度の油を生ずる。結晶質プレポリマー（ビス置換モノマーから製造されたブロックコポリマーまたはプレポリマーについて期待されるのような）を越えた液状プレポリマーの利益は、より容易な加工および反応成分（例えば、ジイソシアネート、架橋剤、連鎖延長剤など）との混合を包含する。
【０１４５】
コプレポリマーの製造方法は、下記の工程を包含する：１） 適当な有機溶媒中でＴＨＦをプレミックスし、前記ＴＨＦおよび溶媒の−２０℃〜＋６０℃であり、２） 触媒を添加し、３） 開始剤を添加し、４） １種または２種以上のＦＯＸモノマーを添加し、前記ＦＯＸモノマーの温度は−２０℃〜＋６０℃であり、５） 反応を急冷し、そして６） メタノール中の沈澱によりＦＯＸ／ＴＨＦプレポリマーを分離する。
【０１４６】
また、ＦＯＸ／ＴＨＦのコポリマー比が６０：４０〜３５：６５の範囲である場合、有機溶媒は不必要であり、そしてプレポリマーはＦＯＸを純粋なＴＨＦに添加することによって製造することができる。溶媒の非存在は、溶媒の危険な廃棄物および危険な材料の貯蔵および取扱い、ならびにより低い製造コストおよび公衆の認識の増大（すなわち、「生の」生成物）に関して、製造業者に有意な利点を提供する。さらに、炭化水素のセグメント（ＴＨＦセグメント）の存在は、炭化水素中のコプレポリマーの溶解度を改良する。
【０１４７】
共重合は、不活性溶媒、例えば、塩化メチレンまたはフレオン１１３またはそれらの混合物中で、または純粋なＴＨＦ中で実施される。９０：１０の７−ＦＯＸ／ＴＨＦコプレポリマーは塩化メチレンおよびフレオン１１３の３：１混合物中で製造されるが、６０：４０および３５：６５の７−ＦＯＸ／ＴＨＦコプレポリマーは純粋なＴＨＦ中で製造される。同様に、５０：５０の１３−ＦＯＸ／ＴＨＦおよび６０：４０の１５−ＦＯＸ／ＴＨＦコプレポリマーは純粋なＴＨＦ中で製造される。９０：１０の７−ＦＯＸ／ＴＨＦコプレポリマーの合成において、溶媒を使用して重合の間の粘度の発生を回避し、そして溶媒は高いトルクのミキサーにより潜在的に排除することができる。溶液重合は５％〜８５％の固形分濃度において実施することができるが、重合は通常５０〜６０％の固形分の濃度において実施される。この目的に使用できる他の溶媒は、四塩化炭素、クロロホルム、テトラクロロエチレン、クロロベンゼン、臭化エチル、ジクロロエタン、フッ素化溶媒、二酸化硫黄、ヘキサン、石油エーテル、トルエン、ジオキサン、キシレンなどであり、好ましい溶媒は塩化メチレン、または塩化メチレンとフレオンとの混合物である。ＦＯＸ／ＴＨＦコポリマーを溶媒の非存在において製造できるという事実は、完全な規模の製造にかんがみて有益である。なぜなら、環境の法規は、溶媒、特にハロゲン化溶媒の大気中への放出を高度に制限しているからである。
【０１４８】
触媒および開始剤は、ＦＯＸモノマーのホモ重合において使用されるものに類似する。適当な触媒はルイス酸、すなわち、１対の電子を受容できる化合物であり、それらの例は下記のものを包含する：三フッ化ホウ素、五フッ化リン、ＳｎＣｌ4、五フッ化アンチモンなど。適当な開始剤は、水および２〜５個の炭素原子および１〜４個のヒドロキシ基を有する脂肪族アルコール、例えば、トリフルオロエタノール、メタノール、１，４−ブタンジオール、トリメチロールプロパン、ペンタエリスリトールなどである。
【０１４９】
典型的な例において、触媒および開始剤 、モノマーの添加前に、溶媒中で混合する。ＴＨＦは低い歪エネルギーを有する５員の環状エーテルであり、そして反応条件下にホモ重合しない。こうして、ＴＨＦはワンショットで反応混合物に添加する。他方において、オキセタンモノマーは比較的高い歪エネルギーを有し、そして発熱性開環重合を行う。こうして、ＦＯＸモノマーはある時間かけてゆっくり添加して、反応温度をコントロールしかつ暴走反応を回避する。反応の進行を1Ｈ ＮＭＲにより監視し、ＦＯＸモノマーの＞９５％が消費されたとき、反応を水で急冷する。プレポリマーをメタノール中の沈澱により精製する。
【０１５０】
コプレポリマーの分子量は、モノマー／触媒比および反応温度を変化させることによってコントロールすることができる。一般に、より低いモノマー／触媒比およびより高い反応温度は、より低い分子量のコプレポリマーの形成に好適である。モノマー／触媒比は１０：１〜３００：１であることができるが、普通に使用する比は１００：１のモノマー／触媒の範囲である。反応温度は−２０℃〜＋６０℃の間で変化させることができるが、好ましい反応温度は＋５℃である。より高い温度において、１官能性物質、主として−ＣＨ2Ｆ末端物質が観察される。＋５℃の反応温度は−ＣＨ2Ｆ末端基の形成を排除し、−ＣＨ2Ｆ末端基は非反応性であり、そうでなければプレポリマーの官能価を減少し（１官能性生成物の形成により）そして劣った機械的性質を有するポリウレタンに導くであろう。
【０１５１】
ＦＯＸホモプレポリマーおよびコプレポリマーと対照的に、環状オリゴマーの形成は７−ＦＯＸと＞１０モル％のＴＨＦとの共重合において観察されない。同様に、環状オリゴマーの形成は５０：５０の１３−ＦＯＸ／ＴＨＦおよび６０：４０の１５−ＦＯＸ／ＴＨＦコプレポリマーの製造において観察されない。しかしながら、少量の環状テトラマー（約１．０％）が９０：１０のＦＯＸ／ＴＨＦコプレポリマーの合成において形成される。生長するポリマー鎖中のＴＨＦの組込みは、ポリマー鎖中の原子数を変化させ、そして鎖のバイトバックを可能とせず、そして熱力学的に安定な１６員の環状エーテルを形成する。この結果は無毒の汚れ解放コーティングの開発において特に重要であり、ここで候補のコーティングからの化学物質の排出は許容されない。
【０１５２】
本発明のＦＯＸ／ＴＨＦコプレポリマーは、加工容易な、非晶質の低い粘度の油である。ＦＯＸ／ＴＨＦコプレポリマーは、ＦＯＸホモプレポリマーよりわずかに粘性である。６０：４０の７−ＦＯＸ ＴＨＦコプレポリマーの固有粘度は、０．５ｇ／ｄＬ濃度においてＴＨＦ中で決定して、０．１２５ｄＬ／ｇである。比較により、７−ＦＯＸホモプレポリマーの固有粘度は０．０７２ｄＬ／ｇである。ＦＯＸ／ＴＨＦコプレポリマーの1Ｈ ＮＭＲ分析は、双方のモノマーがコプレポリマーの中に組込まれること、そしてＴＨＦセグメントが、末端基としてではなく、２つのＦＯＸセグメントの中央に存在することを示す。
【０１５３】
コプレポリマー中の２つのモノマーの比は、ＴＨＦ（約１．６ｐｐｍ）および７−ＦＯＸ（０．９３ｐｐｍ）セグメントに対応するピークの下の面積を比較することによって確立される。1Ｈ ＮＭＲ分析は、また、ＦＯＸ／ＴＨＦコポリマーは１官能性物質（−ＣＨ2Ｆ末端）または他の不純物で汚染されていない。
フルオロアルキル側鎖を支持する炭素に対応する、13Ｃ ＮＭＲの第四級炭素の領域における多数のピークの存在は、上記のプレポリマーが、存在する場合、わずかのブロック構造を有する、ランダムコポリマーであることを明らかにする。
19Ｆ ＮＭＲ分析は、フルオロアルキル側鎖の存在、および−ＣＨ2Ｆ末端基、ＨＦおよびＢＦ3触媒の非存在を確証する。これらの物質はブロックコポリマーでないことに注意することが重要である。なぜなら、ＴＨＦブロックは結晶化することができ、そして結晶化度が増加しかつ柔軟性に劣る材料に導くからである。これは、引き続いて、ＦＯＸ／ＴＨＦ材料の有効性を制限する。
【０１５４】
ＦＯＸ／ＴＨＦコプレポリマーの数平均分子量は、ＧＰＣにより決定して、１０，０００〜１４，０００であるが、多分散性は１．５〜２．１であった。コプレポリマーは単峰形の分子量分布を示し、そして９０：１０の７−ＦＯＸ／ＴＨＦコプレポリマーを除外して、ＦＯＸ／ＴＨＦコプレポリマーは環状オリゴマーを含有しなかった。６０：４０の７−ＦＯＸ／ＴＨＦコプレポリマーの当量は、ＴＦＡＡを使用する1Ｈ ＮＭＲにより決定して、６，２３０であった。ｐ−トルエンスルホニルイソシアネート／ジブチルアミンの滴定法による同一コプレポリマーの当量は、５，８９０であった。ＤＳＣ分析による６０：４０の７−ＦＯＸ／ＴＨＦコプレポリマーのガラス転移温度は−４３℃であった；他の転移は−１００℃〜＋１３０℃の間で検出されなかった。比較により、７−ＦＯＸホモプレポリマーのガラス転移温度は−４２℃であった。この結果が示すように、コプレポリマーのガラス転移温度はＴＨＦの組込みにより影響を受けず、そしてプレポリマーはランダムコポリマーである。プレポリマーがブロックコポリマーまたは２つのホモポリマーの混合物であった場合、２以上の転移が観察されたであろう。これは、さらに、６０：４０の７−ＦＯＸ／ＴＨＦコプレポリマーの動的機械的性質の測定により確証され、ここでただ１つの転移（Ｔg）が−４１℃において観察された。ＦＯＸおよびＴＨＦモノマーの間のランダムコポリマーの形成は予期せざることであることに注意すべきである。なぜなら、これらの２つのモノマーの反応性の非常に大きい差により、ブロックコポリマーまたは２つのホモポリマーの形成が決定されるであろうからである。
【０１５５】
前述のコプレポリマーは、潤滑剤として、または種々の用途のための添加剤として使用することができる。例えば、コプレポリマーは商業的エンジンオイルの性能を改良するための添加剤として、または工業的装置の潤滑剤として使用することができる。しかしながら、ＦＯＸ／ＴＨＦコプレポリマーの主要な用途は、フッ素化ポリエーテルウレタンエラストマーの開発においてである。
【０１５６】
３．ポリマー
本発明のヒドロキシ末端プレポリマーは、種々のポリマー、例えば、ポリウレタン、ポリエステル、ポリカーボネート、ポリアクリレートなどの合成に使用することができる。さらに、本発明のＦＯＸプレポリマーは、新規なフッ素化エラストマー、熱硬化性材料および熱可塑性材料の合成に使用することができる。
【０１５７】
本発明のフッ素化ポリウレタンエラストマーは、フルオロポリマーの表面性質、および伝統的ポリウレタンの機械的性質および加工特性を示す。これらの材料は、低いガラス転移温度、低い摩擦係数、高い耐摩耗性、および極端に低い表面エネルギーを示す。さらに、これらのポリマーはきわめてすぐれた機械的性質を示し、そして薄いコーティングとして、または大量生産品に加工することができる。また、本発明のフッ素化ポリウレタンは種々の物質に結合することができる。これらの性質の組み合わせは、これらの材料を種々の用途に魅力的なものとし、このような用途の例は下記の通りである：船体および他の海洋構造物の汚れ防止コーティング；船体および航空機の抵抗減少コーティング；湿気バリヤーコーティングおよび電気回路の包封物；航空機および構造物の氷解放コーティング；耐腐蝕性および保護コーティング；自動車トップコート（例えば、カーワックス）、ガスケットおよびシール；接着テープの裏材料；フロントガラス、メガネ、および窓のコーティング；噴射剤およびフレアのバインダー；振動緩衝のためのブッシュ；家具の艶出剤；非転移、防水／油性化粧品；布帛の撥水剤；カーペットの耐油／汚れコーティング；コンピューターディスクおよび磁気ヘッドのレールの低摩擦コーティング；および多数の医学的／歯科的用途、例えば、人工心臓、人工関節、カテーテル、コンタクトレンズおよび眼内レンズ。
【０１５８】
ＦＯＸホモー／コープレポリマーからのポリウレタン
フッ素化ポリウレタンエラストマーの製造は、本発明のＦＯＸプレポリマーを使用して開始される。前述したように、これらのプレポリマーは、加工容易である、非晶質、低い粘度の油である。そのうえ、これらの材料は２官能性であり、そして末端の第一級ヒドロキシ基を有し、このヒドロキシ基はイソシアネートと容易に反応して高分子量ポリウレタンエラストマーを形成する。典型的には、プレポリマーは等しい量のポリイソシアネートと触媒および架橋剤の存在において反応して、ポリマーの３次元網状構造を形成する。この方法は、成分を混合し、それらを金型中で注型し、脱気し、そしてこの混合物を高温において硬化することを包含する。また、ＦＯＸプレポリマーを過剰のジイソシアネートと反応させ、そして生ずるイソシアネートキャップドプレポリマーを架橋剤と反応させて熱硬化性物質を形成する。必要に応じて、イソシアネートキャップドプレポリマーを低分子量のジオールまたはジアミン（連鎖延長剤）と反応させて、線状、熱可塑性ポリウレタンエラストマーを形成することができる。
【０１５９】
本発明のフッ素含有熱硬化性ポリウレタンエラストマーは、下記の構造を有する、架橋剤により結合された、反復単位から構成されている：
【０１６０】
【化１２】
2004155767.tif 000015
【０１６１】
式中、ｎは１〜３であり、 Ｒはメチルまたはエチルであり、 Ｒfは１〜２０個の炭素原子を有する直鎖状または分枝鎖状過フッ素化アルキル基、または約４〜２０個の炭素原子を有するオキサ過フッ素化ポリエーテルであり、 Ｘは１０〜２００であり、そしてＹは１〜１０であり、そして Ｒ1はアルキルまたはアリール官能基であり、それらの例は下記の構造を包含する：
【０１６２】
【化１３】
2004155767.tif 000016
【０１６３】
生ずるポリウレタンは不粘着性、不透明、一般に有機溶媒中に不溶性であり、そして−４０℃〜−４７℃のガラス転移温度を有する。蒸留水との１１０°〜１４５°の接触角の測定値および１３．８〜１５．２エルグ／ｃｍ2の表面エネルギーの測定値により示されるように、本発明のエラストマーの表面の湿潤性（疎水性）および非接着特性はテフロンについて測定した値（１１０°の接触角および１８．５エルグ／ｃｍ2の表面エネルギー）より大きい。ＦＯＸポリマーの側鎖の大きさが増加するにつれて、疎水性は同様によく増加する（表３参照）。上に示したように、１４５°は本発明のＦＯＸポリマーの極端な疎水性の特徴を示す。１５−ＦＯＸポリウレタンの１４５°の接触角は、これまで観測された最高の値の１つである。
【０１６４】
第１図は、本発明の１５−ＦＯＸポリウレタン上の蒸留水の滴の接触角を、テフロン上の２回蒸留した水の滴の接触角と比較して示す。
【０１６５】
本発明のポリウレタンは、下記の特性の組を示す：１） エラストマーの性質、２） テフロンより高い疎水性および非粘着性、３） 薄いコーティングおよび大量生産品への加工可能性、４） 約−５０℃までの柔軟性、５） 種々の支持体に対する結合可能性、６） 約−５０℃〜約２４０℃の有効な周囲温度範囲。
【０１６６】
ガラス転移温度は、ポリマーが脆いガラスから柔軟性エラストマーに転移する温度である。したがって、それはエラストマーのより低い使用温度を指令する。
【０１６７】
非可塑化ＦＯＸポリウレタンのガラス転移温度は、示差走査熱量計（ＤＳＣ）で測定して、−４０℃〜−４７℃である。通常、可塑剤は柔軟性を付与しかつポリマーのガラス転移温度を低下するために使用される。必要に応じて、フッ素化可塑剤、例えば、フォムブリン（Ｆｏｍｂｌｉｎ）、アルフノックス（Ａｌｆｕｎｏｘ）、およびＫｅｌｆ−Ｆオイルを使用して、ＦＯＸポリウレタンエラストマーの低温柔軟性を改良することができる。接触角はポリマー表面上の水滴の鈍角であり、そしてポリマー表面の湿潤性を反映する。水滴は疎水性表面上で拡がらず、大きい接触角を示し、ポリマー表面の非湿潤特性を示す。ＦＯＸポリウレタンと２回蒸留した水との静止接触角をゴニオメーターで測定し、そしてそれは１１０°〜１４５°の間であることが見出された。対照的に、テフロンは１１０°の接触角を示す。表面エネルギーは、また、ポリマー表面の湿潤性の重要な測度であり、そして臨界性質、例えば、疎水性および接着特性を定める。低い表面エネルギーを有する材料は湿潤が困難であり、こうしてきわめてすぐれた解放特性を示す。例えば、テフロンは１８．５エルグ／ｃｍ2の表面エネルギーを示し、そして非粘着性調理具の製造において広く使用されている。普通のポリマーの表面エネルギーは、表２に列挙されている。ポリ３／７ＦＯＸ（２５：７５）およびポリ７−ＦＯＸは、それぞれ、１５．２および１３．８エルグ／ｃｍ2であった。これらの値はテフロンおよび商用ポリマーのそれよりかなり低く、ＦＯＸポリウレタンがテフロンよりすぐれた解放特性を有することを示す。これにより、本発明の硬化したエラストマーは、より低い湿潤性および増強された解放特性がコーティング材料において望まれる用途に、テフロンより適する。
【０１６８】
【表２】
2004155767.tif 000017
【０１６９】
ポリウレタンエラストマーを製造する方法は下記の工程を包含する：１） ＦＯＸプレポリマーをポリイソシアネートを２５℃〜１００℃の試薬温度においてプレミックスし、２） 触媒を添加し、３） 約０％〜１５％ｗ／ｗの架橋剤を添加し、４） 成分を混合し、５） 成分を金型の中に注型し、６） 注型したコンパウンドを脱気し、そして７） コンパウンド混合物を１７°C〜１５０℃の温度において硬化する。
【０１７０】
通常、モル当量のＦＯＸプレポリマー、架橋剤およびポリイソシアネートを使用する。しかしながら、ＦＯＸプレポリマーを過剰のポリイソシアネートに添加する場合、イソシアネートキャップドプレポリマーが生成し、これをさらに架橋剤と反応させて熱硬化性ポリウレタンエラストマーを生成する。また、イソシアネートキャップドプレポリマーを低分子量連鎖延長剤、例えば、ジオールまたはジアミンと反応させて、線状熱可塑性ポリウレタンエラストマーを製造することができる。
【０１７１】
通常使用する架橋剤は低分子量ポリオールまたはポリアミン、例えば、トリメチロールプロパン、ペンタエリスリトール、イソノール９３、トリメチロールエタン、トリエタノールアミン、ジェファミン、１，４−ブタンジアミン、キシレンジアミン、ジエチレントリアミン、メチレンジアニリン、ジエタノールアミンなど。好ましい架橋剤はトリメチロールプロパン、イソノール９３、メチレンジアニリン、ジェファミンである。架橋剤の量を変化させることによって、エラストマーの機械的性質を変更することができる。一般に、ポリウレタン配合物中の架橋剤の量を増加すると、より高い弾性率および改良された化学的抵抗および耐摩耗性を有する材料が得られる。架橋剤の量は０〜１５重量％において変化させることができるが、好ましい量は１．５〜５重量％である。
【０１７２】
好ましい触媒はジブチル錫ジラウレートであるが、種々の触媒、例えば、トリエチルアミン、トリエチレンジアミン、トリフェニルビスマス、クロムアセチルアセトネート、オクタン酸鉛、第二鉄アセチルアセトネート、オクタン酸錫などを使用することもできる。触媒は主として反応速度を増加するために添加することに注意すべきであり、そして必要に応じて反応を触媒の非存在において実施することができる。触媒の濃度は０．００１〜１重量％であるが、好ましい濃度は０．１〜０．２重量％である。
【０１７３】
ＦＯＸポリウレタンの合成において有用なポリイソシアネートは、下記の通りである：ヘキサメチレンジイソシアネート（ＨＤＩ）、イソホロンジイソシアネート（ＩＰＤＩ）、メチレンジフェニルイソシアネート（ＭＤＩ）、飽和ＭＤＩ（Ｄｅｓ−Ｗ）、ポリマーのＭＤＩ（Ｉｓｏｎａｔｅｓ）、トルエンジイソシアネート（ＴＤＩ）、ポリマーのＨＤＩ（Ｎ−１００およびＮ−３２００）、シクロヘキシレン−１，４−ジイソシアネート、および２，２，４−トリメチルヘキシメチレンジイソシアネート。ＮＣＯ：ＯＨ比は１．１〜０．９であることができるが、好ましい比は１．０２である。
【０１７４】
上記の配合物を金型の中に注型し、この混合物を脱気し、次いで６５℃において１６〜３６時間硬化することによって、大量の材料を製造することができる。
上記の配合物をＴＨＦで希釈し、この混合物を支持体の上にドクターナイフで拡げ、次いでコーティングされた支持体を炉内で６５℃において硬化することによって、薄いフィルムを製造する。また、支持体を浸漬コーティングするか、または吹付けコーティングし、炉内で６５℃において硬化する。
【０１７５】
硬化温度は２０℃〜１５０℃であることができる。好ましい温度は６５℃である。上記の配合物は、触媒の量を約０．５％に増加することによって、室温において硬化することができる。硬化は、また、試料の厚さおよび架橋剤の種類に依存する。薄い試料は６５℃において３時間以内に硬化するが、１／８インチの厚さの試料は硬化に８〜１６時間を必要とする。また、アミンに基づく架橋剤はポリオールよりも速い硬化を促進する。
未充填エラストマーの機械的性質を表３に示す。これらの性質は、ＦＯＸプレポリマーから製造されたポリウレタンが真のエラストマー（すなわち、＞１００％の回復可能な伸び）であることを示す。
【０１７６】
【表３】
2004155767.tif 000018
【０１７７】
機械的性質への充填剤の効果を表４において証明する。
【表４】
2004155767.tif 000019
【０１７８】
期待するように、充填剤の添加量の増加とともに、引張弾性率は増加し、そして伸び率％は減少する。低いエネルギーの充填剤、例えば、テフロンの使用はＦＯＸポリウレタンエラストマーの機械的性質を劣化しないことは注目に値する。これが示すように、ＦＯＸポリウレタンはテフロンより濡れ、こうして充填剤添加ポリマーの中においてテフロンを凝集させるよりはむしろ分散させる。
【０１７９】
驚くべきことには、ＦＯＸポリウレタンは種々の支持体、例えば、ステンレス鋼、アルミニウム、グラファイト、ＥＰＤＭゴム、ガラスおよび木材に対してすぐれた接着性を示す。典型的な方法において、支持体をポリウレタン配合物でコーティングし、炉内に入れ、そして硬化させる。フッ素化ポリウレタンを支持体に結合するために、特別の処理またはプライマーを必要としないことに注意すべきである。剥離強さはコーティングの支持体への結合特性を示し、そしてインストロンで測定する。ヒドロキシ末端ポリブタジエンからのポリウレタンはＥＰＤＭ支持体に強く結合し、そして９．５ｌｂｓ／ｉｎ付近の剥離強さを示す；接着剤層破損は凝着性である。ＦＯＸ−７プレポリマー、イソノール−９３，およびＤｅｓ−Ｗから製造されたポリウレタンは、９．５ｌｂｓ／ｉｎの剥離強さおよび接着剤層破損を示す。ＦＯＸポリウレタンのすぐれた結合特性はポリマー主鎖中の極性ウレタン基の存在に帰属され、これはフルオロアルキル基と対照的に、高い表面エネルギーに向いている。したがって、接着するコーティングは、コーティングの極性を増強しかつそれを支持体の範囲にもって行くことに寄与する化学的基を含有する。双極子−双極子および水素−結合の双方の寄与を含有する系は、より広い適合性を有するので、ただ１つのこのような寄与を含有する系より好ましい。適用の間において、この系は急速な拡がり、均一なコーティングおよびすぐれた湿潤を促進するために十分に流動性でなくてはならない。テフロンはポリマー主鎖に対称的に結合したフッ素を有するので、ポリマーが支持体表面に結合するとき使用される双極子または水素結合は存在しない。結局、テフロンのコーティングは、その下に横たわる支持体と、すぐれた接着性または剥離強さを示さないであろう。
【０１８０】
ＦＯＸポリウレタンの熱安定性を、熱重量分析（ＴＧＡ）により測定した。これらの材料は、空気中で２６０℃まで０重量％の損失および空気中で２７５℃において主要な分解の開始を示す。この研究により、ＦＯＸポリウレタンは２５０℃を超える温度に暴露すべきではないことが示される。
【０１８１】
上記の結果が示すように、ＦＯＸポリウレタンから製造されたポリウレタンは、テフロンより、疎水性でありかつ非粘着性である。テフロンと対照的に、ＦＯＸポリウレタンは薄いコーティングまたは大量生産品に加工することができる強靭なエラストマーである。そのうえ、これらの材料は低温において柔軟性であり、そして−５０℃程度に低い温度において使用することができる。また、これらの材料は種々の支持体に結合することができ、そして−５０℃〜２５０℃の温度限界において使用することができる。本発明は、種々の支持体に強く結合すると同時に、テフロンより疎水性および非粘着性である表面を提供することができる、新規な材料を提供する。これらの性質の組み合わせを有する材料は知られていず、こうしてＦＯＸポリウレタンは市場において加工可能な、低い表面エネルギーエラストマーのための重要な地位を満たす。
【０１８２】
ＦＯＸ／ＴＨＦコプレポリマーからのポリウレタン
ＦＯＸ／ＴＨＦコプレポリマーは、また、有用な性質を有するポリウレタンエラストマーの製造に使用することができる。ＦＯＸ／ＴＨＦプレポリマーから製造されたポリウレタンは、ＦＯＸホモプレポリマーから誘導されたポリウレタンに比較して、よりすぐれた接着性、より高い耐摩耗性、およびよりすぐれた機械的性質を示す。そのうえ、ＦＯＸポリウレタンの主要な性質は、ポリマー構造の中にＴＨＦ組込むことによって影響を受けない。すなわち、ＦＯＸ／ＴＨＦコプレポリマーから製造されたポリウレタンは、なお、ＦＯＸホモプレポリマーから誘導されたポリウレタンの性質に類似する、低いガラス転移温度、低い摩擦係数、および低い表面エネルギーの性質を示す。
【０１８３】
本発明において記載するＦＯＸ／ＴＨＦコプレポリマーは２官能性であり、そして末端のヒドロキシ基を有する。これらのヒドロキシ基は第一級であり、イソシアネートと容易に反応して高分子量ポリウレタンエラストマーを形成する。典型的な反応において、コポリマーは等しい量のポリイソシアネートと触媒および架橋剤の存在において反応して、３次元のポリマーの網状構造を形成する。ポリイソシアネートの官能価が２である場合、架橋剤は架橋した網状構造を形成するために必要である。しかしながら、ポリイソシアネートの官能価が＞２である場合、架橋剤は不必要である。ある場合において、追加の架橋剤を添加して、ポリマーの化学的抵抗および耐摩耗性を改良する。通常使用される架橋剤は、低分子量のポリオールまたはポリアミン、例えば、トリメチロールプロパン、イソノール９３、ジェファミン、トリメチロールエタン、ペンタエリスリトール、トリエタノールアミン、ジエタノールアミン、４，４−メチレンジアニリン、ＭＯＣＡ、１，４−ブタンジアミン、ジエチレントリアミン、キシレンジアミンなどである。好ましい架橋剤はイソノール９３、トリメチロールプロパンおよびジェファミンである。好ましい触媒はジブチル錫ジラウレートであるが、他の触媒、例えば、トリエチルアミン、ＤＡＢＣＯ、第二鉄アセチルアセトネート、トリフェニルビスマス、オクタン酸錫、オクタン酸鉛などを使用することもできる。触媒の濃度は０．１〜０．２重量％である。
【０１８４】
フッ素化ポリウレタンの合成において有用なポリイソシアネートは、下記の通りである：ヘキサメチレンジイソシアネート（ＨＤＩ）、イソホロンジイソシアネート（ＩＰＤＩ）、４，４−メチレンジフェニルイソシアネート（ＭＤＩ）、ポリマーのＭＤＩ（Ｉｓｏｎａｔｅｓ）、トルエンジイソシアネート（ＴＤＩ）、飽和ＭＤＩ（ＨＭＤＩ）、ポリマーのＨＤＩ（Ｎ−１００およびＮ−３２００）およびトリメチルヘキシメチレンジイソシアネート。ＮＣＯ：ＯＨ比は１．１〜０．９であることができるが、好ましい比は１．０２である。上記の配合物を金型の中に注型し、この混合物を減圧下に１５分間脱気し、次いで６５℃において１６時間硬化することによって、大量の材料を製造することができる。薄いフィルムを望む場合、溶媒、例えば、ＴＨＦを添加して粘度を減少し、この混合物を支持体の上にドクターナイフで拡げて、所望の厚さのフィルムを形成する。また、支持体を浸漬コーティングするか、または吹付けコーティングし、炉内で６０℃〜６５℃において硬化する。
【０１８５】
硬化、すなわち、プレポリマーをポリイソシアネートおよび架橋剤と反応させて高分子量の架橋したポリマーの網状構造を形成する反応は、通常２０℃〜１５０℃の温度において実施される。好ましい硬化温度は６５℃である。上記の配合物は、触媒の量を約０．５％に増加することによって、室温において硬化することができる。また、薄いフィルムは大量の材料より速く硬化する。硬化時間は、また、試料の厚さ、温度、および架橋剤の種類に依存する。より高い触媒の添加およびより高い温度はより速い硬化に好適である。また、アミンに基づく架橋剤はポリオールよりも速い硬化を促進する。ＦＯＸ／ＴＨＦコプレポリマー、イソノール−９３，ＨＭＤＩ、および０．２重量％の触媒を含有する配合物は、約６５℃において約７時間で硬化して、不粘着性の１／８インチの厚さのポリウレタンエラストマーを与える。同様な条件下に、２０ミルの厚さのフィルムは６５℃において２時間で硬化するであろう。上記硬化をアミンの架橋剤を使用して反復するとき、硬化時間は４０℃において＜３０分に減少される。
【０１８６】
一般に、ＦＯＸ／ＴＨＦコプレポリマーから製造されたポリウレタンは、不粘着性の不透明のエラストマーである。それらは−４１℃〜−４６℃のガラス転移温度、および１０８°〜１２６°の水との静止接触角を示す。これらの材料は、普通の溶媒、例えば、メタノール、トルエン、ヘキサン、四塩化炭素、メチルエチルケトンおよびケロシン中に不溶性であるが、ＴＨＦおよびフレオン１１３中で膨潤する。未充填エラストマーの機械的性質は、インストロンで測定したとき、下記の限界内に入る：
引張弾性率： ３５ｐｓｉ〜２０５ｐｓｉ
破断点伸び： ４００％〜１６２４％
引裂強さ： ３８０ｐｓｉ〜６２４ｐｓｉ
【０１８７】
詳細に特徴づけられたエラストマーは、６０：４０の７−ＦＯＸ／ＴＨＦコプレポリマー、イソノール９３およびＨＭＤＩから、ジブチル錫ジラウレート触媒の存在において製造される。候補の材料、３×５×０．２立方インチの試料、は、不透明のエラストマーである。この材料と２回蒸留した水との静止接触角は１１７°である。比較により、水とテフロンおよび７−ＦＯＸポリウレタンとの静止接触角は、それぞれ、１１０°および１１９°である。候補の材料の表面エネルギーは、Ｗｕ、ｅｔ ａｌ．の方法により測定して、１３．５エルグ／ｃｍ2である。この値は、テフロンのそれ（１８．５エルグ／ｃｍ2）よりかなり低いが、７−ＦＯＸポリウレタンのそれ（１３．２エルグ／ｃｍ2）に類似する。上記の結果が示すように、７−ＦＯＸ／ＴＨＦコプレポリマーから製造されたポリウレタンは解放特性および疎水性において７−ＦＯＸポリウレタンに匹敵するが、テフロンよりも実質的にいっそう疎水性および非粘着性である。本発明のモノ置換ＦＯＸモノマーをアセンブリングするために要求されるフッ素化出発物質の量の減少にかんがみて、さらにＦＯＸ／ＴＨＦコプレポリマーをアセンブリングするために要求されるフッ素化出発物質の量の減少にかんがみて、ビス置換モノマーからアセンブリングされたプレポリマーまたはＦＯＸモノマーからのみアセンブリングされたプレポリマーを越えたコストの有意な節約が存在する。
【０１８８】
候補の材料は、５３ｐｓｉの引張弾性率、１６２４％の破断点伸び、および６２４ｐｓｉの引裂強さを示す。回復可能な伸び率は１２００％付近である。比較により、７−ＦＯＸポリウレタンの機械的性質は下記の通りである：引張弾性率＝４１ｐｓｉ；破断点伸び＝１３０８％；および引張強さ＝６２２ｐｓｉ。この結果は特に興味あるものである。なぜなら、それは７−ＦＯＸとＴＨＦとの共重合は７−ＦＯＸポリウレタンエラストマーの応力および歪の双方の能力を改良ことを示すからである。機械的性質は、因子、例えば、架橋密度、イソシアネートの種類、可塑剤の量、充填剤の添加、硬質ブロック％などを変化させることによって調節することができる。エラストマーのガラス転移温度は、ＤＳＣで測定したとき、−４３℃であったが、レオメトリーの機械的スペクトロメーター（ＲＭＳ）によると、それは−４２℃である。
【０１８９】
候補の材料は、種々の支持体、例えば、ステンレス鋼（ＳＳ３０４）、グラファイト、ＥＰＤＭゴム、アルミニウム、およびガラスに対して、すぐれた接着からきわめてすぐれた接着を示す。典型的には、支持体は水およびアセトンで清浄し、次いで使用前に炉内で乾燥する。プレポリマー、架橋剤、ポリイソシアネート、および触媒の混合物を支持体上で直接硬化させることによって、ビスは達成される。
【０１９０】
１つの実験において、ＥＰＤＭ支持体を候補の材料の０．２０インチの厚さのフィルムでコーティングし、そして剥離強さをインストロンで測定した。候補の材料は＞１０ｌｂ／ｉｎの剥離強さを示し、凝着接着剤層破損を伴った。７−ＦＯＸ／ＴＨＦポリウレタンの剥離強さは、ヒドロキシ末端、イソノール９３およびＨＭＤＩから製造されたポリウレタンの剥離強さ（＞９．８ｌｂ／ｉｎ、凝着破損）と比較してすぐれる。ＥＰＤＭゴム上の７−ＦＯＸポリウレタンの剥離強さは９．５ｌｂｓであり、そして破損は接着性であった。理想的には、凝着破損により特徴づけられる高い剥離強さ望ましい（すなわち、材料は支持体から離層する前に引裂かれるであろう）。
【０１９１】
動摩擦係数は、７−ＦＯＸ／ＴＨＦポリウレタンについてほぼ０．３３であり、そして７−ＦＯＸポリウレタンについて０．３１である。比較により、典型的なシリコーンオイルを含有する非フッ素化ポリウレタンのコーティング動摩擦係数はほぼ０．９５である。
【０１９２】
上記の結果が示すように、ＦＯＸモノマーとＴＨＦとの共重合はフッ素化プレポリマーの製造コストを減少するばかりでなく、かつまたよりすぐれた性質を有する材料を提供する。そのうえ、ＦＯＸ／ＴＨＦポリウレタンはＦＯＸポリウレタンよりすぐれた接着性およびまさった機械的性質を示すが、ＦＯＸポリウレタンの主要な性質、例えば、低いガラス転移温度、高い接着性、加工性、高い疎水性、低い摩擦係数、および低い表面エネルギーを保持する。
【０１９３】
それらの独特の性質の組み合わせのために、ＦＯＸ／ＴＨＦコプレポリマーから製造されたポリウレタンは、下記のものとして有用である；汚れ解放コーティング；耐摩耗性、ガラス走行窓チャンネル、ベルトおよびフロントガラスのワイパーのための低摩擦コーティング；ブッシュ、ガスケット、およびエンジンのマウント；電子装置の包封物；噴射剤およびフレアのバインダー；人工関節；歯科用材料；および自動車用コーティング、海洋および工業的用途。好ましい用途は汚れ解放コーティング、窓のチャンネルのコーティング、および噴射剤およびフレアのコーティングである。
【０１９４】
最良のモードの詳細な説明
下記の詳細な説明は本発明を例示するが、本発明の原理を限定しない。この説明により、当業者は明らかに本発明の製造および使用することができる。この説明は本発明のいくつかの態様、適応、変更、代替物および使用を記載し、現在我々が本発明を実施する最良のモードであると考えるものを包含する。
【０１９５】
Ａ．プレポリマー
実験の節
下記の実施例は、モノ置換プレモノマーの２工程の合成法を詳述する。中間のジブロモアセテートの合成は、実施例１において詳述されている。実施例２および３は、それぞれ、３−ブロモメチル−３−メチルオキセタンプレモノマーおよび３−ヒドロキシメチル−３−メチルオキセタンプレモノマーのアリールスルホネートの合成を詳述する。1Ｈ／13Ｃ ＮＭＲ分析は、ブルーカー（Ｂｒｕｋｅｒ）ＭＳＬ−３００分光光度計により３００ｍＨｚにおいてＣＤＣｌ3溶液中で実施し、プロトンおよび炭素のシフト（ｐｐｍ）はテトラメチルシランに関する。ＩＲ分析はニコレット（Ｎｉｃｏ１ｅｔ）ＳＸ−５分光光度計により実施した。
【０１９６】
実施例Ａ１
３−ブロモ−２−ブロモメチル−２−メチルプロピルアセテートの製造
オーバーヘッドの撹拌機、還流冷却器、および滴下漏斗を装備した１２リットルのフラスコの中に、１，１，１−トリス（ヒドロキシメチル）エタン（ＴＭＥ、１．０００ｋｇ、８．３２ｍｏｌ）および氷酢酸（３．７５０リットル）を入れた。ＴＭＥの部分的溶解が起こるまで、この混合物を撹拌し、次いで臭化ナトリウム（２．５６８ｋｇ、２４．９６ｍｏｌ）を激しく撹拌しながら添加した。
【０１９７】
次いで硫酸（１．７１８ｋｇ、１６．６４ｍｏｌ）を６時間かけてゆっくり添加した。添加が完結した後、反応混合物を１２０℃に４８時間加熱した。この時において、ＧＣの証拠は反応が完結したことを示し、混合物を室温に冷却し、７リットルの氷水で急冷した。有機相および水性相を分離し、有機相を水、０．５Ｎ ＮａＯＨ（中性のｐＨまで）、ブラインで洗浄し、次いでＭｇＳＯ4で乾燥して、生成物が透明な無色油状物として９２％の収率（２．２０６ｋｇ）で得られた；ＩＲ（ＫＢｒ）２９８０−２８００、１７４４、１３７４、１２４２、１０４３、７１０ｃｍ-1；1Ｈ ＮＭＲ δ １．２０（ｓ、３Ｈ）、２．１１（ｓ、３Ｈ）、３．４８（ｓ、４Ｈ）、４．０９（ｓ、２Ｈ）；13Ｃ ＮＭＲ δ ２０．１２、２０．５８、３８．２１、３９．０４、６７．０８、１７０．３２。
【０１９８】
実施例Ａ２
ＢｒＭＭＯプレモノマー３−ブロモメチル− ３−メチルオキセタンの製造
オーバーヘッドの撹拌機および還流冷却器を装備した５０リットルのフラスコの中に、３−ブロモ−２−ブロモメチル−２−メチルプロピルアセテート（２．２０６ｋｇ、７．６６ｍｏｌ）、３Ｍ ＮａＯＨ（７．６７リットル、２２．９８ｍｏｌ）、臭化テトラブチルアンモニウム（１２３．４７ｇ、０．３８３ｍｏｌ）、およびＣＣｌ4（７．６６リットル）を入れた。次いで、生ずる不均質溶液を７０℃において一夜還流させた。この時において、ＧＣの証拠は反応が完結したことを示した。次いで反応混合物を室温に冷却した。有機相および水性相を分離し、有機相を水およびブラインで洗浄し、次いでＭｇＳＯ4で乾燥した。溶媒を除去すると、生成物は透明な淡黄色油（１．２２４ｋｇ）として９７％の収率で得られた。蒸留すると、透明な、無色油状物（１．１８９ｋｇ）が９４％の収率で得られた、沸点４６℃／０．３ｍｍＨｇ；ＩＲ（ＫＢｒ）２９８０−２８００、１２４２、１２０１、１１４７、７０４ｃｍ-1；1Ｈ ＮＭＲ δ １．４４（ｓ、３Ｈ）、３．６５（ｓ、２Ｈ）、４．４０（ｄ、Ｊ＝５．８Ｈｚ、２Ｈ）、４．４５（ｄ、Ｊ＝５．８Ｈｚ、２Ｈ）；13Ｃ ＮＭＲ ２２．３８、４０．５８、４１．２９、８０．５４。
【０１９９】
実施例Ａ３
プレモノマ−３−ヒドロキシメチル−３−メチルオキセタンのｐ−トルエンスルホネートの製造
ピリジン（８００ｍｌ）中の３−ヒドロキシメチル−３−メチルオキセタン（６１２ｇ、６ｍｏｌ）の溶液を−１０℃に冷却し、ピリジン（７００ｍｌ）中の塩化ｐ−トルエンスルホニル（１３６４ｇ、７ｍｏｌ）の溶液でゆっくり処理した。フラスコの内容物が−５℃以下に保持されるように、添加速度を維持した。
【０２００】
添加が完結したとき、溶液の温度を−５℃に３０分間保持し、次いで室温に２時間保持した。フラスコの内容物を氷水（１０リットル）中に注ぐことによって急冷し、沈澱した固体状物を濾過し、水で洗浄し、空気中で乾燥した。ＧＬＣ分析により決定した生成物の純度は＞９８％であった。この方法により、１３５２ｇの所望の生成物が得られ、８８％の収率を表した。
【０２０１】
ブロモメチルおよびアリールスルホネートプレモノマー生成物の収率および純度は極端に高く、そしてこれらの実施例は本発明のモノ置換プレモノマーを容易にかつ安価に合成する方法を明瞭に示す。
【０２０２】
Ｂ．モノマー／プレポリマーの実施例
実験
下記の実施例において、重合は三フッ化ホウ素エーテレート触媒を使用して実施したが、現在好ましい触媒は三フッ化ホウ素テトラヒドロフラネートである。使用前に、商業的に入手可能な三フッ化ホウ素エーテレートおよび三フッ化ホウ素テトラヒドロフラネートを減圧下に蒸留した。同様に、開始剤１，４−ブタンジオールを商業的に購入し、水酸化カルシウムから蒸留し、使用前に、４オングストロームのモレキュラーシーブ上で貯蔵した。
1Ｈ、13Ｃおよび19Ｆ ＮＭＲ分析をブルーカーＭＳＬ−３００分光光度計でジュウテロクロロホルム溶液中で実施し、プロトンおよび炭素の化学シフト（ｐｐｍ）をテトラメチルシランに関して報告し、そしてフッ素のシフト（ｐｐｍ）をトリクロロフルオロメタンに関して報告した。赤外線分析はニコレットＳＸ−５分光光度計で実施した。ゲル透過クロマトグラフィー（ＧＰＣ）は、４つのウルトラスチラゲル（Ｕｌｔｒａｓｔｙｒａｇｅｌ）カラム（１００Å、５００Å、１０3Åおよび１０4Å）、差動屈折率検出器およびデータモジュール７３０を装備したウォーターズ（Ｗａｔｅｒｓ）ゲル透過クロマトグラフィーで実施した。ＴＨＦを移動相として使用した。ＧＰＣを１系列のよく特徴づけられた（すなわち、Ｍn、Ｍwはよく知られている）ポリスチレン標準（Ｎａｒｒｏｗ Ｓｔａｎｄａｒｄｓ）で較正し、こうして報告した数平均分子量（Ｍn）および重量平均分子量（Ｍw）をスチレンに関して表す。差動走査熱量計（ＤＳＣ）はデュポン（ＤｕＰｏｎｔ）９９０熱分析システムにより１０℃／分の加熱速度において実施した。元素分析はガルブレイス・ラボラトリーズ（Ｇａｌｂｒａｉｔｈ Ｌａｂｏｒａｔｏｒｉｅｓ）（テネシー州ノクスビレ）により実施された。プレポリマーの固有粘度は、ＴＨＦ中で０．５ｇ／ｄＬの濃度で２５℃において測定された。当量は1Ｈ ＮＭＲによりトリフルオロ酢酸無水物（ＴＦＡＡ）および基の分析を使用して決定された。フルオロアルコールは、３Ｍコーポレーションまたはデュポン社から商業的に購入し、そして、デュポン社のゾニル（Ｚｏｎｙｌ）ＢＡ−Ｌアルコールを除外して、受け取った状態で使用した。ゾニルＢＡ−Ｌアルコールの精製は実施例Ｂ６に記載されている。
【０２０３】
実施例Ｂ１およびＢ２において、我々はアリールスルホネートプレモノマーを使用するフッ素化アルコキシメチレン−３−メチルオキセタンモノマーの製造の反応メカニズムの証拠を明らかに確立した。
【０２０４】
実施例Ｂ１
３−ＦＯＸモノマーの３−（２，２，２−トリフルオロ エトキシメチル）−３−メチルオキセタンの製造
３−ＦＯＸオキセタンモノマーの合成を下記のように実施した： 鉱油中の５０重量％（２．８ｇ、５８．３ｍｍｏｌ）の水素化ナトリウムの分散液をヘキサンで２回洗浄し、３５ｍｌのジメチルホルムアミド中に懸濁させた。次いで、５．２ｇ（５２ｍｍｏｌ）のトリフルオロエタノールを添加し、次いでこの混合物を４５分間撹拌した。１５ｍｌのジメチルホルムアミド中の１０．０ｇ（３９ｍｍｏｌ）の３−ヒドロキシメチル−３−メチルオキセタンｐ−トルエンスルホネートの溶液を添加し、この混合物を７５〜８５℃において２０時間加熱し、このとき試料のアリコートの1Ｈ ＮＭＲ分析は出発スルホネートが消費されていたことを示した。
【０２０５】
混合物を１００ｍｌの氷／水中に注ぎ、２体積の塩化メチレンで抽出した。一緒にした有機抽出液を２回水で洗浄し、２回２重量％の水性塩酸、ブラインで洗浄し、硫酸マグネシウムで乾燥し、蒸発させると、６５ｇの３−（２，２，２−トリフルオロエトキシメチル）−３−メチルオキセタンが１重量％より少ないジメチルホルムアミドを含有する油として得られた。この生成物の収率は９０％であった。この油を３０℃、０．２ｍｍＨｇの圧力において蒸留すると、４．３ｇの分析的に純粋な３−ＦＯＸが得られ、これは６０％の収率に相当する。生成物の分析は下記の通りである：ＩＲ（ＫＢｒ）２９６０−２８８０、１３６０−１０８０、９９０、８４０ｃｍ-1；1Ｈ ＮＭＲ δ １．３３（ｓ、３Ｈ）、３．６５（ｓ、２Ｈ）、３．８６（ｑ、Ｊ＝８．８Ｈｚ、２Ｈ）、４．３５（ｄ、Ｊ＝５．６Ｈｚ、２Ｈ）、４．５１（ｄ、Ｊ＝５．６Ｈｚ、２Ｈ）；13Ｃ ＮＭＲ δ ２０．７２、３９．７４、６８．３８（ｑ、Ｊ＝４０Ｈｚ）、７７．６３、７９．４１、１２４（ｑ、Ｊ＝２７２Ｈｚ）。Ｃ7Ｈ11Ｆ3Ｏ2について元素分析、計算値：Ｃ＝４５．６５；Ｈ＝６．０２；Ｆ＝３０．９５。実験の分析、実測値：Ｃ＝４５．２８；Ｈ＝５．８３；Ｆ＝３０．５９。
【０２０６】
実施例Ｂ２
７−ＦＯＸモノマーの３−（２，２，３，３，４，４，４− ヘプタフルオロブトキシメチル）−３−メチルオキセタンの製造
鉱油中の水素化ナトリウムの５０重量％の分散液（６．１ｇ、１２７ｍｍｏｌ）をヘキサンで２回洗浄し、６０ｍｌのジメチルホルムアミド中に懸濁させた。
【０２０７】
次いで、２４．０ｇ（１２０ｍｍｏｌ）の２，２，３，３，４，４，４−ヘプタフルオロブタン−１−オールを添加し、この混合物を４５分間撹拌した。１５ｍｌのジメチルホルムアミド中の２５．０ｇ（９７．５ｍｍｏｌ）の３−ヒドロキシメチル−３−メチルオキセタンｐ−トルエンスルホネートの溶液を添加し、この混合物を７５〜８５℃において３０時間加熱し、このときアリコートの1Ｈ ＮＭＲ分析は出発スルホネートが消費されていたことを示した。
【０２０８】
混合物を１００ｍｌの氷水中に注ぎ、２体積の塩化メチレンで抽出した。一緒にした有機抽出液を２回水で洗浄し、２回２重量％の水性塩酸、ブラインで洗浄し、硫酸マグネシウムで乾燥し、蒸発させると、２７．５ｇの３−（２，２，３，３，４，４，４−ヘプタフルオロブトキシメチル）−３−メチルオキセタン（すなわち、７−ＦＯＸ）が油として得られた。この油を３３℃、０．２ｍｍＨｇの圧力において蒸留すると、１２．２ｇの分析的に純粋なエーテルが得られ、これは４４％の収率に相当した。生成物の分析は下記の通りである：ＩＲ（ＫＢｒ）２９６０−２８８０、１２８０−１０３０、９９５、８４０ｃｍ-1；1Ｈ δ ＮＭＲ １．３１（ｓ、３Ｈ）、３．６７（ｓ、２Ｈ）、３．９９（ｔ、Ｊ＝１３．３Ｈｚ、２Ｈ）、４．３４（ｄ、Ｊ＝５．７Ｈｚ、２Ｈ）、４．５０（ｄ、Ｊ＝５．７Ｈｚ、２Ｈ）；13Ｃ ＮＭＲ δ ２０．２４２、３９．６２７、６７．７７８、７７．７３０、７９．１１０、１０８．７２、１１４．７、１１７．５８；19Ｆ ＮＭＲ δ −８１．４、−１２０．６、−１２８．１。Ｃ9Ｈ11Ｆ7Ｏ2について元素分析、計算値：Ｃ＝３８．０４；Ｈ＝３．９０；Ｆ＝４６．８０。実験の分析、実測値：Ｃ＝３８．０３；Ｈ＝３．６５；Ｆ＝４６．５９。
【０２０９】
実施例Ｂ３、Ｂ４およびＢ５は、プレモノマーとして、それぞれ、３−クロロメチル−３−メチルオキセタン、３−ブロモメチル−３−メチルオキセタンおよび３−ヨードメチル−３−メチルオキセタンを使用する１５−ＦＯＸ、１３−ＦＯＸおよび１３／１７／２１−ＦＯＸの混合物の合成の反応メカニズムの詳細を提供する。側鎖上のペルフルオロアルキル部分の大きさが増加するが、ハロゲンについてのフッ素化アルコキシドの置換は進行しお、そして収率は高いことに注意すべきである。さらに、実施例Ｂ５において、フッ素化アルコールの混合物を単に導入することによって、過フッ素化アルコキシメチレン−３−メチルオキセタンの混合物を製造できることを我々は明瞭に示した。
【０２１０】
また、フルオロアルキルがヒドロキシ基から２メチレンならびに１メチレン基により分離されているフッ素化アルコールについて、この反応は有効であることを我々は示す（すなわち、この方法は、３Ｍのアルコールについてと同じように、デュポン社のアルコールについて等しく有効である）。
【０２１１】
実施例Ｂ３
１５−ＦＯＸの３−（２，２，３，３，４，４，５，５，６，６，７，７，８，８，８−ペンタデカフルオロオクチルオキシメチル）−３−メチルオキセタンの製造
鉱油中の水素化ナトリウムの５０重量％の分散液（４．０ｇ、８３ｍｍｏｌ）をヘキサンで２回洗浄し、２００ｍｌのジメチルホルムアミド中に懸濁させた。５０ｍｌのジメチルホルムアミド中の３０ｇの２，２，３，３，４，４，５，５，６，６，７，７，８，８，８−ペンタデカフルオロオクタン−１−オール（７５ｍｍｏｌ）の溶液を３時間かけて添加し、生ずる混合物を室温において１時間撹拌した。次に、２０ｍｌのジメチルホルムアミド中の９．３ｇ（７７ｍｍｏｌ）の３−クロロメチル−３−メチルオキセタンの溶液を添加し、生ずる混合物を７５℃において１６時間加熱した。混合物を室温に冷却し、１リットルの氷／水中にゆっくり注ぎ、２体積のフレオン１１３で抽出した。一緒にした有機抽出液を２回水で洗浄し、１回２重量％の水性塩酸および１回ブラインで洗浄し、硫酸マグネシウムで乾燥し、濾過し、蒸発させると、３２．ｇの粗生成物が得られた。粗生成物を減圧下に蒸留すると、２６．５ｇ（７３％）の分析的に純粋な３−（２，２，３，３，４，４，５，５，６，６，７，７，８，８，８−ペンタデカフルオロオクチルオキシメチル）−３−メチルオキセタン（すなわち、１５−ＦＯＸ）、沸点６０〜７０℃／１．６ｍｍＨｇの油が得られた。実験の分析は下記の通りである：1Ｈ ＮＭＲ（ＣＤＣｌ3／フレオン１１３）δ ４．４９および４．３７（ＡＢ、Ｊ＝５．５Ｈｚ、４Ｈ）、４．００（三重項、Ｊ＝１３．２Ｈｚ、２Ｈ）、３．７０（一重項、２Ｈ）、および１．３２（一重項、３Ｈ）；13Ｃ ＮＭＲ δ ２１．０２、４０．３３、６８．７７（三重項、Ｊ＝１４６．２Ｈｚ）、７８．６０、および７９．８７（複雑なスプリットパターンおよび低いピーク強度のために、フッ素を有する炭素からの信号は含まれていない）；19Ｆ ＮＭＲ δ −８１．３（３Ｆ）、−１１９．９（２Ｆ）−１２２．６（２Ｆ）、−１２３．３（２Ｆ）、−１２３．５（２Ｆ）、−１２３．９（２Ｆ）および−１２６．８（２Ｆ）。Ｃ13Ｈ11Ｆ15Ｏ2について元素分析、計算値：Ｃ、３２．２；Ｈ、２．３；Ｆ、５８．９。実測値：Ｃ、３２．２；Ｈ、２．２；Ｆ、５８．３。
【０２１２】
実施例Ｂ４
１３−ＦＯＸの３−（３，３，４，４，５，５，６，６，７，７，８，８，８−トリデカフルオロオクチルオキシメチル）−３−メチルオキセタンの製造
前述の方法に類似する方法において、１２．０ｇの３−ブロモメチル−３−メチルオキセタン（７３ｍｍｏｌ）を、２６．５ｇの３，３，４，４，５，５，６，６，７，７，８，８，８−トリデカフルオロオクタン−１−オール（７２．７ｍｍｏｌ）と３００ｍｌのジメチルホルムアミド中で３．９ｇの鉱油中の水素化ナトリウム（８１ｍｍｏｌ）の５０重量％の分散液の存在において８５℃で２４時間反応させると、２１．５ｇ（７０％の収率）の３−（３，３，４，４，５，５，６，６，７，７，８，８，８−トリデカフルオロオクチルオキシメチル）−３−メチルオキセタン、沸点６６−６８℃／２−２．５ｍｍＨｇの無色油が得られた；1Ｈ ＮＭＲ（ＣＤＣｌ3）δ ４．５０および４．３６（ＡＢ、Ｊ＝５．５Ｈｚ、４Ｈ）、３．７８（ｔ、Ｊ＝６．６Ｈｚ、２Ｈ）、３．５３（ｓ、２Ｈ）、２．４２（三重項の三重項、Ｊ＝６．６および１８Ｈｚ、２Ｈ）、および１．３１（ｓ、３Ｈ）；13Ｃ ＮＭＲ（ＣＤＣｌ3） δ ７９．８９、７８．３０、６３．３１、３９．９、３１．６４（ｔ）、および２１．１（複雑なスプリットパターンおよび低いピーク強度のために、フッ素を有する炭素からの信号は含まれていない）；19Ｆ ＮＭＲ δ −８１．４（３Ｆ）、−１１３．８（２Ｆ）、１１８．２（２Ｆ）、−１１２．３（２Ｆ）、−１２４．１（２Ｆ）および−１２６．７（２Ｆ）。Ｃ13Ｈ13Ｆ13Ｏ2について元素分析、計算値：Ｃ、３４．８；Ｈ、２．９；Ｆ、５５．１。実測値：Ｃ、３５．１；Ｈ、３．０；Ｆ、５４．７。
【０２１３】
態様４およびＢ６におけるフッ素化アルコールはデュポン社により供給されたことに注意すべきである（すなわち、Ｒf−ＣＨ2ＣＨ2ＯＨ）。これらのアルコールは安価でありかつ大量に入手可能であるが、それらは純粋なではなく、これらの反応において使用する前に精製しなくてはならない。実施例Ｂ５は、これらのフルオロアルコールを精製できる方法を詳述する。他方において、態様１、Ｂ２およびＢ３のフルオロアルコールはペルフルオロアルキル部分に対してペンダントのメタノール基を有し（すなわち、Ｒf−ＣＨ2ＯＨ）そして３Ｍコーポレーションから試薬級として購入し、それ以上の精製は不必要であった。
【０２１４】
実施例Ｂ５
商用フルオロアルコールの精製
ゾニル（Ｚｏｎｙｌ）ＢＡ−Ｌは、デュポン・ケミカルズからパイロットプラントの量で入手可能である、フルオロアルコールの狭い分布のオリゴマー混合物である。ゾニルＢＡ−ＬはＧＬＣにより下記のオリゴマーの混合物である黄色液体である：３−（３，３，４，４，５，５，６，６，７，７，８，８，８−トリデカフルオロオクタン−１−オール（Ｃ８、６０％）；３，３，４，４，５，５，６，６，７，７，８，８，９，９，１０，１０，１０−ヘプタデカフルオロデカン−１−オール（Ｃ１０、２６％）；３，３，４，４，５，５，６，６，７，７，８，８，９，９，１０，１０，１１，１１，１２，１２，１２−ヘンエイコサフルオロドデカノール（Ｃ１２、６％）；および種々の未同定の高沸点化合物（８％）。ゾニルＢＡ−Ｌを等しい体積の１０重量％の水性チオ硫酸ナトリウム、１０重量％の水性重炭酸ナトリウム（ＨＦを除去するため）、水およびブラインで洗浄し、乾燥し、濾過し、減圧（３ｍｍＨｇ）下に５０〜１００℃において蒸留して、６９％のＣ８、２６％のＣ１０および５％のＣ１２の混合物を８３％の収率で得る。
【０２１５】
実施例Ｂ６
混合物：１３／１７／２１−ＦＯＸの製造
３，３，４，４，５，５，６，６，７，７，８，８，８−トリデカフルオロオクチルオキシメチル−、３，３，４，４，５，５，６，６，７，７，８，８，９，９，１０，１０，１０−ヘプタデカフルオロデシルオキシメチル−、および３，３，４，４，５，５，６，６，７，７，８，８，９，９，１０，１０，１１，１１，１２，１２，１２−ヘンエイコサフルオロドデシルオキシメチル−３−メチルオキセタン
前述の方法に類似する方法において、６９％のＣ８、２６％のＣ１０および５％のＣ１２フルオロアルコールの混合物を（実施例Ｂ５からのゾニルＢＡ−Ｌの蒸留物；５１．６ｇ、１２９ｍｍｏｌ）を、２７ｇの３−ヨードメチル−３−メチルオキセタン（１２７ｍｍｏｌ）と５００ｍｌのジメチルホルムアミド中で８５℃において１８時間反応させて、６０ｇの粗生成物が得られた。この粗生成物を６”ヴィグロウカラムを通して分溜すると、下記画分が生じた：画分＃１（４．８ｇ）が２５℃〜４５℃の間で３．５〜２．９ｍｍＨｇにおいて集められ、これは未反応のフルオロアルコールであった。画分＃２（２．８ｇ）が４５〜７１℃／０．７〜３．０ｍｍＨｇにおいて集められ、これは未反応のフルオロアルコールとフッ素化オキセタンモノマーとの混合物であった。最終の画分（４９ｇ、８０％）（７０〜８５℃／０．７〜０．９ｍｍＨｇにおいて沸騰する）は、７３％の３，３，４，４，５，５，６，６，７，７，８，８，８−トリデカフルオロオクチルオキシメチル−３−メチルオキセタン（１３−ＦＯＸ）、２４％の３，３，４，４，５，５，６，６，７，７，８，８，９，９，１０，１０，１０−ヘプタデカフルオロデシルオキシメチル−３−メチルオキセタン（１７−ＦＯＸ）、および３％の３，３，４，４，５，５，６，６，７，７，８，８，９，９，１０，１０，１１，１１，１２，１２，１２−ヘンエイコサフルオロドテシルオキシメチル−３−メチルオキセタン（２１−ＦＯＸ）の混合物であった、７０〜８５℃／０．７〜０．９ｍｍＨｇの沸点を有する無色油状物；1Ｈ ＮＭＲ（ＣＤＣｌ3）δ ４．５０および４．３５（ＡＢ、Ｊ＝５．９Ｈｚ、４Ｈ）、３．７８（ｔ、Ｊ＝６．６Ｈｚ、２Ｈ）、３．５３（ｓ、２Ｈ）、２．４２（ｔｔ、Ｊ＝６．６および１７．６Ｈｚ、２Ｈ）、および１．３１（ｓ、３Ｈ）；13Ｃ ＮＭＲ δ ２１．３、３１．８６（ｔ、Ｊ＝１３０．１Ｈｚ）、４０．２。６３．６、７６．８、および８０．２（複雑なスプリットパターンおよび低いピーク強度のために、フッ素を有する炭素からの信号は含まれていない）；19Ｆ ＮＭＲ δ −８１．５、−１１３．８、−１２２．３、−１２３．３、１２４．１、−１２４．５、−１２５．８、および−１２６．７。
【０２１６】
相間移動触媒の方法
実施例Ｂ７およびＢ８は、相間移動触媒（ＰＴＣ）を使用して本発明のＦＯＸモノマーを合成する好ましい方法に関する詳述を提供する。
【０２１７】
実施例Ｂ７
ＰＴＣを使用する７−ＦＯＸの製造３−（２，２，３，３，４，４，４−ヘプタフルオロブトキシメチル）−３−メチルオキセタン
還流冷却器、機械的撹拌機、ディジタル温度計および滴下漏斗を装備する２リットルの三首丸底フラスコに、３−ブロモメチル−３−メチルオキセタン（３５１．５ｇ、２．１３ｍｏｌ）、ヘプタフルオロブタン−１−お（４２６．７ｇ、２．１３ｍｏｌ）、臭化テトラブチルアンモニウム（３４．４ｇ）および水（８５ｍｌ）を供給した。この混合物を撹拌し、７５℃に加熱した。次に、水（２００ｍｌ）中の水酸化カリウム（１５８ｇ、８７％の純度、２．４５ｍｏｌ）の溶液を添加し、この混合物を８０〜８５℃において４時間激しく撹拌した。反応の進行をＧＬＣにより監視し、ＧＬＣ分析が出発物質の消費を明らかにしたとき、加熱を停止し、この混合物を室温に冷却した。反応混合物を水で希釈し、有機層を分離し、水で洗浄し、乾燥し、濾過すると、５６６ｇ（９４％）の粗生成物が得られた。粗生成物を６インチのカラムを装備する蒸留フラスコに移し、下記のようにして蒸留した： − ２０℃〜２３℃／１０ｍｍＨｇにおいて沸騰する画分＃１は、ヘプタフルオロブタノールと、他の低沸点不純物との混合物であること見出され、廃棄し、 − ２３℃〜７５℃／１ｍｍＨｇにおいて沸騰する画分＃２は、ヘプタフルオロブタノールと、７−ＦＯＸとの混合物であること見出され、また、廃棄し、そして、 − ７５℃／１ｍｍＨｇにおいて沸騰する画分＃３は、＞９９％純粋な７−ＦＯＸであり、８０．２％の全体の収率を表した。
【０２１８】
ＮＭＲおよびＧＬＣデータは、この方法により製造された７−ＦＯＸは水素化ナトリウム／ＤＭＦ法を使用して製造された７−ＦＯＸと同定であることを示した。
【０２１９】
実施例Ｂ８
ＰＴＣ法を使用しての１５−ＦＯＸの製造
３−（２，２，３，３，４，４，５，５，６，６，７，７，８，８，８−ペンタデカフルオロオクチルオキシメチル）−３−メチルオキセタン
実施例Ｂ１４の方法に類似する方法において、３−ブロモメチル−３−メチルオキセタン（４６８ｇ、２．８４ｍｏｌ）、２，２，３，３，４，４，５，５，６，６，７，７，８，８，８−ペンタデカフルオロオクタン−１−オール（１０３２ｇ、２．５８ｍｏｌ）、臭化テトラブチルアンモニウム（４１．５ｇ）、水酸化カリウム（２０８ｇ、３．２３ｍｏｌ）、および水（１６８０ｍｌ）の混合物を還流下に３時間加熱した。ＧＬＣ分析は、出発物質の完全な消費を明らかにした。反応混合物を水で希釈し、通常の方法で仕上げ、減圧下に蒸留すると、１，０８５ｇの１５−ＦＯＸが得られ、８７％の全体の収率を表した；沸点８２℃／０．１ｍｍＨｇ。蒸留した物質はＧＬＣにより示されるように＞９９％の純度であり、引き続く重合反応において使用した。
【０２２０】
下記の３つの比較例の第１は、本発明の方法を使用して、本発明の３−ＦＯＸモノマーに対するビス−同等物を容易に合成できることを示す。
【０２２１】
第２比較例において、本発明の方法を使用して、ビス３−ＦＯＸを容易にホモ重合してビス３−ＦＯＸプレポリマーを製造できることを我々は示す。実験されるように、また、Ｆａｌｋ、ｅｔ ａｌ．の技術と一致して、この比較例のビス−プレポリマーは白色ワックス状結晶質固体であり、本発明の低い粘度の油と異なる。これは、結晶質構造にプレポリマーを効率よく充填する、フルオロアルコキシ側鎖の順序づけられた構造に帰属される。第３比較例において、非常に長いフルオロアルコキシ側鎖を有するビス−モノマーを、また、本発明の方法により重合できることを示す。換言すると、ビス−モノマーのホモ重合はフルオロアルコキシ基の大きさにより制限されない。これは、ビス置換オキセタンのホモ重合を達成することにおいて背景において記載した困難にかんがみて、予期せざることである。しかしながら、フッ素化側鎖がより大きくなるにつれて、ホモ重合は望ましくない、非官能性環状テトラマーの非常により高い画分を生ずることを我々は観察する。
【０２２２】
第３比較例において、環状テトラマー副生物の初期の画分は３２％である。さらに精製した後でさえ、環状テトラマーは９％でなお存在した。環状テトラマー不純物の存在は、期待される固体よりむしろ液体であるプレポリマーを生ずると仮定される。なぜなら、不純物は結晶化を防止するであろうことはよく知られているからである。フッ素化側鎖の大きさが増加すると、環状テトラマー不純物の収率は増加し、プレポリマーの収率は減少する。これが示唆するように、ビス−モノマーのホモ重合は、本発明の方法により可能であるが、より大きい側鎖を有するビス−モノマーに対して商業的に望ましくないことがある。比較すると、本発明のＦＯＸプレポリマーは、側鎖の長さが増加するとき、収率／品質の減少を示さない。結局、本発明のＦＯＸプレポリマーは顕著な表面性質を有するフッ素化ポリウレタンの経済的生成を可能とする（証拠１参照）。
【０２２３】
比較例Ｂ９−ａ
ビス−３−ＦＯＸの製造
３，３−ビス（２，２，２−トリフルオロエトキシメチル）オキセタン
１８．４ｇ（０．３８３ｍｏｌ）中の水素化ナトリウムの５０重量％の分散液を２回ヘキサンで洗浄し、２００ｍｌのジメチルホルムアミド中に懸濁させた。
【０２２４】
次いで、３８．３ｇ（０．３８３ｍｏｌ）のトリフルオロエタノールを４５分かけて滴下し、その間水素ガスが発生した。この混合物を３０分間撹拌し、５０ｍｌのジメチルホルムアミド中の３０．０ｇ（０．０７３ｍｏｌ）の３，３−ビス（ヒドロキシメチル）オキセタンの溶液を添加した。この混合物を７５℃に６４時間加熱し、このときアリコートの1Ｈ ＮＭＲ分析は出発物質が消費されてしまったことを示した。
【０２２５】
この混合物を水中に注ぎ、２体積の塩化メチレンで抽出した。一緒にした有機抽出液をブライン、２重量％の水性塩酸、水で洗浄し、硫酸マグネシウムで乾燥し、蒸発させると、１７．５ｇの３，３−ビス（２，２，２−トリフルオロエトキシメチル）オキセタンが１重量％より少ないジメチルホルムアミドを含有する油として得られた。この油を４２〜４８℃および１０．１ｍｍＨｇの圧力においてバルブ／バルブ（ｂｕｌｂ−ｔｏ−ｂｕｌｂ）蒸留により精製して、１５．６ｇの分析的に純粋なビス−３−ＦＯＸが得られ、７９％の収率に相当した。生成物の分析は下記の通りであった：1Ｈ ＮＭＲ δ ３．８７（ｑ、Ｊ＝８．８Ｈｚ、４Ｈ）、４．４６（ｓ、４Ｈ）；13Ｃ ＮＭＲ δ ４３．６９、６８．６２（ｑ、Ｊ＝３５Ｈｚ）、７３．１５、７５．５９、１２３．８７（ｑ、Ｊ＝２７５Ｈｚ）；19Ｆ ＮＭＲ δ −７４．６（ｓ）。Ｃ9Ｈ12Ｆ6Ｏ3について元素分析、計算値：Ｃ＝３８．３１；Ｈ＝４．２９；およびＦ＝４０．４０。実験の分析、実測値：Ｃ＝３８．３０；Ｈ＝４．３０；およびＦ＝４０．１９。
【０２２６】
比較例Ｂ９−ｂ
ビス−３−ＦＯＸプレポリマーの製造
ポリ３，３−ビス（２，２，２−トリフルオロエトキシメチル）オキセタン
３．８ｇの塩化メチレン中の３３．９ｍｇ（０．３７８ｍｍｏｌ）のブタン−１，４−ジオールおよび１０６．３ｍｇ（０．７５ｍｍｏｌ）の三フッ化ホウ素エーテレートの溶液を、間周囲温度において窒素雰囲気下に乾燥重合フラスコ中で１５分撹拌した。この溶液を１．５℃に冷却し、２．３ｇの塩化メチレン中の１．８８ｇ（６．６７ｍｏｌ）の３，３−ビス（２，２，２−トリフルオロエトキシメチル）オキセタンの溶液を添加した。生ずる溶液を１〜２℃において１６時間撹拌し、この時アリコートの1Ｈ ＮＭＲ分析は出発オキセタンが消費されてしまったことを示した。
【０２２７】
この溶液を周囲温度に加温し、水で急冷した。有機層をブライン、２重量％の水性塩酸、蒸発させると、１．６２ｇのポリ３，３−ビス（２，２，２−トリフルオロエトキシメチル）オキセタンが得られ、８５％の収率に相当した。プレポリマーは白色のワックス状固体であった。ポリマーの分析は下記の通りであった：ＤＳＣ 融点８０．９６℃（２６．３５ジュール／ｇ）；ＧＰＣ：Ｍn＝５３２１、Ｍw＝７８０４、多分散度＝１．４７；固有粘度＝０．０８０ｄＬ／ｇ；1Ｈ ＮＭＲ δ １．６０（広い一重項）、３．３６（ｓ、４Ｈ）、３．５８（ｓ、４Ｈ）；３．７９（ｑ、４Ｈ）；13Ｃ ＮＭＲ δ ４５．４９、６８．２５（ｑ、Ｊ＝３３Ｈｚ）、６９．２０、７０．９７、１２３．８１（ｑ、Ｊ＝２８０Ｈｚ）。
【０２２８】
比較例Ｂ９−ｃ
ビス−モノマーの３，３−ビス（２，２，３，３，４，４，４−ヘプタフルオロブトキシメチル）オキセタンのホモ重合
実施例Ｂ７−ｂに記載する方法に類似する方法において、７５ｍｌのフレオン１１３中の２５２ｇの３，３−ビス（２，２，３，３，４，４，４−ヘプタフルオロブトキシメチル）オキセタン（５２３ｍｍｏｌ）の溶液を、１０℃において１７８ｍｌの塩化メチレン中の１．０５ｇの三フッ化ホウ素テトラヒドロフラネート（７．５ｍｍｏｌ）および０．２６５ｇの１，４−ブタンジオール（２．９３ｍｍｏｌ）の混合物に添加した。この混合物を室温において４８時間撹拌し、この時アリコートのＮＭＲ分析は９６％の変換率を示した。反応を水で急冷し、ポリマーをメタノール中で沈澱させると、８０℃／２ｍｍｈｇにおいて１６時間乾燥した後、２２１ｇのポリ３，３−ビス（２，２，３，３，４，４，４−ヘプタフルオロブトキシメチル）オキセタンが得られた、無色油、収率８４％。この油のＧＰＣは、それが６８％の線状物質と、３２％の環状物質との混合物であること明らかにした。環状生成物を単離し、これは環状テトラマー、８０℃の融点を有する白色ワックス状固体として同定された；1Ｈ ＮＭＲ δ ３．８７（ｔ、Ｊ＝１３．５Ｈｚ、４Ｈ）、３．５４（ｓ、４Ｈ）、および３．３２（ｓ、４Ｈ）（トリフルオロ酢酸無水物を添加したとき、末端基は観察されなかった）；13Ｃ ＮＭＲ δ ７１．２、６８．６、６８．４（ｔ）、および４６．２（フッ素を有する炭素のための信号を含めなかった）。
【０２２９】
上記の油をまず塩化メチレン／フレオン１１３（７５：２５混合物）中に溶解し、ポリマーを１０倍過剰のメタノールの中に沈澱させ、沈澱した油をテトラヒドロフランとともに室温において２日間撹拌し、最後に不溶性画分を分離し、８５℃／２ｍｍＨｇにおいて１６時間乾燥することによって、上記の油をさらに精製した。これにより、１２８ｇの透明な、粘性油が得られ、５１％の全体の収率に相当した。ＧＰＣにより油は、９１％の線状ポリマーと、９％の環状テトラマーとの混合物であると決定された。ポリマーの分析は下記の通りであった：ＧＰＣ：Ｍn＝５，５２６、Ｍw＝７，３３６、多分散度＝１．３２；1Ｈ ＮＭＲ （ＣＤＣｌ3／フレオン１１３／ＴＦＡＡ）δ ３．３９（ｓ、４Ｈ）、３．５９（ｓ、４Ｈ）、３．８７（ｔ、Ｊ＝１３．５Ｈｚ、４Ｈ）および４．４０（ｓ、−ＣＨ2ＯＣＯＣＦ3）；1Ｈ ＮＭＲに基づく当量＝２，６００；13Ｃ ＮＭＲ（ＣＤＣｌ3／フレオン１１３）δ ４６．４、６８．５（ｔ）、７０．１および７２．１（フッ素を有する炭素の信号を含めなかった）。
【０２３０】
実施例Ｂ１０〜実施例Ｂ１５は、本発明のＦＯＸプレポリマーを製造するＦＯＸモノマーの重合に関する詳細を提供する。
実施例Ｂ１０、Ｂ１１およびＢ１２は、ランダム、非対称プレポリマーを製造する、それぞれ、３−ＦＯＸ、７−ＦＯＸおよび１３−ＦＯＸのホモ重合を詳述する。７−ＦＯＸモノ置換モノマーから製造された実施例Ｂ１１の７−ＦＯＸプレポリマーの収率は、比較例Ｂ９−ｃのビス−７−ＦＯＸのホモ重合から得られたそれよりも、プレポリマーの非常に高い収率を生じたことに注意すべきである（８３％／５１％）。
実施例Ｂ１２は、好ましいＢＦ3・ＴＨＦ触媒を使用する。
【０２３１】
実施例Ｂ１０
３−ＦＯＸの３−（２，２，２−トリフルオロエトキシメチル）−３−メチルオキセタンのホモ重合
４ｇの塩化メチレン中の３４．３ｍｇ（０．３８ｍｍｏｌ）のブタン−１，４−ジオールおよび１０９．７ｍｇ（０．７７ｍｍｏｌ）の三フッ化ホウ素エーテレートの溶液を、室温において窒素雰囲気下に乾燥重合フラスコ中で１５分間撹拌した。この溶液を１．５℃に冷却し、１．３ｇの塩化メチレン中の１．２０ｇ（６．５２ｍｍｏｌ）の３−（２，２，２−トリフルオロエトキシメチル）−３−メチルオキセタンの溶液を添加した。生ずる溶液を１．２℃において５時間撹拌し、このときアリコートの1Ｈ ＮＭＲ分析は出発オキセタンが消費されてしまったことを示した。この溶液を周囲温度に加温し、水で急冷した。有機層をブライン、２重量％の水性塩酸、蒸発させると、１．０５３ｇのポリ−３−（２，２，２−トリフルオロエトキシメチル）−３−メチルオキセタンが油として得られ、８８％の収率に相当した。ポリマーの分析は下記の通りであった：ＤＳＣ Ｔｇ −４５℃、分解温度は２００℃より高かった；ＧＰＣ：Ｍn＝７３７６、Ｍw=７９５１、多分散度＝１．０８；固有粘度＝０．０８０ｄＬ／ｇ；1Ｈ ＮＭＲによる当量＝６３００；1Ｈ ＮＭＲ δ ０．９５（ｓ、３Ｈ）、３．２６（ｍ、４Ｈ）、３．５２（ｓ、２Ｈ）；３．８４（ｑ、２Ｈ）；13Ｃ ＮＭＲ δ １７．５７、４２．０９、６９．３０（ｑ、Ｊ＝３３Ｈｚ）、７４．４２、７５．９０、１２５．１８（ｑ、Ｊ＝２８０Ｈｚ）。
【０２３２】
実施例Ｂ１１
７−ＦＯＸのホモ重合
ポリ−３−（２，２，３，３，４，４，４−ヘプタフルオロブトキシメチル）−３−メチルオキセタン
３．４ｇの塩化メチレン中の３４．７ｍｇ（０．３８ｍｍｏｌ）のブタン−１，４−ジオールおよび１０９．７ｍｇ（０．７７ｍｍｏｌ）の三フッ化ホウ素エーテレートの溶液を、室温において窒素雰囲気下に乾燥重合フラスコ中で１５分間撹拌した。この溶液を１．５℃に冷却し、３．３ｇの塩化メチレン中の１．２０ｇ（６．５２ｍｍｏｌ）の３−（２，２，３，３，４，４，４−ヘプタフルオロブトキシメチル）−３−メチルオキセタン（すなわち、７−ＦＯＸ）の溶液を添加した。生ずる溶液を１．２℃において４時間撹拌し、このときアリコートの1Ｈ ＮＭＲ分析は出発オキセタンが消費されてしまったことを示した。
【０２３３】
この溶液を周囲温度に加温し、水で急冷した。有機層をブライン、２重量％の水性塩酸、蒸発させると、１．６５ｇのポリ−３−（２，２，３，３，４，４，４−ヘプタフルオロブトキシメチル）−３−メチルオキセタンが得られ、８３％の収率に相当した。ポリマーは油であり、そして下記の分析値を有した：ＧＰＣ Ｍn＝４０６６、Ｍw＝５４３９、多分散度＝１．３４；固有粘度＝０．０５４ｄＬ／ｇ。
【０２３４】
この油をメタノールでさらに抽出し、乾燥すると、１．４６ｇのポリ−７−ＦＯＸが得られ、７２％の収率に相当し、これは下記の分析値を有した：ＤＳＣ Ｔｇ＝−４５℃；ＧＰＣ：Ｍn＝４４１７、Ｍw＝５６５８、多分散度＝１．２８；固有粘度＝０．０５６ｄＬ／ｇ；1Ｈ ＮＭＲによる当量＝６３５９；1Ｈ ＮＭＲ δ ０．９３（ｓ、３Ｈ）、３．２４（ｍ、４Ｈ）、３．４８（ｓ、２Ｈ）；３．９２（ｑ、Ｊ＝１３．６Ｈｚ、２Ｈ）；13Ｃ ＮＭＲ １６．１４、４０．５７、６７．３７（ｔ）、７２．８９、７４．７６（フッ素を有する炭素の信号を含めなかった）。
【０２３５】
実施例Ｂ12
13-FOX、すなわち3-(3,3,4,4,5,5,6,6,7,7,8,8,8−トリデカフルオロオクチルオキシメチル)-3-メチルオキセタンの単独重合
実施例B9に記載の方法と同様の方法において、３mlのFreon 113中の10g の3-(3,3,4,4,5,5,6,6,7,7,8,8,8−トリデカフルオロオクチルオキシメチル)-3-メチルオキセタン(22.3mmol)を、10℃において塩化メチレン中の109mg の三フッ化硼素テトラヒドロフラネート(0.78mmol)と35mgの1,4-ブタンジオール(0.39mmol)の混合物に滴加した。この混合物を室温において24時間攪拌し、水で急冷し、そしてメタノール中で沈澱させ、80℃／２mmHgで16時間乾燥後に、透明な無色のオイルであるポリ3-(3,3,4,4,5,5,6,6,7,7,8,8,8−トリデカフルオロオクチルオキシメチル)-3-メチルオキセタンを8.3g得た。このポリマーの分析値は以下の通りである。
【０２３６】
インヘレント粘度＝0.067dL/g；ＧＰＣ：Ｍn＝5,340、Ｍw＝6,620、多分散性＝1.24；ＤＳＣ、Ｔｇ＝−38℃；1Ｈ ＮＭＲ（CDCl3/Freon 113／無水トリフルオロ酢酸(TFAA)）δ3.67(t,5.9Hz,2H)，3.31(s,2H)，3.21(m,4H)，2.35(m,2H)，及び０。93（s,3H）；1Ｈ ＮＭＲ（CDCl3/Freon 113）0.95(s,3H)，2.37(br t，J=18.3Hz，2H)，3.25(m，4H)，3.35(s,2H)，3.71(t,6.0Hz,2H)，及び4.30（s，-CH2OCOCF3）；1Ｈ ＮＭＲをベースとする当量は4,756 であった。13Ｃ ＮＭＲ(CDCl3/Freon 113)δ17.35，31.75，41.5，63.4，74.1及び74.3（フッ素を有する炭素からのシグナルは含まない）。
【０２３７】
実施例B13 〜B15 は、FOX コプレポリマーを提供するための種々のFOX モノマーの共重合の詳細を示す。これら３つの実施れにおける重合はBF3-THF により触媒されている。これら３つの実施例においてすべて80％〜85％の高い収率が得られたことは注目すべきである。
【０２３８】
実施例B13
3-FOX と7-FOX、すなわち3-(2,2,2- トリフルオロエトキシメチル)-3-メチルオキセタンと3-(2,2,3,3,4,4,4- ヘプタフルオロブトキシメチル)-3-メチルオキセタンの共重合
実施例B9に記載の方法と同様の方法において、50mlの1,1,2-トリクロロトリフルオロエタン中の35g の3-(2,2,2−トリフルオロエトキシメチル)-3-メチルオキセタン(190mmol)及び183mg の3-(2,2,3,3,4,4,4−ヘプタフルオロブトキシメチル)-3-メチルオキセタン(644mmol)の溶液を、18℃において0.39ogの1,4-ブタンジオール(4.33mmol)、1.55g の三フッ化硼素テトラヒドロフラネート(11.1mmol)、及び100ml の塩化メチレンの混合物に加えた。この混合物を18℃において３時間攪拌し、水で急冷し、そしてメタノール中で沈澱させ、80℃／２mmHgで16時間乾燥後に、透明な無色のオイルを186g（これは収率85％に相当する）得た。ＮＭＲ分析によって、この物質が上記２つのモノマーの22：78のランダムコポリマーであることが明らかになった。
【０２３９】
このポリマーの分析値は以下の通りである。
ＤＳＣ、Ｔｇ＝−42℃； ＧＰＣ：Ｍn＝15,660、Ｍw＝30,640、多分散性＝1.96; 1Ｈ ＮＭＲによる当量は9,200であった。インヘレント粘度＝0.071； 1Ｈ ＮＭＲ(CDCl3/Freon 113)δ0.91(s，CH3)，3.22(m，主鎖-CH2)，3.44(S，-CH2O)，3.79(q,J=8.8Hz，-CH2CF3)及び3.86(t,J=13.5Hz，-CH2C3F7)； 1Ｈ ＮＭＲ（CDCl3/Freon 113/無水トリフルオロ酢酸）δ0.95(s,-CH3)，3.23(m，主鎖-CH2S)，3.46(s,-CH2O)，3.77(q,J=8.6Hz，-CH2CF3)，3.87(t，J=13.5Hz，-CH2C3F7)及び4.31(s，-CH2OCOCF3)；13Ｃ ＮＭＲ(CDCl3/Freon 113)δ17.3，41.6，41.8，68.6(t)，69.3(q)，74.2，及び75.9（フッ素を有する炭素からのシグナルは含まない）。
【０２４０】
同様の方法で、50：50及び75：25の比の上記モノマーのランダムコポリマーも製造した。このコポリマーは透明な無色のオイルであり、テトラヒドロフラン、塩化メチレン及び1,1,2-トリクロロトリフルオロエタン(Freon 113)に可溶であった。
【０２４１】
実施例B14
3-FOX と15-FOX、すなわち3-(2,2,2- トリフルオロエトキシメチル)-3-メチルオキセタンと3-(2,2,3,3,4,4,5,5,6,6,7,7,8,8,8−ペンタデカフルオロオクチルオキシメチル)-3-メチルオキセタンの共重合
１リットルの三口丸底フラスコに機械攪拌器、窒素流入／流出チューブ、還流冷却器、温度計、及び一定添加漏斗を取り付けた。この装置をヒートガンで乾燥し、窒素下で室温まで冷却し、そして0.914gのトリメチロールプロパン(TMP、6.52mmol)、3.1gの三フッ化硼素テトラヒドロフラネート(22mmol)、160ml の1,1,2-トリクロロトリフルオロエタン及び30mlの無水塩化メチレンの混合物を加えた。この混合物を10℃に冷却し、次いで40mlの1,1,2-トリクロロトリフルオロエタン中の106gの3-(2,2,2- トリフルオロエトキシメチル)-3-メチルオキセタン(576mmol)と94g の3-(2,2,3,3,4,4,5,5,6,6,7,7,8,8,8−ペンタデカフルオロオクチルメチル)-3-メチルオキセタン(195.2mmol)の溶液を滴加して処理した。モノマーの添加に穏やかな発熱が観察された。反応温度を18℃に２時間維持し、次いで25℃に４時間維持し、その際、少量のサンプルのＮＭＲ分析によってオキセタンモノマーの98パーセントが消費されたことが示された。この反応混合物を室温において50mlの塩化メチレン及び50mlの1,1,2-トリクロロトリフルオロエタンで希釈し、50mlの水で急冷した。有機層を分離し、等体積の水で２回洗浄し、10倍過剰のメタノールに滴加した。沈澱したオイルを分離し、塩化メチレンと1,1,2-トリクロロトリフルオロエタンの50：50混合物に再溶解し、50mlの丸底フラスコに移した。減圧下で溶媒を蒸発させ、得られたオイルを85℃／0.2mmHg で16時間乾燥させ、170gの透明な無色の粘稠なオイルを得た。これは収率85パーセントに相当する。この物質のＮＭＲ分析によって、74：26の比の上記２つのモノマーのランダムコポリマーであることが示された。
【０２４２】
このポリマーの分析値は以下の通りである。
ＤＳＣ、Ｔｇ＝−40℃； ＧＰＣ：Ｍn＝6,178、Ｍw＝7,286、多分散性＝1.18；1Ｈ ＮＭＲによる当量は3,520 であった。インヘレント粘度＝0.065； 1Ｈ ＮＭＲ(CDCl3)δ0.94(s，-CH3)，3.23(m， 主鎖-CH2S)，3.47(S，-CH2O)，3.75(q,J=8.6Hz,-CH2CF3)及び3.85(t,J=13.5Hz，-CH2C3F7)； 1Ｈ ＮＭＲ（CDCl3/無水トリフルオロ酢酸）δ1.00(s,-CH3)，3.37(m，主鎖-CH2S)，3.49(s,-CH2O)，3.78(q,J=8.6Hz，-CH2CF3)，3.96(t，J=13.5Hz，-CH2C3F7)及び4.30(s，-CH2OCOCF3)；13Ｃ ＮＭＲ(CDCl3)δ17.1，41.2，41.3，68.5(t)，68.9(q)，73.7，75.3及び75.5。
【０２４３】
上記と同様の方法で、50：50、33：67、25：75及び10：90の比の上記モノマーのランダムコポリマーも製造した。これらのコポリマーは透明な無色のオイルであり、塩化メチレンと1,1,2-トリクロロトリフルオロエタンの溶媒混合物に可溶であった。
【０２４４】
実施例B15
13-FOX、17-FOX及び21-FOX、すなわち3,3,4,4,5,5,6,6,7,7,8,8,8-トリデカフルオロオクチルオキシメチル−、3,3,4,4,5,5,6,6,7,7,8,8,9,9,10,10,10−ヘプタデカフルオロデシルオキシメチル−、及び3,3,4,4,5,5,6,6,7,7,8,8,9,9,10,10,11,11,12,12,12−ヘネイコサフルオロドデシルオキシメチル-3- メチルオキセタンの混合物の共重合
実施例B12 に記載の方法と同様の方法において、10mlのFreon 113 中の30g の13-FOX(73%)、17-FOX(24%)、及び21-FOX(3%)モノマー(62mmol)の溶液を、10℃において300mg の三フッ化硼素テトラヒドロフラネート(2.14mmol)と95mgの1,4-ブタンジオール(1.05mmol)の混合物に滴加した。この混合物を室温において24時間攪拌し、メタノール中で沈澱させ、80℃/2mmHgで16時間乾燥後に、24g の表題のコポリマーが得られ、これは収率80パーセントに相当した。このコポリマーは無色の粘稠なオイルであった。このコプレポリマーの分析値は以下の通りである。
【０２４５】
インヘレント粘度＝0.075dL/g；ＧＰＣ：Ｍn＝6,639、Ｍw＝9,368、多分散性＝1.41； 1Ｈ ＮＭＲ（CDCl3/TFAA）δ0.95(s，3H)，2.37(br t，J=18.3 Hz，2H)，3.25(m，4H)，3.35(s，2H)，3.71(t，6.0Hz，2H),及び4.30(AB，-CH2OCOCF3)； 1Ｈ ＮＭＲをベースとする当量は2,510 であった。13Ｃ ＮＭＲ(CDCl3/Freon 113)δ17.35，31.75(5)，41.1，41.5，63.4，74.17及び74.3。
【０２４６】
Ｃ．エラストマー
本発明のFOX プレポリマーは、ポリウレタンエラストマーを製造するためにジイソシアネートもしくはポリイソシアネートにより硬化することができる。このエラストマーの好ましい製造方法を以下に詳細に説明する。
実験
機械特性（応力歪み分析）はModel 1122Instron 試験機により測定した。ポリマー表面と水との静的接触角は２回蒸留した水を用いてGoniometerで測定した。
示差走査熱量分析（ＤＳＣ）及び熱重量分析（ＴＧＡ）はDuPont 990熱量分析計により行った。ＤＳＣ測定は空気中10℃/minの加熱速度で行い、一方ＴＧＡ測定は20mL/minの流速において20℃/minの加熱速度で行った。剥離強度はInstron で測定した。耐薬品性は、サンプルを選択した溶媒に浸し、24時間後に溶媒からサンプルを取り出し、そして重量及び寸法変化を測定することによって測定した。表面エネルギーはWuらの方法によって測定した。イソシアネート、例えばイソホロンジイソシアネート(IPDI)、飽和メチレンジフェニルジイソシアネート(Des-W)、N-100 及びN3200 はMobay Chemical Co.より得た。イソフェロンジイソシアネート(IPDI)は重合する前に蒸留した。4,4'- メチレンジアニリン(MDA)及び溶媒はArdrich Chemical Co.より入手し、Jeffamine はTexaco Corporationより得た。Isonal 93 はDow Chemical Corporationより得た。
【０２４７】
実施例C1
ポリ 7-FOX/Des-W/Isonal ポリウレタンエラストマーの製造
この例は、3-(2,2,3,3,4,4,4- ヘプタフルオロブトキシメチル)-3-メチルオキセタン(Poly 7-FOX)のホモプレポリマーとDes-W ジイソシアネート及びIsonol 93 架橋剤からのポリウレタンエラストマーの製造を説明する。
【０２４８】
得られる7-FOX ポリウレタンの表面エネルギーは13.2ergs/cm2であり、これは18.5ergs/cm2のテフロンの表面エネルギーよりも大きく改良されている。
方法Ａ（溶媒用いない塊製品のキャスティング）
50mlの三口フラスコを窒素下でヒートガンで乾燥し、Poly 7-FOX(10.005g、2.22当量)、Isonol 93(107mg、1.21当量)、Des-W(469mg、純度98.5％、3.50当量)及びジブチル錫ジラウレート(3mg)を加えた。この内容物を混合し、テフロン金型に流した。次いでこの混合物を脱気し、オーブンに入れ、65℃で16時間硬化させた。このポリマーサンプルを金型から取り出し、以下のような特性を測定した。
【０２４９】
性質：                                不粘着性エラストマー
色：                                  不透明
静的接触角(H2O)                       117 °
表面エネルギー                        13.2 ergs/cm2
機械特性
−引張モジュラス                      41psi
−破断伸び率                          1308％
−引張強度                            622psi
硬度                                  ７ショアーＡ
ガラス転移温度、ＤＳＣ                −45℃
熱安定性、ＴＧＡ                      260℃までの０％重量損失
−主要な分解の開始                    275 ℃
剥離強度、ＥＰＤＭゴム                9.5lb/in、接着剥離
水吸収
−９日／25℃                          0.16重量％増加
−16時間／100 ℃                      0.28重量％増加
耐薬品性
−安定                                メタノール、ヘキサン、トルエン 20％水酸化                                      ナトリウム、無鉛ガソリン、ＤＭＦ
−膨潤                                ＴＨＦ、ＭＴＢＥ及びFreon 113 
【０２５０】
実施例C2
Poly 3/7-FOX/IPDI/MDA ポリウレタンエラストマーの製造
この例は3-(2,2,2- トリフルオロエトキシメチル)-3-メチルオキセタンと3-(2,2,3,3,4,4,4- ヘプタフルオロブトキシメチル)-3-メチルオキセタンの25：75コプレポリマー(Poly 3/7-FOX、25:75)からのポリウレタンエラストマーの製造を説明する。
【０２５１】
この例は溶媒中の重合を説明し、従ってこの溶液は薄いポリウレタンエラストマーコーティングの製造に用いることができる。このコーティングの適用は、ディップコーティング、スプレーコーティング等を含む従来のあらゆる手段によって行うことができる。
【０２５２】
方法Ｂ（塊もしくはコートされた製品用の溶媒中の重合）
冷却器、機械攪拌器、温度計、及び窒素流入／流出口を備えた50mLの３口丸底フラスコを窒素下で乾燥し、表題のコプレポリマー(2.93g、0.651当量)、IPDI(0.298g、2.68当量)、ジブチル錫ジラウレート(16mg)、及び無水テトラヒドロフラン(6mL)を加えた。この混合物を還流しながら2.5 時間加熱し、室温まで冷却し、テトラヒドロフラン(1.5mL)中のメチレンジアニリン(0.120g、純度98.5%、2.38当量)の溶液で処理した。得られた黄色の溶液を室温において16時間攪拌し、テフロンの金型*に流し、そして室温において溶媒をゆっくり蒸発させ、黄色の粘稠な物質を得た。この物質を65℃において24時間硬化させて、強靭な不粘着性のエラストマーを得た。この物質は112 °の水との接触角を示した。このエラストマーの機械特性は、引張モジュラス48psi、破断伸び率941%、引張強度214psiであった。このポリマーサンプルはメタノール、トルエン、エタノール及びヘキサンに不溶であったが、Freon 113 及びTHF 中で膨潤した。
*または、基材をディップコートもしくはスプレーし、65℃のオーブン内で24時間硬化させて、薄い、連続フィルムの不粘着性コーティングが得られる。
【０２５３】
実施例C3
Poly 3/7-FOX/IPDI/TMP ポリウレタンエラストマーの製造
この例は、実施例C1と同じ方法により、架橋剤としてTMP を用い、3-(2〈2〈2- トリフルオロエトキシメチル)-3-メチルオキセタンと3-(2,2,3,3,4,4,4- ヘプタフルオロブトキシメチル)-3-メチルオキセタンの25：75コプレポリマー(Poly 3/7 FOX、25:75)からのポリウレタンエラストマーの製造を説明する。
25mlの三口フラスコを窒素下でヒートガンで乾燥し、表題のコプレポリマー(5.007g、1.35当量)、TMP(208mg、4.66当量)、IPDI(682mg、6.12当量)、及びジブチル錫ジラウレート(6mg、0.1 重量％)を加えた。この内容物を混合し、テフロン金型に流した。次いでこの混合物を脱気し、オーブンに入れ、65℃で16時間硬化させた。この硬化した物質を金型から取り出し、以下のような特性を測定した。
【０２５４】
性質：                                不粘着性エラストマー
色：                                  不透明
静的接触角(H2O)                       114 °
表面エネルギー                        15.4 ergs/cm2
機械特性
−引張モジュラス                      34psi
−破断伸び率                          1256％
−引張強度                            427psi
硬度                                  ５ショアーＡ
ガラス転移温度、ＤＳＣ                −42℃
水吸収
−９日／25℃                          0.22重量％増加
−16時間／100 ℃                      0.25重量％増加
耐薬品性
−安定                                メタノール、ヘキサン、トルエン 20％水酸化                                      ナトリウム、ＤＭＦ
−膨潤                                ＴＨＦ、及びFreon 113 
【０２５５】
実施例C4
Poly 3-FOX/Des-W/Isonol ポリウレタンエラストマーの製造
この例は、方法Ａによる3-(2,2,2- トリフルオロエトキシメチル)-3-メチルオキセタンのホモポリマーからのポリウレタンエラストマーの製造を説明する。この例は、例C1が7-FOX を用いることを除き例C1と同じである。
【０２５６】
得られる3-FOX ポリウレタンエラストマーは、76％のフッ素を含むテフロンと比較してフッ素含量がわずか29％であるが、接触角はテフロンと同じである。さらに、本発明のポリウレタンエラストマーは透明であり、光学用途に適している。
【０２５７】
10mlの三口フラスコを窒素下で乾燥し、Poly 3-FOX(5.003g、1.25当量)、Isonol 93(26mg、0.29当量)、Des-W(214mg、98％、1.59当量)、及びジブチル錫ジラウレート(8mg)を加えた。この内容物を混合し、テフロン金型に流した。次いでこの混合物を脱気し、オーブンに入れ、65℃で８時間硬化させた。この硬化した物質を金型から取り出し、以下のような特性を測定した。
【０２５８】
性質：                                不粘着性エラストマー
色：                                  透明
静的接触角(H2O)                       110°
機械特性
−引張モジュラス                      74psi
−破断伸び率                          926 ％
−引張強度                            670psi
硬度                                  11ショアーＡ
ガラス転移温度、ＤＳＣ                −40℃
耐薬品性
−安定                                メタノール、ヘキサン、トルエン 20％水酸化                                      ナトリウム、ＤＭＦ
−膨潤                                Freon 113 
【０２５９】
実施例C5
Poly 3/15-FOX/Des-W/Isonolポリウレタンエラストマーの製造
この例は、方法Ａによる3-(2,2,2- トリフルオロエトキシメチル)-3-メチルオキセタンと3-(2,2,3,3,4,4,5,5,6,6,7,7,8,8,8- ペンタデカフルオロオクチルオキシメチル)-3-メチルオキセタンの25：75コプレポリマー(Poly 3/15 FOX、25:75)からのポリウレタンエラストマーの製造を説明する。
【０２６０】
この例は、本発明のプレポリマー上の長側鎖が重合に立体障害とならないことを示している。さらに、接触角はこの長側鎖の存在の結果として大きく増加した。
【０２６１】
50mlの三口フラスコを窒素下でヒートガンにより乾燥し、Poly 3/15-FOX(11.003g、3.67当量)、Isonol 93(74mg、0.83当量)、Des-W(607mg、純度98.5％、4.53当量)、及びジブチル錫ジラウレート(5.2mg)を加えた。この内容物を混合し、テフロン金型に流した。次いでこの混合物を脱気し、オーブンに入れ、65℃で36時間硬化させた。この硬化した物質を金型から取り出し、以下のような特性を測定した。
【０２６２】
性質：                                不粘着性エラストマー
色：                                  不透明
静的接触角(H2O)                       128 °
機械特性
−引張モジュラス                      67psi
−破断伸び率                          1117％
−引張強度                            344psi
硬度                                  ５ショアーＡ
ガラス転移温度、ＤＳＣ                −47℃
水吸収
−９日25℃                            0.20重量％重量増加
−16日／100 ℃                        0.22重量％重量増加
耐薬品性
−安定                                メタノール、ヘキサン、トルエン 20％水酸化                                      ナトリウム、
４塩化炭素、エタノール、DMSO 無鉛ガソリン                                      、酢酸、３Ｎ硫酸 ＤＭＦ
−膨潤                                ＴＨＦ、ＭＴＢＥ及びFreon 113
【０２６３】
実施例C6
Poly 3/13-FOX/Des-W/Isonolポリウレタンエラストマーの製造
この例は、方法Ａによる3-(2,2,3,3,4,4,4- ヘプタフルオロブトキシメチル)-3-メチルオキセタンと3-(3,3,4,4,5,5,6,6,7,7,8,8,8- トリデカフルオロオクチルオキシメチル)-3-メチルオキセタンとの50：50コプレポリマー(Poly 3/13 FOX、50:50)からのポリウレタンの製造を説明する。
【０２６４】
25mlの丸底フラスコを窒素下でヒートガンにより乾燥し、Poly 3/13-FOX(2.36g、0.89当量)、Isonol 93(18mg、0.20当量)、Des-W(149mg、純度98.5％、1.11当量)、及びジブチル錫ジラウレート(5.2mg)を加えた。この内容物を混合し、テフロン金型に流した。
次いでこの混合物を脱気し、オーブンに入れ、75℃で18時間硬化させた。この硬化した物質を金型から取り出し、以下のような特性を測定した。
【０２６５】
性質：                                不粘着性エラストマー
色：                                  不透明
接触角(H2O)                           126 °
【０２６６】
例Ｃ７
ポリ3/13/17/21-FOX/N-100ポリウレタンエラストマー
この例は、３−（３，３，４，４，５，５，６，６，７，７，８，８，８−トリデカフルオロオクチロキシメチル）−３−メチルオキセタン、３−（３，３，４，４，５，５，６，６，７，７，８，８，９，９，１０，１０，１０−ヘプタデカフルオロデシロキシメチル）−３−メチルオキセタン、および３−（３，３，４，４，５，５，６，６，７，７，８，８，９，９，１０，１０，１１，１１，１２，１２，１２−ヘネイコサフルオロドデシロキシメチル）−３−メチルオキセタン（ポリ３／Ｒ ＦＯＸ）のコプレポリマーからの、手順Ａによるポリウレタンの調製を説明する。アルコールあるいはアミノベースの架橋剤は使用しなかった。Ｎ−１００はポリイソシアネートである。
【０２６７】
この例は、最初に商業的に入手できるアルコールを使用するターポリマーをポリマーマトリックスへ取り入れることを説明する。１３５°という極端に高い接触角は非常に小さい表面エネルギーと高い疎水性を指示することに注目されたい。
【０２６８】
１０ｍｌのビーカーに、表題のターポリマー（2.003 ｇ、0.80 meq）、Ｎ−１００（151 mg、0.79 meq）、およびジブチルスズジラウレート（5.2 mg）を入れた。内容物を混合し、そしてテフロン（Teflon）の型に流し込んだ。次いで、混合物を脱気し、オーブンに入れ、65℃で23時間硬化させた。硬化した物質は不透明で、不粘着性のエラストマーであって、二回蒸留した水に対し１３５°の接触角を示した。
【０２６９】
例Ｃ８
ポリ15-FOX/N-3200 ポリウレタンエラストマー
この例は、３−（２，２，３，３，４，４，５，５，６，６，７，７，８，８，８−ペンタデカフルオロオクチロキシメチル）−３−メチルオキセタン（ポリ１５−ＦＯＸ）のホモプレポリマーからの、手順Ａによるポリウレタンの調製を説明する。架橋剤は使用しなかった。Ｎ−３２００はポリイソシアネートである。
【０２７０】
この例は、基材をコーティングして薄い連続フィルムのポリウレタンコーティングを製造するための手引きを提供する。１４５°という極端に高い接触角に注目されたい。
１０ｍｌのビーカーに、表題のコポリマー（3.200 ｇ、1.07 meq）、Ｎ−３２００（212 mg、1.17 meq）、およびジブチルスズジラウレート（３mg）を入れた。内容物を混合し、脱気し、そしてドクターブレードを用いてアルミニウムプレート（２”×0.5”）上に塗布して、10〜20ミルの所望の厚さにした。このプレートをオーブンに入れ、75℃で16時間硬化させた。硬化したコーティングは不粘着性で、不透明であって、二回蒸留した水に対し１４５°の接触角を示した。表題のエラストマーの接触角は図１のテフロン（Teflon）の接触角と比較される。
【０２７１】
Ｄ．FOX/THF コプレポリマーとポリウレタン
フッ素化したポリエーテルセグメントと炭化水素ＴＨＦセグメントから構成されたプレポリマーは、ジイソシアネートおよびポリイソシアネートで硬化させて、並外れた疎水性と良好な物理的及び機械的特性を有するフッ素化エラストマーを製造することができる。
下記に、一例として、FOX/THF コプレポリマーを合成するのに使用される方法とこの発明のポリウレタンの合成を提示する。例Ｄ１〜Ｄ５はFOX/THF コプレポリマーの合成に当てられており、例Ｄ６〜Ｄ９はFOX/THF ポリウレタンエラストマーの合成に当てられている。
【０２７２】
実験
1H、13Ｃ及び19Ｆ ＮＭＲ分析は、300 MHz、Bruker MSL-300分光計で行った。プロトンと炭素の化学シフトは、テトラメチルシランからのダウンフィールドのｐｐｍで報告される。フッ素のシフトはトリクロロフルオロメタンに関しｐｐｍで報告される。赤外分析はNicolet SX 5分光計で行った。ゲル浸透クロマトグラフィーは、四つのウルトラスチラゲルカラム（100 Å、500 Å、1000Å、および10,000Å）、屈折率計、およびDatamodule 730を備えた、ウォーター(Water)のゲル浸透クロマトグラフで行った。THF を移動相として使用した。ＧＰＣは、特徴をよく調べられた（すなわちＭn、Ｍwがよくわかっている）一組のポリスチレン標準液（ナロー（Narrow）標準液）を用いて校正され、こうして数平均分子量（Ｍn）と重量平均分子量（Ｍw）はポリスチレンに関して報告される。機械的特性はモデル1122のインストロン(Instron)試験機で測定し、そして動的な機械的特性はモデル660 のRehometrics 質量分析計(RMS)で測定した。水とポリマー表面との静的接触角は、二度蒸留した水を使ってゴニオメーターで測定した。示差走査熱量測定（DSC）と熱重量分析(TGA)は、デュポン(DuPont)990 熱分析装置で行った。DSCの測定は10℃/minの加熱速度で空気中で行い、それに対しTGA の測定は20mL/minの流量の空気中において20℃/minの加熱速度で行った。表面エネルギーはＷｕらの方法により測定した。インヘレント粘度は、25℃で0.50g/dLの濃度のTHF 中で測定した。
溶媒はAldrich Chemical Co.から購入し、精製せずに使用した。テトラヒドロフランは、重合の前に蒸留により精製した。イソホロンジイソシアネート（IPDI）、飽和メチレンジフェニルジイソシアネート(Des-W)、ヘキサメチレンジイソシアネート(HDI)およびN-3200（HDI のビウレット）といったようなイソシアネート類は、Mobay Chemical Co.から入手し、さらに精製せずに使用した。ジェファミン(Jeffamine)類はTexaco Oil Co.から入手したのに対し、ヘプタフルオロブタン−１−オールはAldrich Chemical Co.から購入した。BF3THFは、BF3エーテレートとテトラヒドロフランから調製して、使用前に蒸留した。
【０２７３】
例Ｄ１
60：40の比の7-FOX/THF コプレポリマーの調製
この例は、３−ヘプタフルオロブトキシメチル−３−メチルオキセタンとテトラヒドロフランの60：40コプレポリマー（ポリ7-FOX/THF 60：40）の合成を説明する。
【０２７４】
このコプレポリマーの調製では溶媒を使わなかったことに注目されたい。機械式攪拌機、冷却器、温度計、および窒素の入口／出口を取り付けた500 mlの四つ口フラスコに、蒸留したばかりのTHF(27.0ｇ、0.375 モル)、ブタン−１，４−ジオール（0.50ｇ、5.56ミリモル）、およびBF3THF（1.90ｇ、13.6ミリモル）を入れた。混合物を８℃に冷却し、３−ヘプタフルオロブトキシ−メチル−３−メチルオキセタン（7-FOX、70.0ｇ、0.246 モル）を一滴ずつ、1.5 時間かけて加えた。温度を12℃未満に維持し、反応の進行を1Ｈ ＮＭＲで監視した。
【０２７５】
混合物を室温で２時間かき混ぜ、次いで水（100 ml）で急冷した。この反応混合物を塩化メチレン（100 ml）で希釈し、有機層を水（200 ml）、10％炭酸水素ナトリウム水溶液（２×200 ml）、水（200 ml）、そしてブライン（200 ml）で洗浄した。次に、混合物を1.5 リットルのメタノールにゆっくり入れ、ポリマー層を塩化メチレン（200 ml）に溶解させ、乾燥(MgSO4)し、ろ過し、そして回転蒸発器で濃縮して表題のコプレポリマーすなわち不透明な無色の油を107ｇ（83％）得た。GPC 分析から、このコプレポリマーは環式オリゴマーを含まないことが明らかになった。このコプレポリマーの特性は次の通りであった。1Ｈ ＮＭＲ（CDCl3/F113）δ： 3.87（ｔ，Ｊ＝13.4Hz）、3.46〜3.22（ｍ、主鎖プロトン）、1.61（br s）、および0.93（s，-CH3）。（1Ｈ ＮＭＲ分析により決定されたTHF 単位に対する7-FOX 単位の比は、63：37であった）。1Ｈ ＮＭＲによるTFAA末端基分析を基にした当量＝6,230。ｐ−トルエンスルホニルイソシアネート／ジブチルアミン滴定による当量＝5,890。13Ｃ ＮＭＲ δ： 17.13、25.56、26.71、41.24、41.40、41.55、68.45（ｔ）、70.75、71.38、73.29、73.93、および75.75（フッ素を持つ炭素からの信号は含まれていない）。19Ｆ ＮＭＲ δ： -81.2（3 F）、-121.0（2 F）、および-127.7(2 F)。ＧＰＣ： Ｍn＝13,363、Ｍw＝25,526、多分散度＝1.91。インヘレント粘度＝0.125 dL/g。ＤＳＣ： Ｔg＝−43℃。
【０２７６】
例Ｄ２
90：10の比の7-FOX/THF コプレポリマーの調製
この例は、３−ヘプタフルオロブトキシメチル−３−メチルオキセタンとテトラヒドロフランの90：10コプレポリマー（ポリ7-FOX/THF 90：10）の合成を説明する。
機械式攪拌機、冷却器、温度計、および窒素の入口／出口を取り付けた50mlの三つ口フラスコに、塩化メチレン（９ml）、１，４−ブタンジオール（62mg、0.69ミリモル）、およびBF3THF（260 mg、1.86ミリモル）を入れた。室温で30分間攪拌後、混合物を加熱して５分間還流させ、次いで８℃に冷却した。次に、３−ヘプタフルオロブトキシメチル−３−メチルオキセタン（7-FOX、10.2ｇ、35.9ミリモル）のフレオン（Freon）113（３ml）溶液を15分かけて加えた。得られた混合物を室温で１時間かき混ぜ、塩化メチレン（20ml）とフレオン（Freon）113（10ml）で希釈し、そして水で急冷した。有機層を10％炭酸水素ナトリウム水溶液（50ml）、水（50ml）、そしてブライン（50ml）で洗浄し、乾燥(MgSO4)し、ろ過し、そして回転蒸発器で濃縮して表題のコプレポリマーすなわち不透明な無色の油を10.3ｇ（96.3％）得た。GPC 分析から、このコプレポリマーは約1.3 ％の環式テトラマーで汚染されていることが示された。このコプレポリマーの特性は次の通りであった。1Ｈ ＮＭＲ（CDCl3/F113）δ 0.95（ｓ）、1.64（幅広）、3.25〜3.37（ｍ）、3.48（ｓ）、および3.89（ｔ，Ｊ＝13.60 Hz）（1Ｈ ＮＭＲ分析により決定されたTHF 単位に対する7-FOX 単位の比は、90：10であった）。1Ｈ ＮＭＲによるTFAA末端基分析を基にした当量＝6,649。13Ｃ ＮＭＲ（CDCl3/F113）δ 17.08、26.54、26.69、41.25、41.41、41.57、41.81、68.49（ｔ）、70.73、71.39、73.30、73.52、74.00、および75.79（フッ素を持つ炭素からの信号は複雑な分裂したパターンと低いピーク強度のため含まれていない）。ＧＰＣ： Ｍn＝11,586、Ｍw＝23,991、多分散度＝2.07。ＤＳＣ： Ｔg＝−41℃。
【０２７７】
例Ｄ３
35：65の比の7-FOX/THF コプレポリマーの調製
この例は、３−ヘプタフルオロブトキシメチル−３−メチルオキセタンとテトラヒドロフランの35：65コプレポリマー（ポリ7-FOX/THF 35：65）の合成を説明する。
【０２７８】
還流冷却器、窒素の入口／出口、温度計および添加ロートを取り付けた100 mlの丸底フラスコに、蒸留したばかりのTHF（25ml、22.2ｇ、308 ミリモル）、BF3THF（366 mg、2.6 ミリモル）、および１，４−ブタンジオール（90mg、1.0 ミリモル）を入れた。混合物を室温で10分間攪拌し、10℃に冷却し、そして10分かけて一滴ずつの３−ヘプタフルオロブトキシメチル−３−メチルオキセタン（7-FOX、10.2ｇ、35.9ミリモル）で処理した。この混合物を10℃で10分間、次に室温で２日間かき混ぜた。反応の進行を1Ｈ ＮＭＲで監視した。反応混合物を塩化メチレンおよびフレオン（Freon）113（60：40）で希釈し、次に水（10ml）で急冷した。有機層を分離して、水（30ml）、10％炭酸水素ナトリウム水溶液（30ml）、水（30ml）、そしてブライン（30ml）で洗浄した。この有機層を乾燥(MgSO4)し、ろ過し、そして減圧下で濃縮して表題のコプレポリマーすなわち無色の粘稠な油を16.2ｇ得た。GPC 分析から、このコプレポリマーは環式オリゴマーを含まないことが示された。このコプレポリマーの特性は次の通りであった。1Ｈ ＮＭＲ(CDCl3)δ 0.95（ｓ）、1.63〜1.64（br s）、3.24（ｓ）、3.42〜3.48（ｍ）、および3.87（ｔ）（1Ｈ ＮＭＲによるTHF 単位に対する7-FOX 単位の比は66：34であった）。1Ｈ ＮＭＲによるTFAA末端基分析を基にした当量＝6,104。13Ｃ ＮＭＲ 17.32、26.93、27.08、41.59、41.76、41.95、68.89（ｔ）、70.88、71.67、73.65、74.34、74.39、76.22、および76.57（フッ素を持つ炭素からの信号は複雑な分裂したパターンと低いピーク強度のため含まれていない）。ＧＰＣ： Ｍn＝12,576、Ｍw＝20,018、多分散度＝1.59。
【０２７９】
例Ｄ４
（５０：５０の比での１３−ＦＯＸ／ＴＨＦコプレポリマーの調製）
この例は、５０：５０の３−（３，３，４，４，５，５，６，６，７，７，８，８，８，８−トリデカフルオロオクチルオキシメチル）−３−メチルオキセタンとテトラヒドロフランのコプレポリマー（ポリ１３−ＦＯＸ／ＴＨＦ５０：５０）の合成を説明する。
これは、長いフッ化側鎖を有するＦＯＸモノマーを用いるＦＯＸ／ＴＨＦコプレポリマーの他の例である。先の例Ｃ５におけるように、長い側鎖は、予想外にも重合を遅延させない。更に、ビスモノマーの重合と相違して、環状のテトラマーは検出されなかった。この重合では何らの溶媒も使用しなかった。
【０２８０】
コンデンサー、温度計、窒素入口／出口、及び添加ロートを備えた２５０mLの３つ口丸底フラスコに、新しく蒸留したテトラヒドロフラン（３６ｇ、０．５モル）、１，４−ブタンジオール（６８mg、０．７５ミリモル）、及び三フッ化ホウ素テトラヒドロフラネート（２５０mg、１．７８６ミリモル）を装填した。この溶液を１０℃に冷却し、３−（３，３，４，４，５，５，６，６，７，７，８，８，８，８−トリデカフルオロオクチルオキシメチル）−３−メチルオキセタン（１３−ＦＯＸ、３５．３ｇ、７８．８ミリモル）を４５分かけて、加えた。
【０２８１】
この混合物を１０℃で３時間、次いで室温で１６時間攪拌した。アリコートの1Ｈ ＮＭＲから、反応は約９０％完了したことが明らかとなった。次いで、この反応混合物を還流温度で２時間還流し、この時点で、ＮＭＲ分析したところ、＞９５％完了していることが分かった。水を加えたところ、有機層がメタノール中にゆっくりと沈殿して行った。この沈殿した物質を１：１フレオン１１３／塩化メチレン中に溶解し、乾燥し（ＭｇＳＯ4）ろ過し、ロータリーエバポレーターで濃縮したところ、表題のプレポリマーの粘稠な油３６．５ｇ（８９％）を得た。このプレポリマーのＧＰＣ分析をしたところ、環状オリゴマーが全く無かった。このプレポリマーの特性は次の通りであった： 1Ｈ ＮＭＲ ３．６７（ｔ）、３．４２（ｂｒ ｓ）、３．３２−３．２１（ｍ）、２．３６（ｔｔ）、１．６３（ｂｒ ｓ）、及び０．９３（ｓ）。（1Ｈ ＮＭＲによるＴＨＦ単位に対する１３−ＦＯＸ単位の比は５０：５０であった）；1Ｈ ＮＭＲによるＴＦＡＡ末端基分析に基づく当量＝８，９０３；ＧＰＣ：Ｍｎ＝２５，２４４，Ｍｗ＝３５，９６８，多分散度＝１．４３；13Ｃ ＮＭＲ １７．５３、２６．９５、２７．０７、３２．０７（ｔ）、４１．３０、４１．５０、４１．７１、６３．５５、７１．０、７１．６２、７１．８９、７３．８８、７４．４１、及び７５．３５（炭素を有するフッ素からの信号は、複雑な分割されたパターン及び低いピーク強さの故に、示していない）。
【０２８２】
例Ｄ５
（６０：４０の比での１５−ＦＯＸ／ＴＨＦコプレポリマーの調製）
この例は、６０：４０の３−（２，２，３，３，４，４，５，５，６，６，７，７，８，８，８，８−ペンタデカフルオロオクチルオキシメチル）−３−メチルオキセタンとテトラヒドロフランのコプレポリマー（ポリ１５−ＦＯＸ／ＴＨＦ６０：４０）の合成を説明する。
【０２８３】
これは、長いフッ化側鎖を有するＦＯＸモノマーを用いるＦＯＸ／ＴＨＦコプレポリマーの他の例である。先の例Ｃ５及びＤ４におけるように、長い側鎖は、予想外にも重合を遅延させない。更に、ビスモノマーの重合と相違して、環状のテトラマーは検出されなかった。
【０２８４】
この重合では何らの溶媒も使用しなかった。還流コンデンサー、窒素入口／出口、磁気攪拌棒、温度計、及び添加ロートを備えた２００mLの３つ口丸底フラスコに、無水ＴＨＦ（１８．１４ｇ、０．２５モル）、１，４−ブタンジオール（２５．７mg、０．２９ミリモル）、及び三フッ化ホウ素テトラヒドロフラネート（１００mg、０．７１ミリモル）を装填した。この溶液を５℃に冷却し、３−（２，２，３，３，４，４，５，５，６，６，７，７，８，８，８，８−ペンタデカフルオロオクチルオキシメチル）−３−メチルオキセタン（１５−ＦＯＸ、２０．０ｇ、４１．３ミリモル）を１０分かけて、加えた。この混合物を室温で２日攪拌し、水（２mL）で急冷し、メタノール中にゆっくりと沈殿させた。この沈殿した物質を塩化メチレンとフレオン１１３の１：１混合物中に溶解し、乾燥し、ろ過し、ロータリーエバポレーターで濃縮したところ、表題のコプレポリマーの粘稠な油１７．３ｇを得た。1Ｈ ＮＭＲ分析により測定した１５−ＦＯＸ単位対ＴＨＦ単位の比は５９：４１であった。
【０２８５】
このコプレポリマーの特性は次の通りであった：1Ｈ ＮＭＲ δ ３．８９（ｔ，１３．５Ｈｚ）、３．４８−３．４１（ｍ）、３．２４（ｓ）、１．６３（ｓ）、及び０．９５（ｓ）。1Ｈ ＮＭＲによるＴＦＡＡ末端基分析に基づく当量＝９，３２１；13Ｃ ＮＭＲ δ １７．２７、２６．８６、２７．０２、４１．５１（ｔ）、４１．６８、４１．８５、６９．０１（ｔ）、７０．９４、７１．５７、７３．５５、７４．１８、及び７６．０９。
【０２８６】
ＦＯＸ／ＴＨＰコプレポリマーからのポリウレタン
例Ｄ６
（ポリ７−ＦＯＸ／ＴＨＦベースのポリウレタンの調製）
この例は、ポリ６０：４０ ７−ＦＯＸ／ＴＨＦ及びＤｅｓ−Ｗからのポリウレタンの調製を示す。プレポリマー主鎖中にＴＨＦを入れると、７−ＦＯＸプレポリマー（ＴＨＦなし）におけるよりも、フッ素が４０％少なくなるにも拘わらず、７−ＦＯＸ／ＴＨＦポリウレタンの接触角及びＴｇは、７−ＦＯＸプレポリマーから誘導されたポリウレタンに比肩できることに注意されたい。
【０２８７】
５０mL三つ口フラスコを窒素の下、ヒートガンで乾燥し、ポリ６０：４０ ７−ＦＯＸ／ＴＨＦ（１１．００ｇ、３．１６ミリグラム当量）、Ｉｓｏｎｏｌ ９３（６４mg、０．７３ミリグラム当量）、Ｄｅｓ−Ｗ（５２４mg、３．８９ミリグラム当量）、及びジブチル錫ジラウレート（５mg）を装填した。この内容物を混合し、テフロン（商標）の型にキャストし、減圧下で１５分脱ガスした。次いで、この混合物を窒素の下、６５℃で１６時間、炉中で硬化した。硬化した物質を型から取り出し、特性を測定したところ以下の通りであった：
性質：                                不透明、不粘着性のエラストマー
接触角（Ｈ2Ｏ）                       １１７°
表面エネルギー                        １３．５エルグ／cm2 
機械的性質
引張弾性率                          ５３ｐｓｉ
破断点伸び                          １６２４％
引張強度                            ６２４ｐｓｉ
ガラス転移温度、ＤＳＣ                −４３℃
剥離強度、ＥＰＤＭゴム基体            ＞１０ Ｌｂ／ｉｎ
凝集破壊
【０２８８】
例Ｄ７
（７−ＦＯＸ／ＴＨＦポリウレタンからの被膜の調製）
【０２８９】
この例は、ポリ−７−ＦＯＸ／ＴＨＦ（６０：４０）、Ｄｅｓ−Ｗ及びＩｓｏｎｏｌ ９３から調製されたフッ化ポリウレタンの薄いフィルムで基体を被覆する方法を教える他は、例Ｄ６と同じである。
【０２９０】
５０mL三つ口フラスコを窒素の下、ヒートガンで乾燥し、ポリ７−ＦＯＸ／ＴＨＦ（６０：４０、１１．００ｇ、３．１６ミリグラム当量）、Ｄｅｓ−Ｗ（５２４mg、３．８９ミリグラム当量）、Ｉｓｏｎｏｌ ９３（６４mg、０．７３ミリグラム当量）、及びジブチル錫ジラウレート（５mg）を装填した。この内容物を混合し、無水ＴＨＦ（１０mL）で希釈し、ドクターブレードでステンレススチール基体上に広げた。この代わりに、前記基体は浸漬し、又は上記配合物でスプレー被覆することもできる。被覆された基体をフードの中で４時間乾燥し、次いで炉中、４０℃で２時間、次いで６５℃で１６時間加熱した。硬化された被膜は、連続した、不粘着性で、二重に蒸留した水に対して接触角が１１８°であった。
【０２９１】
例Ｄ８
（３５：６５の比のポリ７−ＦＯＸ／ＴＨＦポリウレタンの調製）
この例は、ポリ３５：６５ ７−ＦＯＸ／ＴＨＦ、Ｄｅｓ−Ｗ及びＩｓｏｎｏｌ ９３からのポリウレタンの調製を説明する。
【０２９２】
例Ｄ６に記載したのと同様にして、ポリ３５：６５ ７−ＦＯＸ／ＴＨＦ（１０．０２ｇ、２．５０ミリグラム当量）、Ｉｓｏｎｏｌ ９３（５３mg、０．６０ミリグラム当量）、Ｄｅｓ−Ｗ（４１７mg、純度９８％、３．１０ミリグラム当量）、及びジブチル錫ジラウレート（１滴）を、テフロン（商標）の型の中、６５℃で１６時間硬化させた。硬化した材料をこの型から取り出した。その性質は次のようであった：
性質：                                不透明、不粘着性のエラストマー
接触角（Ｈ2Ｏ）                       １０８° 
機械的性質
引張弾性率                          ２０５ｐｓｉ
破断点伸び                          ４２０％
引張強度                            ５７１ｐｓｉ
ガラス転移温度、ＤＳＣ                −４１℃
【０２９３】
例Ｄ９
ポリ１５−ＦＯＸ／ＴＨＦポリウレタンの調製
この例は、ポリ６０：４０ １５−ＦＯＸ／ＴＨＦ及びＮ−３２００からのポリウレタンの調製を説明する。ポリマーをＴＨＦセグメントで希釈しているにも拘わらず、得られたポリウレタンの接触角は非常に高かった（１２６°）ことに注意されたい。更に、Ｔｇには何の変化も無かった。これに対して、例Ｃ８の希釈されない１５−ＦＯＸポリウレタンは、これ迄に観察した最高の接触角１４５°を示した。
【０２９４】
例Ｄ６に記載したのと同様にして、ポリ６０：４０ １５−ＦＯＸ／ＴＨＦ（３．０ｇ、０．７３ミリグラム当量）、Ｎ−３２００（１３５mg、０．７３ミリグラム当量）、ＴＨＦ（０．５mL）、及びジブチル錫ジラウレート（３mg）をテフロンの型の中、窒素雰囲気下、７５℃で３日硬化させた。この硬化させた材料は不透明で、不粘着性であり、次の性質を持っていた：Ｔｇ（ＤＳＣ）＝−４６℃；水に対する接触角＝１２６°。
【０２９５】
例Ｄ１０
（ポリ１３−Ｆ０Ｘ／ＴＨＦポリウレタンの調製）
この例は、ポリ５０：５０ １３−ＦＯＸ／ＴＨＦ及びＤｅｓ−Ｗからのポリウレタンの調製を説明する。
【０２９６】
例Ｄ６に記載されているのと同様にして、ポリ５０：５０ １３−ＦＯＸ／ＴＨＦ（５．００２ｇ、１．５０ミリグラム当量）、Ｉｓｏｎｏｌ ９３（５．３mg、０．０６ミリグラム当量）、Ｄｅｓ−Ｗ（２１０mg、純度９８％、１．５６ミリグラム当量）、及びジブチル錫ジラウレート（４mg）を、６５℃で２日硬化させた。この硬化させた材料は不透明で、不粘着性であり、次の性質を持っていた：Ｔｇ（ＤＳＣ）＝−４３℃；水に対する接触角＝１２６°；機械的性質：引張弾性率＝３５ｐｓｉ、破断点伸び＝９７２％、引張強度＝４８７ｐｓｉ。
【０２９７】
当業者によって、本発明の精神を離れることなく、本発明の範囲内で、種々の変形がなされ得ることが理解されるべきである。それ故、本発明者等は、本発明が、必要があれば明細書を参照して、従来技術が許す限りできるだけ広く、添付の請求の範囲によって定義されることを望むものである。
【０２９８】
追加の実施形態は以下のとおりである。
21．下記構造
【化１４】
2004155767.tif 000020
【０２９９】
（式中、Ｒ1はメチルおよびエチルから本質的になる群より選ばれ、そしてＸはハロゲンである。）を有する３−ハロアルキル−３−アルキルオキセタンプレモノマーを、モノ置換フッソ化オキセタンモノマーの合成のための出発材料として使用する方法であって、ａ）非プロトン性溶剤中でのフッ素化アルコールと強塩基との反応によりフッ素化アルコキシドを生成すること、ｂ）３−ハロアルキル−３−アルキルオキセタンプレモノマーを強塩基溶液に加えること、ｃ）ハロゲンを前記フッ素化アルコキシドで置換して、モノ置換フッ素化オキセタンプレモノマーを生成すること、および、ｄ）前記モノ置換フッ素化オキセタンモノマーを反応溶液から分離すること、の工程を含む方法。
【０３００】
22．ａ）前記溶剤はジメチルホルムアミド（ＤＭＦ）、ジメチルアセトアミド、ＤＭＳＯ、ヘキサメチレンホスホルアミド（ＨＭＰＡ）およびそれらの混合物から本質的になる群より選ばれる、形態21記載の３−ハロアルキル−３−アルキルオキセタンプレモノマーを使用する方法。
【０３０１】
23．ａ）前記フッ素化アルコールはトリフルオロエタノール、ヘプタフルオロブタノール、ペンタデカフルオロオクタノール、トリデカフルオロオクタノール、ゾニルBA-L（ZONYL BA-L）、下記式
【０３０２】
【化１５】
2004155767.tif 000021
【０３０３】
（式中、ｎは１〜３であり、そしてＸは１〜２０である。）を有する他のフッ素化アルコール、並びに、それらの混合物から本質的になる群より選ばれる、形態21記載の３−ハロアルキル−３−アルキルオキセタンプレモノマーを使用する方法。
【０３０４】
24．ａ）前記強塩基は水素化ナトリウム、水素化カリウム、カリウムｔ−ブトキシド、水素化カルシウム、水酸化ナトリウム、水酸化カリウム、ＮａＮＨ2、ｎ−ブチルリチウムおよびリチウムジイソプロピルアミドから本質的になる群より選ばれる、形態21記載の３−ハロアルキル−３−アルキルオキセタンプレモノマーを使用する方法。
【０３０５】
25．下記構造式
【化１６】
2004155767.tif 000022
【０３０６】
（式中、ｎは１〜３であり、Ｒはメチルまたはエチルであり、そして、Ｒｆは１〜２０個の炭素数の直鎖若しくは枝分かれ鎖フッ素化アルキルおよびイソアルキルであるか、または、４〜約６０個の炭素数のオキサ過フッ素化ポリエーテルである。）
を有するモノ置換フッ素化オキセタンモノマー。
【０３０７】
26．３−（２，２，２−トリフルオロエトキシメチル）−３−メチルオキセタン；３−（２，２，３，３，４，４，４−ヘプタフルオロブトキシメチル）−３−メチルオキセタン；３−（２，２，３，３，４，４，５，５，６，６，７，７，８，８，８−ペンタデカフルオロオクチルオキシメチル）−３−メチルオキセタン；３−（３，３，４，４，５，５，６，６，７，７，８，８，８−トリデカフルオロオクチルオキシメチル）−３−メチルオキセタン；３−（３，３，４，４，５，５，６，６，７，７，８，８，９，９，１０，１０，１０−ヘプタデカフルオロデシルオキシメチル）−３−メチルオキセタン；３−（３，３，４，４，５，５，６，６，７，７，８，８，９，９，１０，１０，１１，１１，１２，１２，１２−ヘンエイコサフルオロドデシルオキシメチル）−３−メチルオキセタン；およびそれらの混合物を含む、形態25記載のモノ置換フッ素化オキセタンモノマー。
【０３０８】
27．下記構造式
【化１７】
2004155767.tif 000023
【０３０９】
（式中、ｎは１〜３であり、Ｒはメチルまたはエチルであり、そしてＲｆは１〜２０個の炭素原子を有する直鎖若しくは枝分かれ鎖フッ素化アルキルおよびイソアルキルであるか、または、４〜約６０個の炭素数のオキサ過フッ素化ポリエーテルである。）
を有するモノ置換フッ素化オキセタン（ＦＯＸ）モノマーを製造するための方法であって、ａ）下記構造、
【０３１０】
【化１８】
2004155767.tif 000024
【０３１１】
（式中、Ｒ1はメチルおよびエチルからなる群より選ばれ、そしてＸはブロモ、クロロ、ヨードおよびアリールスルホネートからなる群より選ばれた脱離基である。）を有するモノ置換オキセタンプレモノマーを用意すること、ここで、前記プレモノマーはプレモノマー溶液を提供する溶剤中に溶解している、ｂ）非プロトン性溶剤中の強塩基の分散体を懸濁させて、強塩基懸濁液を提供すること、ｃ）前記フッ素化アルコールに前記強塩基懸濁液を加えて、フッ素化アルコキシド溶液を製造すること、および、ｄ）前記プレモノマー溶液を前記フッ素化アルコキドに加え、その間、約２５℃〜１５０℃に加熱して置換反応を行い、それにより、前記フッ素化アルコキシドは前記脱離基を置換し、モノ置換フッ素化オキセタン（ＦＯＸ）モノマーを生成すること、の工程を含む方法。
【０３１２】
28．ａ）出発材料の消費時に置換反応を止めること、ｂ）モノ置換フッ素化オキセタンモノマーを反応混合物から分離すること、および、の工程を含む、形態27記載のモノ置換（ＦＯＸ）モノマーを製造するための方法。
【０３１３】
29．前記温度は約７５〜８５℃の範囲である、形態27記載のモノ置換フッ素化オキセタン（ＦＯＸ）モノマーを製造するための方法。
【０３１４】
30．ａ）前記溶剤はジメチルホルムアミド（ＤＭＦ）、ジメチルアセトアミド、ＤＭＳＯ、ヘキサメチレンホスホルアミド（ＨＭＰＡ）およびそれらの混合物から本質的になる群より選ばれる、形態29記載のモノ置換フッ素化オキセタンモノマーを製造するための方法。
【０３１５】
31．前記フッ素化アルコールはトリフルオロエタノール、ヘプタフルオロブタノール、ペンタデカフルオロオクタノール、トリデカフルオロオクタノール、下記式
【化１９】
2004155767.tif 000025
【０３１６】
（式中、ｎは１〜３であり、そしてＸは１〜２０である。）を有する他のフッ素化アルコール、並びにそれらの混合物から本質的になる群より選ばれる、形態27記載のモノ置換フッ素化オキセタンモノマーを製造するための方法。
【０３１７】
32．前記強塩基は水素化ナトリウム、水素化カリウム、カリウムｔ−ブトキシド、水素化カルシウム、水酸化ナトリウム、水酸化カリウム、ＮａＮＨ2、ｎ−ブチルリチウムおよびリチウムジイソプロピルアミドから本質的になる群より選ばれる、形態27記載のモノ置換フッ素化オキセタンモノマーを製造するための方法。
【０３１８】
33．下記構造式
【化２０】
2004155767.tif 000026
【０３１９】
（式中、ｎは１〜３であり、Ｒはメチルまたはエチルであり、そしてＲｆは、１〜２０個の炭素数の直鎖若しくは枝分かれ鎖フッ素化アルキルおよびイソアルキルであるか、または、４〜約６０個の炭素数のオキサ過フッ素化ポリエーテルである。）を有するモノ置換フッ素化オキセタン（ＦＯＸ）モノマーを製造するための方法であって、ａ）下記構造
【０３２０】
【化２１】
2004155767.tif 000027
【０３２１】
（式中、Ｒ1はメチルおよびエチルからなる群より選ばれ、そしてＸはブロモ、クロロ、ヨードおよびアリールスルホネートからなる群より選ばれた脱離基である。）を有するモノ置換オキセタンプレモノマーを用意すること、ここで、前記プレモノマーは溶剤中に溶解して、プレモノマー溶液を提供する、ｂ）前記モノ置換オキセタンプレモノマー、フルオロアルコール、相間移動触媒および強塩基の水溶液を反応容器に装填すること、および、ｃ）反応が完了して、別個の有機層としてＦＯＸモノマーを形成するまで、前記溶液を８０〜８５℃の温度に加熱すること、の工程を含む方法。
【０３２２】
34．ａ）反応混合物を冷却すること、および、ｂ）水性反応混合物から有機層としてモノ置換ＦＯＸモノマーを分離すること、の工程を含む、形態33記載のモノ置換ＦＯＸモノマーを製造するための方法。
【０３２３】
35．ａ）前記フッ素化アルコールは、トリフルオロエタノール、ヘプタフルオロブタノール、ペンタデカフルオロオクタノール、トリデカフルオロオクタノール、下記式
【０３２４】
【化２２】
2004155767.tif 000028
【０３２５】
（式中、ｎは１〜３であり、そしてＸは１〜２０である。）を有する他のフッ素化アルコールおよびそれらの混合物から本質的になる群より選ばれる、形態33記載のモノ置換フッ素化オキセタンモノマーを製造するための方法。
【０３２６】
36．ａ）前記相間移動触媒はテトラブチルアンモニウムブロミド、テトラエチルアンモニウムブロミド、トリメチルブチルアンモニウムブロミド、テトラメチルアンモニウムヨージド、セチルトリブチルアンモニウムブロミド、クラウンエーテル、グリコールおよびそれらの混合物から本質的になる群より選ばれる、形態35記載のモノ置換ＦＯＸモノマーを製造するための方法。
【０３２７】
37．ａ）前記強塩基は水酸化ナトリウム、水酸化カリウム、水酸化カルシウム、水酸化マグネシウム、テトラブチルアンモニウムヒドロキシドおよびそれらの混合物から本質的になる群より選ばれる、形態36記載のモノ置換ＦＯＸモノマーを製造するための方法。
【０３２８】
38．ａ）前記強塩基は水酸化カリウムであり、そして前記相間移動触媒はテトラブチルアンモニウムブロミドであり、そして前記温度は約８０℃〜約８５℃の範囲である、形態37記載のモノ置換ＦＯＸモノマーを製造するための方法。
【０３２９】
39．ａ）下記構造
【化２３】
2004155767.tif 000029
【０３３０】
（式中、Ｒ1はメチルおよびエチルからなる群より選ばれ、そしてＸはブロモ、クロロ、ヨードおよびアリールスルホネートからなる群より選ばれた脱離基である。）を有するモノ置換オキセタンプレモノマーを用意すること、ここで、前記プレモノマーは溶剤中に希釈されて、プレモノマー溶液を提供する、ｂ）非プロトン性溶剤中の強塩基の分散体を懸濁させて、強塩基懸濁液を提供すること、ｃ）前記強塩基懸濁液にフッ素化アルコールを加えて、フッ素化アルコキシド溶液を生成すること、および、ｄ）前記プレモノマー溶液を前記フッ素化アルコキシドを加え、反応混合物を約５０℃〜約１２５℃に加熱して置換反応させて、それにより、前記フッ素化アルコキシドは前記脱離基を置換して、モノ置換フッ素化オキセタンモノマーを生成すること、の工程を含む方法により製造されたモノ置換フッ素化オキセタン（ＦＯＸ）モノマー。
【０３３１】
40．ａ）出発材料の消費時に置換反応を止めること、および、ｂ）反応混合物からモノ置換フッ素化オキセタンモノマー生成物を分離すること、の工程を含む、形態39記載の方法により製造されたモノ置換ＦＯＸモノマー。
【０３３２】
41．ａ）前記フッ素化アルコールはトリフルオロエタノール、ヘプタフルオロブタノール、ペンタデカフルオロオクタノール、トリデカフルオロオクタノール、トリデカフルオロオクタノール、下記式
【０３３３】
【化２４】
2004155767.tif 000030
【０３３４】
（式中、ｎは１〜３であり、そしてＸは１〜２０である。）を有する他のフッ素化アルコールおよびそれらの混合物から本質的になる群より選ばれる、形態39記載の方法により製造されたモノ置換ＦＯＸモノマー。
【０３３５】
42．ａ）前記強塩基は水素化ナトリウム、水素化カリウム、カリウムｔ−ブトキシド、水素化カルシウム、水酸化ナトリウム、水酸化カリウム、ＮａＮＨ2、ｎ−ブチルリチウムおよびリチウムジイソプロピルアミドから本質的になる群より選ばれる、形態41記載の方法により製造されたモノ置換ＦＯＸモノマー。
【０３３６】
43．ａ）前記溶剤はジメチルホルムアミド（ＤＭＦ）、ジメチルアセトアミド、ＤＭＳＯ，ヘキサメチレンホスホルアミド（ＨＭＰＡ）およびそれらの混合物から本質的になる群より選ばれる、形態42記載の方法により製造されたモノ置換ＦＯＸモノマー。
【０３３７】
44．ａ）前記温度は約７５〜約８５℃である、形態43記載の方法により製造されたモノ置換ＦＯＸモノマー。
【０３３８】
45．ａ）下記構造
【化２５】
2004155767.tif 000031
【０３３９】
（式中、Ｒ1はメチルおよびエチルからなる群より選ばれ、そしてＸはブロモ、クロロ、ヨードおよびアリールスルホネートから本質的になる群より選ばれた脱離基である。）を有するモノ置換オキセタンプレモノマーを用意すること、ここで、前記プレモノマーは溶剤中に溶解されて、プレモノマー溶液を提供する、ｂ）前記モノ置換オキセタンプレモノマー、フルオロアルコール、相間移動触媒および強塩基の水溶液を反応容器に装填すること、および、ｃ）反応が完了して、別個の有機層としてＦＯＸモノマーを生成するまで前記溶液を８０℃〜８５℃に加熱すること、ｄ）反応混合物を冷却すること、および、ｅ）水性反応混合物から有機層としてモノ置換フッ素化オキセタンモノマーを分離すること、の工程を含む方法により製造されたモノ置換フッ素化モノマー。
【０３４０】
46．ａ）前記相間移動触媒はテトラブチルアンモニウムブロミド、テトラエチルアンモニウムブロミド、トリメチルブチルアンモニウムブロミド、テトラエチルアンモニウムヨージド、セチルトリブチルアンモニウムブロミド、クラウンエーテル、グリコールおよびそれらの混合物から本質的になる群より選ばれる、形態45記載の方法により製造されたモノ置換フッ素化モノマー。
【０３４１】
47．ａ）前記フッ素化アルコールはトリフルオロエタノール、ヘプタフルオロブタノール、ペンタデカフルオロオクタノール、トリデカフルオロオクタノール、下記式
【０３４２】
【化２６】
2004155767.tif 000032
【０３４３】
（式中、ｎは１〜約３であり、そしてＸは１〜約２０である。）を有する他のフッ素化アルコールおよびそれらの混合物から本質的になる群より選ばれる、形態46記載の方法により製造されたモノ置換フッ素化モノマー。
【０３４４】
48．ａ）前記強塩基は、水酸化ナトリウム、水酸化カリウム、水酸化カルシウム、水酸化マグネシウム、テトラブチルアンモニウムヒドロキシドおよびそれらの混合物から本質的になる群より選ばれる、形態47記載の方法により製造されたモノ置換フッ素化モノマー。
【０３４５】
49．ａ）前記強塩基は水酸化ナトリウムであり、そして前記相間移動触媒はテトラブチルアンモニウムブロミドである、形態48記載の方法により製造されたモノ置換フッ素化モノマー。
【０３４６】
50．ＦＯＸホモプレポリマーおよびＦＯＸコプレポリマーを製造するためにモノ置換フッ素化オキセタン（ＦＯＸ）モノマーを使用する方法であって、前記モノマーは下記構造
【０３４７】
【化２７】
2004155767.tif 000033
【０３４８】
（式中、ｎは１〜３であり、Ｒはメチルまたはエチルであり、そしてＲｆは、１〜２０個の炭素数の直鎖若しくは枝分かれ鎖フッ素化アルキルおよびイソアルキルであるか、または、４〜約６０個の炭素数であるオキサ過フッ素化ポリエーテルである。）を有し、ａ）触媒、開始剤および溶剤を含む第一溶液を用意すること、ｂ）溶剤中のＦＯＸモノマーの第二溶液と前記第一溶液を接触させ、反応混合物を形成すること、および、ｃ）前記反応混合物を約−２０〜約８０℃の範囲の温度に維持して、ホモ／コプレポリマーを製造するために充分な時間、前記第一溶液と前記第二溶液とを反応させること、の工程を含む、方法。
【０３４９】
51．ａ）前記第一溶液および前記第二溶液中の前記溶剤は、塩化メチレン、四塩化炭素、クロロホルム、トリクロロエチレン、クロロベンゼン、臭化エチル、ジクロロエタン、トリクロロトリフルオロエタン、フッ素化溶剤およびそれらの混合物から本質的になる群より選ばれた不活性溶剤である、形態50記載のモノ置換ＦＯＸモノマーを使用する方法。
【０３５０】
52．ａ）前記触媒はホウ素トリフルオリドエテレート、ホウ素トリフルオリドテトラヒドロフラネート、五フッ化燐、五フッ化アンチモン、塩化亜鉛、臭化アルミニウムおよびそれらの混合物から本質的になる群より選ばれたルイス酸である、形態50記載のモノ置換フッ素化オキセタンモノマーを使用する方法。
【０３５１】
53．ａ）前記開始剤は約２〜約５個の炭素原子を有し、そして約２〜約４個のヒドロキシル基を有する多価ヒドロキシ脂肪族化合物である、形態50記載のモノ置換フッ素化オキセタンを使用する方法。
【０３５２】
54．ａ）前記開始剤はエチレングリコール；ブタン−１，４−ジオール；プロピレングリコール；イソブタン−１，３−ジオール；ペンタン−１，５−ジオール；ペンタエチトリトール；トリメチロールプロパン；トリフルオロエタノールおよびそれらの混合物から本質的になる群より選ばれ、そして、ｂ）前記反応混合物からＦＯＸプレポリマーを反応生成物として回収する追加の工程を含む、形態53記載のモノ置換フッ素化オキセタンモノマーを使用する方法。
【０３５３】
55．ＦＯＸ／ＴＨＦコプレポリマーを製造するためにモノ置換フッ素化オキセタン（ＦＯＸ）モノマーを使用する方法であって、前記モノマーは下記構造
【０３５４】
【化２８】
2004155767.tif 000034
【０３５５】
（式中、ｎは１〜３であり、Ｒはメチルまたはエチルであり、そしてＲｆは１〜２０個の炭素数の直鎖若しくは枝分かれ鎖フッ素化アルキルおよびイソアルキルであるか、または、４〜約６０個の炭素数のオキサ過フッ素化ポリエーテルである。）を有し、ａ）有機溶剤中のテトラヒドロフラン（ＴＨＦ）の溶液を形成すること、ｂ）前記ＴＨＦ溶液を約−２０℃〜約６０℃の範囲の温度に維持すること、ｃ）前記ＴＨＦ溶液を触媒および開始剤と接触させること、および、ｄ）少なくとも１種の前記ＦＯＸモノマーを前記ＴＨＦ溶液に加えて、反応混合物を形成させること、および、ｅ）前記反応混合物を約−２０℃〜約＋６０℃の範囲の温度に維持し、ＦＯＸ／ＴＨＦコプレポリマー反応生成物を生成するために充分な時間、前記ＴＨＦ溶液と前記モノマーとを反応させること、の工程を含む方法。
【０３５６】
56．ａ）ＴＨＦ溶液の溶剤は、ＴＨＦ、塩化メチレン、四塩化炭素、クロロホルム、トリクロロエチレン、クロロベンゼン、臭化エチル、ジクロロエタン、トリクロロトリフルオロエタン、フッ素化溶剤およびそれらの混合物から本質的になる群より選ばれる、形態55記載のモノ置換フッ素化オキセタンモノマーを使用する方法。
【０３５７】
57．ａ）前記触媒はホウ素トリフルオリドエテレート、ホウ素トリフルオリドテトラヒドロフラネート、五フッ化燐、五フッ化アンチモン、塩化亜鉛、臭化アルミニウムおよびそれらの混合物から本質的になる群より選ばれたルイス酸である、形態55記載のモノ置換フッ素化オキセタンモノマーを使用する方法。
【０３５８】
58．ａ）前記開始剤は約２〜約５個の炭素および約２〜約４個のヒドロキシル基を有する多価ヒドロキシ脂肪族化合物である、形態55記載のモノ置換フッ素化オキセタンモノマーを使用する方法。
【０３５９】
59．ａ）前記開始剤は、エチレングリコール；ブタン−１，４−ジオール；プロピレングリコール；イソブタン−１，３−ジオール；ペンタン−１，５−ジオール；ペンタエリトリトール；トリメチロールプロパン；トリフルオロエタノールおよびそれらの混合物から本質的になる群より選ばれ、そして、ｂ）前記反応混合物からＦＯＸ／ＴＨＦコプレポリマーを反応生成物として回収する追加の工程を含む、形態58記載のモノ置換フッ素化オキセタンモノマーを使用する方法。
【０３６０】
60．前記ＴＨＦ溶液中の前記溶剤はＴＨＦであり、ニートのＴＨＦ溶液を提供する、形態56記載のモノ置換フッ素化オキセタンモノマーを使用する方法。
【０３６１】
61．下記構造式
【化２９】
2004155767.tif 000035
【０３６２】
（式中、ａ）ｎは１〜３であり、ｂ）Ｒはメチルおよびエチルからなる群より選ばれ、ｃ）Ｒ1はＨおよび約２〜約５個の炭素数のアルキルアルコール残基からなる群より選ばれ、ｄ）Ｒｆは１〜２０個の炭素数の直鎖フッ素化アルキル、直鎖フッ素化イソアルキル、枝分かれ鎖フッ素化アルキル、枝分かれ鎖フッ素化イソアルキルおよび４〜約６０個の炭素数のオキサ過フッ素化ポリエーテルから本質的になる群より選ばれ、そして、ｅ）ｘは１０〜約２５０である。）を有する、ヒドロキシ末端ＦＯＸプレポリマー。
【０３６３】
62．１．１〜２．５の範囲の多分散を有し、且つ、約２，０００〜５０，０００の数平均分子量である、形態61記載のプレポリマーのプレポリマー混合物。
【０３６４】
63．下記構造式
【化３０】
2004155767.tif 000036
【０３６５】
（式中、ａ）ｎは１〜３であり、ｂ）Ｒはメチルおよびエチルからなる群より選ばれ、ｃ）Ｒｆは１〜２０個の炭素数の直鎖過フッ素化アルキル基、１〜２０個の炭素数の枝分かれ鎖過フッ素化アルキル基および約４〜６０個の炭素数のオキサ過フッ素化ポリエーテルからなる群より選ばれ、ｄ）Ｘは１〜１００であり、ｅ）Ｙは１０〜１５０であり、そして、ｆ）Ｒ1はＨおよび約２〜５個の炭素数のアルキルアルコール残基からなる群より選ばれる。）を有する、ヒドロキシ末端ＦＯＸ／ＴＨＦコプレポリマー。
【０３６６】
64．１．１〜２．５の多分散を有し、そして約２，０００〜５０，０００の数平均分子量を有する、形態63記載のプレポリマーのプレポリマー混合物。
【０３６７】
65．ａ）触媒、開始剤および溶剤を含む第一溶液を用意すること、ｂ）溶剤中のＦＯＸモノマーの第二溶液と前記第一溶液とを接触させて、反応混合物を製造すること、および、ｃ）前記第一溶液と前記第二溶液とを反応させて、ホモ／コプレポリマーを製造するために充分な時間、約−２０〜約８０℃の範囲の温度に前記反応混合物を維持すること、の工程を含む、形態61記載の構造を有するＦＯＸプレポリマーを製造するための方法。
【０３６８】
66．ａ）前記第一溶液および前記第二溶液の溶剤は塩化メチレン、四塩化炭素、クロロホルム、トリクロロエチレン、クロロベンゼン、臭化エチル、ジクロロエタン、トリクロロトリフルオロエタン、フッ素化溶剤およびそれらの混合物から本質的になる群より選ばれた不活性溶剤である、形態65記載のモノ置換フッ素化オキセタンモノマーを使用する方法。
【０３６９】
67．ａ）前記触媒は、ホウ素トリフルオリドエテレート、ホウ素トリフルオリドテトラヒドロフラネート、五フッ化燐、五フッ化アンチモン、塩化亜鉛、臭化アルミニウムおよびそれらの混合物から本質的になる群より選ばれたルイス酸である、形態65記載のモノ置換フッ素化オキセタンモノマーを使用する方法。
【０３７０】
68．ａ）前記開始剤は、約２〜約５個の炭素数および約２〜約４個のヒドロキシル基を有する多価ヒドロキシ脂肪族化合物である、形態65記載のモノ置換フッ素化合物オキセタンモノマーを使用する方法。
【０３７１】
69．ａ）前記開始剤は、エチレングリコール；ブタン−１，４−ジオール；プロピレングリコール；イソブタン−１，３−ジオール；ペンタン−１，５−ジオール；ペンタエリトリトール；トリメチロールプロパン；トリフルオロエタノール；およびそれらの混合物から本質的になる群より選ばれ、そして、ｂ）前記反応混合物から反応生成物としてＦＯＸプレポリマーを回収する追加の工程を含む、形態65記載のモノ置換フッ素化オキセタンモノマーを使用する方法。
【０３７２】
70．ａ）前記開始剤は、エチレングリコール；ブタン−１，４−ジオール；プロピレングリコール；イソブタン−１，３−ジオール；ペンタン−１，５−ジオール；ペンタエリトリトール；トリメチロールプロパン；トリフルオロエタノール；およびそれらの混合物から本質的になる群より選ばれる、形態68記載のモノ置換フッ素化オキセタンモノマーを使用する方法。
【０３７３】
71．ａ）前記触媒はホウ素トリフルオリドエテレート、ホウ素トリフルオリドテトラヒドロフラネート、五フッ化燐、五フッ化アンチモン、塩化亜鉛、臭化アルミニウムおよびそれらの混合物から本質的になる群より選ばれたルイス酸である、形態70記載のモノ置換フッ素化オキセタンモノマーを使用する方法。
【０３７４】
72．ａ）前記第一溶液および前記第二溶液の溶剤は塩化メチレン、四塩化炭素、クロロホルム、トリクロロエチレン、クロロベンゼン、臭化エチル、ジオクロロエタン、トリクロロトリフルオロエタン、フッ素化溶剤およびそれらの混合物から本質的になる群より選ばれた不活性溶剤である、形態71記載のモノ置換フッ素化オキセタンモノマーを使用する方法。
【０３７５】
73．ａ）適切な有機溶剤中でＴＨＦを予備混合すること、ここで、前記ＴＨＦおよび溶剤は−２０℃〜＋６０℃の温度であり、前記溶剤の濃度は０〜９０％ｖ／ｖである、ｂ）触媒を加えること、ｃ）開始剤を加えること、および、ｄ）−２０℃〜＋６０℃の温度のＦＯＸモノマーを加えること、の工程を含む、形態63記載の構造を有する、ＦＯＸ／ＴＨＦコプレポリマーを製造するための方法。
【０３７６】
74．前記溶剤は、ＴＨＦ、四塩化炭素、クロロホルム、トリクロロエチレン、クロロベンゼン、臭化エチル、ジクロロエタン、フッ素化溶剤、二酸化硫黄、ヘキサン、石油エーテル、トルエン、ジオキサン、キシレン、塩化メチレン、フレオンおよびそれらの混合物から本質的になる群より選ばれる、形態73記載のＦＯＸ／ＴＨＦコプレポリマーを製造するための方法。
【０３７７】
75．前記溶剤がＴＨＦであり、ニートのＴＨＦ溶液を提供する、形態73記載のＦＯＸ／ＴＨＦコプレポリマーを製造するための方法。
【０３７８】
76．前記触媒はルイス酸である、形態73記載のＦＯＸ／ＴＨＦコプレポリマーを製造するための方法。
【０３７９】
77．前記ルイス酸はホウ素トリフルオリドの錯体、五フッ化燐、ＳｎＣｌ4、五フッ化アンチモンおよびそれらの混合物から本質的になる群より選ばれる、形態76記載のＦＯＸ／ＴＨＦコプレポリマーを製造するための方法。
【０３８０】
78．前記開始剤は、水、トリフルオロエタノール、メタノール、１，４−ブタンジオール、トリメチロールプロパン、ペンタエリトリトールおよびそれらの混合物から本質的になる群より選ばれる、形態73記載のＦＯＸ／ＴＨＦコプレポリマーを製造するための方法。
【０３８１】
79．前記開始剤は、水、トリフルオロエタノール、メタノール、１，４−ブタンジオール、トリメチロールプロパン、ペンタエリトリトールおよびそれらの混合物から本質的になる群より選ばれる、形態76記載のＦＯＸ／ＴＨＦコプレポリマーを製造するための方法。
【０３８２】
80．前記溶剤はＴＨＦ、四塩化炭素、クロロホルム、トリクロロエチレン、クロロベンゼン、臭化エチル、ジクロロエタン、フッ素化溶剤、二酸化硫黄、ヘキサン、石油エーテル、トルエン、ジオキサン、キシレン、塩化メチレン、フレオンおよびそれらの混合物から本質的になる群より選ばれる、形態78記載のＦＯＸ／ＴＨＦコプレポリマーを製造するための方法。
【０３８３】
81．前記反応混合物からＦＯＸ／ＴＨＦコプレポリマーを反応生成物として回収する追加の工程を含む、形態73記載のＦＯＸ／ＴＨＦコプレポリマーを製造するための方法。
【０３８４】
82．下記構造
【化３１】
2004155767.tif 000037
【０３８５】
（式中、ａ）ｎは１〜３であり、Ｒはメチルおよびエチルから本質的になる群より選ばれ、Ｒｆは１〜２０個の炭素数の過フッ素化アルキルおよび約４〜２０個の炭素数のオキサ過フッ素化ポリエーテルからなる群より選ばれ、Ｘは１０〜２００であり、そしてＺは２〜５０であり、そしてＲ1はアルキルおよびアリール部分からなる群より選ばれた官能基である。）を有する、フッ素化熱硬化ポリウレタンエラストマーであって、ｂ）前記エラストマーは複数のフッ素化ポリエーテルセグメントおよび複数のポリイソシアネートセグメントを有し、ｃ）前記エラストマーは三次元ポリウレタンネットワークを生じるための架橋剤を含み、ｄ）前記エラストマーはテフロンよりも疎水性であり且つ不粘着性であり、薄いコーティングまたはバルク製品に加工可能であり、可撓性を提供するために約−５０℃までの低いガラス転移温度を有し、様々な基材へ結合可能であり、約−５０℃〜２５０℃の有用周囲温度範囲を有し、そして、ｅ）低い表面エネルギーおよび基材に対する高い付着性を有するコーティングを単独でまたは組成物で形成する、エラストマー。
【０３８６】
83．前記イソシアネートセグメントは、ヘキサメチレンジイソシアネート（ＨＤＩ）、イソホロンジイソシアネート（ＩＰＤＩ）、４，４−メチレンジフェニルイソシアネート（ＭＤＩ）、ポリマーＭＤＩ（Isonates）、トルエンジイソシアネート、飽和ＭＤＩ（ＨＭＤＩ）、ポリマーＨＤＩ（Ｎ−１００およびＮ−３２００）、トリメチルヘキサンジイソシアネートおよびそれらの混合物から本質的になる群より選ばれる、形態82記載のフッ素化熱硬化ポリウレタンエラストマー。
【０３８７】
84．下記構造式
【化３２】
2004155767.tif 000038
【０３８８】
（式中、ａ）ｎは１〜３であり、Ｒはメチルおよびエチルから本質的になる群より選ばれ、Ｒｆは１〜２０個の炭素数の直鎖過フッ素化アルキル、枝分かれ鎖過フッ素化アルキル、および、約４〜２０個の炭素数のオキサ過フッ素化ポリエーテルから本質的になる群より選ばれ、Ｒ1はアルキルおよびアリール化合物から本質的になる群より選ばれた官能基であり、Ｘは１〜２０であり、Ｙは０〜１５０であり、そして、Ｚは２〜５０である。）を有するフッ素化熱硬化ポリウレタンエラストマーであって、ｂ）前記エラストマーは複数のフッ素化ポリエーテルセグメントおよび複数のポリイソシアネートセグメントを有し、ｃ）前記エラストマーは三次元ポリウレタンネットワークを生じるための架橋剤を含み、ｄ）前記エラストマーはテフロンより疎水性であり且つ不粘着性であり、薄いコーティングまたはバルク製品へ加工可能であり、可撓性を提供するために約−５０℃までの低いガラス転移温度を有し、様々な基材に対して結合可能であり、約−５０℃〜２５０℃の範囲の有用周囲温度を有し、そして、ｅ）低い表面エネルギーおよび基材に対する高い付着性を有するコーティングを、単独でまたは組成物で形成する、エラストマー。
【０３８９】
85．前記イソシアネートセグメントは、ヘキサメチレンジイソシアネート（ＨＤＩ）、イソホロンジイソシアネート（ＩＰＤＩ）、４，４−メチレンジフェニルイソシアネート（ＭＤＩ）、ポリマーＭＤＩ（Isonates）、トルエンジイソシアネート、飽和ＭＤＩ（ＨＭＤＩ）、ポリマーＨＤＩ（Ｎ−１００およびＮ−３２００）、トリメチルヘキサンジイソシアネートおよびそれらの混合物から本質的になる群より選ばれる、形態84記載のフッ素化熱硬化ポリウレタンエラストマー。
【０３９０】
86．ａ）ＦＯＸおよびＦＯＸ／ＴＨＦホモ−およびコプレポリマーから本質的になる群より選ばれたプレポリマーを用意すること、ｂ）約２５℃〜１００℃の試薬温度で前記プレポリマーとポリイソシアネートとを予備混合すること、ｃ）０〜１５％ｗｔ／ｗｔの架橋剤および触媒を加えること、ｄ）成分を混合すること、ｅ）成分を金型に注型すること、ｆ）注型した成分を脱気すること、および、ｇ）約２０℃〜１５０℃の温度で成分混合物を硬化して、熱硬化ポリウレタンエラストマーを形成させること、の工程を作業組合せ工程で含む、ＦＯＸ熱硬化ポリウレタンエラストマーを製造するための方法。
【０３９１】
87．前記触媒はジブチル錫ジラウレート、トリエチルアミン、トリエチレンジアミン、トリフェニルビスマス、アセチルアセトン酸クロム、オクタン酸鉛、アセチルアセトン酸第二鉄、オクタン酸錫およびそれらの混合物から本質的になる群より選ばれる、形態86記載のＦＯＸ熱硬化ポリウレタンエラストマーを製造するための方法。
【０３９２】
88．前記イソシアネートはイソホロンジイソシアネート（ＩＰＤＩ）、４，４−メチレンジフェニルイソシアネート（ＭＤＩ）、ポリマーＭＤＩ（Isonates）、トルエンジイソシアネート、飽和ＭＤＩ（ＨＭＤＩ）、ポリマーＨＤＩ（Ｎ−１００およびＮ−３２００）、トリメチルヘキサンジイソシアネートおよびそれらの混合物から本質的になる群より選ばれる、形態86記載のＦＯＸ熱硬化ポリウレタンエラストマーを製造するための方法。
【０３９３】
89．前記架橋剤は低分子量ポリオールおよびポリアミンであり、そしてトリメチロールプロパン、ペンタエリトリトール、Isonol 93 、トリメチロールエタン、トリエタノールアミン、ジェファミン(Jeffamines)、１，４−ブタンジアミン、キシレンジアミン、ジエチレントリアミン、メチレンジアニリン、ジエタノールアミンおよびそれらの混合物から本質的になる群より選ばれる、形態86記載のＦＯＸ熱可塑性ポリウレタンエラストマーを製造するための方法。
【０３９４】
90．前記架橋剤は低分子量ポリオールおよびポリアミンであり、そしてトリメチロールプロパン、ペンタエリトリトール、Isonol 93 、トリメチロールエタン、トリエタノールアミン、ジェファミン(Jeffamines)、１，４−ブタンジアミン、キシレンジアミン、ジエチレントリアミン、メチレンジアニリン、ジエタノールアミンおよびそれらの混合物から本質的になる群より選ばれる、形態88記載のＦＯＸ熱可塑性ポリウレタンエラストマーを製造するための方法。
【０３９５】
91．ＦＯＸ熱硬化ポリウレタンエラストマーを製造するための方法であって、ａ）ＦＯＸおよび／またはＦＯＸ／ＴＨＦホモおよびコプレポリマーから本質的になる群より選ばれたプレポリマーを用意すること、ｂ）約２５〜１００℃の温度でポリイソシアネートおよび溶剤と前記プレポリマーを予備混合すること、ｃ）０〜１５％ｗｔ／ｗｔの架橋剤および触媒を加えること、ｄ）成分を混合すること、ｅ）混合した成分を表面上またはキャビティー中に適用すること、および、ｆ）約２０〜１５０℃の温度で成分の混合物を硬化させて、フッ素化熱硬化ポリウレタンエラストマーを形成させること、の工程を作業組合せ工程において含み、ｇ）前記エラストマーはテフロンより疎水性であり且つ不粘着性であり、薄いコーティングまたはバルク製品に加工可能であり、約−５０℃〜２５０℃の有用周囲温度範囲を有し、そして、ｈ）低い表面エネルギーおよび基材に対する高い付着性を有するコーティングを、単独でまたは組成物で形成する、ＦＯＸ熱硬化ポリウレタンエラストマーを製造するための方法。
【０３９６】
92．前記触媒はジブチル錫ジラウレート、トリエチルアミン、トリエチレンジアミン、トリフェニルビスマス、アセチルアセトン酸クロム、オクタン酸鉛、アセチルアセトン酸第二鉄、オクタン酸錫およびそれらの混合物から本質的になる群より選ばれる、形態91記載のＦＯＸ熱硬化ポリウレタンエラストマーを製造するための方法。
【０３９７】
93．前記イソシアネートはヘキサメチレンジイソシアネート（ＨＤＩ）、イソホロンジイソシアネート（ＩＰＤＩ）、４，４−メチレンジフェニルイソシアネート（ＭＤＩ）、ポリマーＭＤＩ（Isonates）、トルエンジイソシアネート、飽和ＭＤＩ（Ｎ−１００およびＮ−３２００）、トリメルヘキサンジイソシアネートおよびそれらの混合物から本質的になる群より選ばれる、形態90記載のＦＯＸポリウレタンエラストマーを製造するための方法。
【０３９８】
94．前記架橋剤は、低分子量ポリオールおよびポリアミンであり、そして、トリメチロールプロパン、ペンタエリトリトール、Isonal 93 、トリメチロールエタン、トリエタノールアミン、ジェファミン(Jeffamines)、１，４−ブタンジアミン、キシレンジアミン、ジエチレントリアミン、メチレンジアニリン、ジエタノールアミンおよびそれらの混合物から本質的になる群より選ばれる、形態90記載のＦＯＸ熱硬化ポリウレタンエラストマー。
【０３９９】
95．前記架橋剤は低分子量ポリオールおよびポリアミンであり、そして、トリメチロールプロパン、ペンタエリトリトール、Isonol 93 、トリメチロールエタン、トリエタノールアミン、ジェファミン(Jeffamines)、１，４−ブタンジアミン、キシレンジアミン、ジエチレントリアミン、メチレンジアニリン、ジエタノールアミンおよびそれらの混合物から本質的になる群より選ばれる、形態93記載のＦＯＸ熱硬化ポリウレタンエラストマー。
【図面の簡単な説明】
【０４００】
【図１】テフロン表面と比較した本発明のＦＯＸポリマー上の水滴の接触角の写真である。
【図２】カチオン開環反応によるＦＯＸモノマーの重合反応の要約である。
【図１】
2004155767.tif 000040
【図２】
2004155767.tif 000041
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
下記構造
【化１】
2004155767.tif 000042
（式中、Ｒ1はメチルおよびエチルから本質的になる群より選ばれ、そしてＸはハロゲンである。）を有する３−ハロメチル−３−アルキルオキセタンプレモノマーを合成するための方法であって、（ａ）硫酸および酢酸の混合物とハロゲン化ナトリウムとを接触させることにより、その場で生成したハロゲン化水素と、１，１，１−トリス（ヒドロキシメチル）アルカンとを反応させて、３−ハロ−２−ハロメチル−２−アルキルプロピルアセテートを生成させること、（ｂ）副反応と実質的に競争することなく、選択的に３−ハロメチル−３−アルキルオキセタンを得るための条件下で、３−ハロ−２−ハロメチル−２−アルキルプロピルアセテートと触媒とを接触させること、および、（ｄ）実質的に純粋な３−ハロメチル−３−アルキルオキセタンを回収すること、の工程を含む方法。
【請求項２】
ａ）前記１，１，１−トリス（ヒドロキシメチル）アルカンは１，１，１−トリス（ヒドロキシメチル）エタン、１，１，１−トリス（ヒドロキシメチル）プロパンおよびそれらの混合物から本質的になる群より選ばれる、請求項１記載の３−ハロメチル−３−アルキルオキセタンプレモノマーを合成するための方法。
【請求項３】
ａ）前記ハロゲン化ナトリウムは臭化ナトリウム、塩化ナトリウム、ヨウ化ナトリウムおよびそれらの混合物から本質的になる群より選ばれる、請求項２記載の３−ハロメチル−３−アルキルオキセタンプレモノマーを合成するための方法。
【請求項４】
ａ）前記３−ハロ−２−ハロメチル−２−アルキルプロピルアセテートの環化の工程は、前記酢酸を溶剤中に溶解させ、そして、前記酢酸／溶剤の溶液を、環化を行うために充分な時間、還流温度において、水中の塩基および相間移動触媒の溶液と接触させることの工程を含む、３−ハロメチル−３−アルキルオキセタンプレモノマーを合成するための請求項３記載の方法。
【請求項５】
ａ）前記溶剤は、塩化ｎ−ブチル、四塩化炭素、アセトニトリル、トルエン、ＤＭＦ、リグロイン、１，１，２−トリクロロエタン、ベンゼン、ヘキサンおよびそれらの混合物から本質的になる群より選ばれる、請求項４記載の３−ハロメチル−３−アルキルオキセタンプレモノマーを合成するための方法。
【請求項６】
前記溶剤は四塩化炭素である、請求項５記載の３−ハロメチル−３−アルキルオキセタンプレモノマーを合成するための方法。
【請求項７】
ａ）前記相間移動触媒は、テトラブチルアンモニウムブロミド、テトラエチルアンモニウムブロミド、トリメチルブチルアンモニウムブロミド、テトラメチルアンモニウムヨージド、セチルトリブチルアンモニウムブロミド、クラウンエーテル、グリコールおよびそれらの混合物から本質的になる群より選ばれる、請求項４記載の３−ハロメチル−３−アルキルオキセタンプレモノマーを合成するための方法。
【請求項８】
ａ）前記相間移動触媒はテトラブチルアンモニウムブロミドである、請求項７記載の３−ハロメチル−３−アルキルオキセタンプレモノマーを合成するための方法。
【請求項９】
ａ）前記３−ハロメチル−３−アルキルオキセタンは３−ブロモメチル−３−メチルオキセタン、３−ブロモメチル−３−エチルオキセタン、３−クロロメチル−３−メチルオキセタン、３−クロロメチル−３−エチルオキセタン、３−ヨードメチル−３−メチルオキセタン、３−ヨードメチル−３−エチルオキセタンおよびそれらの混合物から本質的になる群より選ばれる、請求項３記載の３−ハロメチル−３−アルキルオキセタンプレモノマーを合成するための方法。
【請求項１０】
ａ）前記塩基は水酸化カリウム、水酸化ナトリウム、水酸化カルシウム、水酸化マグネシウム、テトラブチルアンモニウムヒドロキシドおよびそれらの混合物から本質的になる群より選ばれる、請求項４記載の３−ハロメチル−３−アルキルオキセタンプレモノマーを合成するための方法。
【請求項１１】
ａ）前記１，１，１−トリス（ヒドロキシメチル）アルカンは１，１，１−トリス（ヒドロキシメチル）エタンであり、そして、前記ハロゲン化ナトリウムは臭化ナトリウムであり、そして前記３−ハロアルキル−３−アルキルオキセタンは３−ブロモメチル−３−メチルオキセタンである、請求項９記載の３−ハロメチル−３−アルキルオキセタンプレモノマーを合成するための方法。
【請求項１２】
ａ）前記１，１，１−トリス（ヒドロキシメチル）アルカンは１，１，１−トリス（ヒドロキシメチル）プロパンであり、そして前記ハロゲン化ナトリウムは臭化ナトリウムであり、そして前記３−ハロメチル−３−アルキルオキセタンは３−ブロモメチル−３−エチルオキセタンである、請求項９記載の３−ハロメチル−３−アルキルオキセタンプレモノマーを合成するための方法。
【手続補正２】
【補正対象書類名】明細書
【補正対象項目名】００４１
【補正方法】変更
【補正の内容】
【００４１】
本発明の他の目的は、本発明のプレポリマーを製造するための、モノ−ハロメチル−３−アルキルオキセタンから誘導され、３炭素においてモノ置換され、フッ素化アルコキシメチレン側鎖を有するＦＯＸモノマー、およびそれらの製造、使用および重合の方法を提供することである。
【手続補正３】
【補正対象書類名】明細書
【補正対象項目名】００４２
【補正方法】変更
【補正の内容】
【００４２】
本発明の他の目的は、本発明のＦＯＸモノマーの製造方法を提供することである。
本発明の他の目的は、本発明のプレポリマーを製造するための、モノ−ハロメチル−３−アルキルオキセタンから誘導され、３−炭素においてモノ置換され、フッ素化アルコキシメチレン側鎖を有するＦＯＸモノマーの製造方法を提供することである。
【手続補正４】
【補正対象書類名】明細書
【補正対象項目名】００４３
【補正方法】変更
【補正の内容】
【００４３】
本発明の他の目的は、本発明のＦＯＸモノマーのためのプレモノマーとして３−ハロメチル−３−アルキルオキセタンを製造する比較的簡単でありかつ費用のかからない方法を提供することである。
【手続補正５】
【補正対象書類名】明細書
【補正対象項目名】００４４
【補正方法】変更
【補正の内容】
【００４４】
本発明の他の目的は、本発明のプレモノマーとして３−ハロメチル−３−アルキルオキセタンを製造する方法を提供することである。
【手続補正６】
【補正対象書類名】明細書
【補正対象項目名】００４５
【補正方法】変更
【補正の内容】
【００４５】
本発明のなお他の目的は、明細書、図面および請求の範囲から明らかであろう。
辞書
非プロトン性溶媒： プロトンを与えない溶媒。
ＢｒＭＭＯ： ３−ブロモメチル−３−メチルオキセタンの頭文字語、本発明の好ましいプレモノマー。
接触角： 液体の表面と液体に接触する物体との間の鈍角または内角。大きい接触角は高い疎水性に対応する。
ＦＯＸの共重合： ＦＯＸコプレポリマーを生成するＦＯＸモノマーと異なるＦＯＸモノマーまたは非フッ素化モノマーとの反応。
ＤＳＣ： 示差走査熱量計の頭文字語、化合物のガラス転移温度を測定する装置。
エラストマー： 低い応力下にそのもとの長さの少なくとも２倍に伸張することができ、そして、応力の直ちの解放すると、力とともにそのほぼもとの長さに戻る、ポリマー材料、例えば、ゴム。
ＦＯＸ： Ｆｌｕｏｒｉｎａｔｅｄ ＯＸｅｔａｎｅの頭文字語。本発明の開示において使用するとき、用語「ＦＯＸ」は通常数字が先行する、例えば、３−ＦＯＸ、７−ＦＯＸなど。数字の表示は、ＦＯＸモノマーの３−炭素上の単一のフッ素化側鎖上のフッ素部分の数を示す。
ＧＬＣ： 気液クロマトグラフィーの頭文字語。出発物質の純度および変換率を決定するための分離技術として使用する装置および方法。
ＧＰＣ： ゲル透過クロマトグラフィーの頭文字語。分子量を決定する装置および方法。
ＨＭＭＯ： ３−ヒドロキシメチル−３−メチルオキセタンの頭文字語、アリールスルホネートオキセタンプレモノマーの製造において中間物。
ＦＯＸのホモ重合： ＦＯＸホモプレポリマーを生成するＦＯＸモノマーとそれ自体との反応。
疎水性： ある物質が水に対する親和性を欠如するか、または水をはじくか、または水を吸収できない程度。
ルイス酸： 塩基から電子対を受け取ることができる物質；こうしてＡｌＣｌ3およびＢＦ3はルイス酸である。
モノ置換オキセタン： 本発明に関して、概括的に言えば、非ビス置換オキセタン化合物。さらに詳しくは、それは３−ハロメチル−３−アルキルオキセタンプレモノマーおよび本発明のＦＯＸモノマーを意味し、ここでオキセタンリングの３−炭素はただ１つのフッ素化側鎖で置換されており、そして他の３−炭素の側面の基は非フッ素化部分、例えば、メチルまたはエチル基である。
【手続補正７】
【補正対象書類名】明細書
【補正対象項目名】００４６
【補正方法】変更
【補正の内容】
【００４６】
ＦＯＸモノマー： 本発明に関して、モノ置換フッ素化オキセタンまたはＦＯＸ。
相間移動触媒： 二相不均質反応混合物における反応を実現または仲介する。
ＦＯＸプレモノマー： フッ素化アルコキシドと反応したとき、本発明のＦＯＸモノマーを生ずる３−ハロメチル−３−アルキルオキセタン化合物。
ＦＯＸプレポリマー： ポリイソシアネートと反応したとき、ポリウレタンエラストマーを生ずる、約２０〜約３００ＦＯＸまたはＦＯＸ／ＴＨＦモノマー単位を含んでなる、ヒドロキシ末端ポリエーテルオリゴマー。
【外国語明細書】
2004155767000001.pdf